(57)【特許請求の範囲】
【請求項１】
フォトクロミック物品であって、
基材と；
第１のフォトクロミック化合物を含み、前記基材の上に配置されたプライマー層であって、前記第１のフォトクロミック化合物は、活性化していない状態において、３４０ｎｍ〜３８０ｎｍのすべての波長で０より大きい第１の吸光度、および、前記活性化していない状態において３８０ｎｍより大きい波長に第１の末端最小吸光度を有する、プライマー層と；
フォトクロミック−二色化合物を含み、前記プライマー層の上に配置されたコーティング層であって、前記フォトクロミック−二色化合物は、活性化していない状態において、３４０ｎｍ〜３８０ｎｍの波長の少なくとも一部で０より大きい第２の吸光度、および、前記活性化していない状態において３４０ｎｍより大きい波長に第２の末端最小吸光度を有する、コーティング層とを含み、
前記第２の末端最小吸光度の波長が、前記第１の末端最小吸光度の波長以下である、フォトクロミック物品。
【請求項２】
前記第２の末端最小吸光度が３８０ｎｍより大きい波長にある、請求項１に記載のフォトクロミック物品。
【請求項３】
前記０より大きい第２の吸光度が、３４０ｎｍ〜３８０ｎｍのすべての波長にわたり、そして前記第２の末端最小吸光度が３８０ｎｍより大きい波長にある、請求項１に記載のフォトクロミック物品。
【請求項４】
前記第１の末端最小吸光度が、３８０ｎｍより大きく、４５０ｎｍ以下の波長にあり、そして
前記第２の末端最小吸光度が、３４０ｎｍより大きく、４５０ｎｍ以下の波長にある、
請求項１に記載のフォトクロミック物品。
【請求項５】
前記第２の末端最小吸光度の波長が、前記第１の末端最小吸光度の波長より短い、請求項１に記載のフォトクロミック物品。
【請求項６】
前記フォトクロミック物品は、活性化していない状態での透過率が、３４０ｎｍ〜３８０ｎｍのすべての波長で５％未満である、請求項１に記載のフォトクロミック物品。
【請求項７】
前記フォトクロミック物品は、活性化した状態での光学密度が、前記プライマー層が存在しない状態で前記基材と前記コーティング層とを含むコントロールフォトクロミック物品の活性化した状態でのコントロール光学密度より大きい、請求項１に記載のフォトクロミック物品。
【請求項８】
前記活性化した状態での光学密度および前記活性化した状態でのコントロール光学密度は、それぞれ４１０ｎｍ〜８００ｎｍで決定される、請求項７に記載のフォトクロミック物品。
【請求項９】
前記プライマー層が、ポリウレタン結合を含む有機マトリックスをさらに含む、請求項１に記載のフォトクロミック物品。
【請求項１０】
前記フォトクロミック−二色層が、異方性材料をさらに含む、請求項１に記載のフォトクロミック物品。
【請求項１１】
前記異方性材料が、液晶材料をさらに含む、請求項１０に記載のフォトクロミック物品。
【請求項１２】
前記フォトクロミック−二色化合物が、少なくとも部分的に整列している、請求項１に記載のフォトクロミック物品。
【請求項１３】
前記フォトクロミック−二色層は、
少なくとも部分的に順に並んだマトリックス相と、
少なくとも部分的に順に並んだゲスト相とを含む、
相分離ポリマーを含み、
前記ゲスト相は、前記フォトクロミック−二色化合物を含み、前記フォトクロミック−二色化合物は、前記ゲスト相の少なくとも一部と少なくとも部分的に整列している、請求項１に記載のフォトクロミック物品。
【請求項１４】
前記フォトクロミック−二色層は、
少なくとも部分的に順に並んだ異方性材料と、
ポリマー材料とを含む、
相互に貫入するポリマー網目構造をさらに含み、
前記異方性材料は、前記フォトクロミック−二色化合物を含み、前記フォトクロミック−二色化合物は、前記異方性材料の少なくとも一部と少なくとも部分的に整列している、請求項１に記載のフォトクロミック物品。
【請求項１５】
前記フォトクロミック−二色層が、染料、アライメント促進剤、速度向上添加剤、光開始剤、熱開始剤、重合阻害剤、溶媒、光安定化剤、熱安定化剤、離型剤、レオロジー制御剤、レベリング剤、遊離ラジカル捕捉剤、および接着促進剤から選択される少なくとも１つの添加剤をさらに含む、請求項１に記載のフォトクロミック物品。
【請求項１６】
前記フォトクロミック−二色層は、アゾメチン、インジゴイド、チオインジゴイド、メロシアニン、インダン、キノフタロン系染料、ペリレン、フタロペリン、トリフェノジオキサジン、インドロキノキサリン、イミダゾ−トリアジン、テトラジン、アゾ染料および（ポリ）アゾ染料、ベンゾキノン、ナフトキノン、アントラキノンおよび（ポリ）アントラキノン、アントラピリミジノン、ヨウ素およびヨウ素酸塩から選択される少なくとも１つの二色材料をさらに含む、請求項１に記載のフォトクロミック物品。
【請求項１７】
前記第１のフォトクロミック化合物および前記フォトクロミック−二色化合物が、それぞれ独立して、インデノ縮合ナフトピラン、ナフト［１，２−ｂ］ピラン、ナフト［２，１−ｂ］ピラン、スピロフルオレノ［１，２−ｂ］ピラン、フェナントロピラン、キノリノピラン、フルオランテノピラン、スピロピラン、ベンゾオキサジン、ナフトオキサジン、スピロ（インドリン）ナフトオキサジン、スピロ（インドリン）ピリドベンゾオキサジン、スピロ（インドリン）フルオランテノオキサジン、スピロ（インドリン）キノキサジン、フルギド、フルギイミド、ジアリールエテン、ジアリールアルキルエテン、ジアリールアルケニルエテン、熱可逆性のフォトクロミック化合物、非熱可逆性のフォトクロミック化合物、およびこれらの混合物から選択される、請求項１に記載のフォトクロミック物品。
【請求項１８】
前記プライマー層と前記フォトクロミック−二色層との間に挟まれたアライメント層をさらに含み、前記フォトクロミック−二色化合物が、少なくとも部分的に整列している、請求項１に記載のフォトクロミック物品。
【請求項１９】
紫外光吸収剤を含むトップコート層をさらに含み、前記トップコート層が、前記フォトクロミック−二色層の上に存在する、請求項１に記載のフォトクロミック物品。
【請求項２０】
ハードコート層をさらに含み、前記ハードコート層が前記トップコート層の上に存在する、請求項１９に記載のフォトクロミック物品。
【請求項２１】
前記フォトクロミック物品が、眼科用物品、ディスプレイ物品、窓、鏡、アクティブ液晶セル物品、およびパッシブ液晶セル物品から選択される、請求項１に記載のフォトクロミック物品。
【請求項２２】
前記フォトクロミック物品が眼科用物品から選択され、前記眼科用物品が、矯正レンズ、非矯正レンズ、コンタクトレンズ、眼内レンズ、拡大レンズ、保護レンズ、および遮光板から選択される、請求項２１に記載のフォトクロミック物品。
【請求項２３】
前記フォトクロミック物品がディスプレイ物品から選択され、前記ディスプレイ物品が、スクリーン、モニタ、およびセキュリティエレメントから選択される、請求項２１に記載のフォトクロミック物品。
【請求項２４】
基材が、着色していない基材、着色した基材、フォトクロミック基材、着色したフォトクロミック基材、および直線偏光性基材から選択される、請求項１に記載のフォトクロミック物品。
【請求項２５】
フォトクロミック物品であって、
基材と；
第１のフォトクロミック化合物を含み、前記基材の上に配置されたプライマー層であって、前記第１のフォトクロミック化合物は、活性化していない状態において、３４０ｎｍ〜３８０ｎｍのすべての波長で０より大きい第１の吸光度、および、前記活性化していない状態において３８０ｎｍより大きい波長に第１の末端最小吸光度を有する、プライマー層と；
フォトクロミック−二色化合物を含み、前記プライマー層の上に配置されたコーティング層であって、前記フォトクロミック−二色化合物は、活性化していない状態において、３４０ｎｍ〜３８０ｎｍの波長の少なくとも一部で０より大きい第２の吸光度、および、前記活性化していない状態において３４０ｎｍより大きい波長に第２の末端最小吸光度を有する、コーティング層と、
第２のフォトクロミック化合物を含み、前記フォトクロミック−二色層の上に配置されたトップコート層であって、前記第２のフォトクロミック化合物は、活性化していない状態において、３３０ｎｍ〜３８０ｎｍの波長の少なくとも一部で０より大きい第３の吸光度、および、前記活性化していない状態において３３０ｎｍより大きい波長に第３の末端最小吸光度を有する、トップコート層とを含み、
前記第３の末端最小吸光度の波長は、前記第２の末端最小吸光度の波長より短く、前記第２の末端最小吸光度の波長は、前記第１の末端最小吸光度の波長以下である、フォトクロミック物品。
【請求項２６】
前記第２の末端最小吸光度が３８０ｎｍより大きい波長にある、請求項２５に記載のフォトクロミック物品。
【請求項２７】
前記０より大きい第２の吸光度が、３４０ｎｍ〜３８０ｎｍのすべての波長にわたり、そして前記第２の末端最小吸光度が３８０ｎｍより大きい波長にある、請求項２５に記載のフォトクロミック物品。
【請求項２８】
前記第１の末端最小吸光度が、３８０ｎｍより大きく、４５０ｎｍ以下の波長にあり、
前記第２の末端最小吸光度が、３４０ｎｍより大きく、４５０ｎｍ以下の波長にあり、そして
前記第３の末端最小吸光度が、３３０ｎｍより大きく、３８０ｎｍ未満の波長にある、
請求項２５に記載のフォトクロミック物品。
【請求項２９】
前記０より大きい第３の吸光度が、３３０ｎｍから３７０ｎｍ未満の波長の少なくとも一部にわたり、そして
前記第３の末端最小吸光度が、３３０ｎｍより大きく、３７０ｎｍ未満の波長にある、請求項２８に記載のフォトクロミック物品。
【請求項３０】
前記第２の末端最小吸光度の波長が、前記第１の末端最小吸光度の波長より短い、請求項２５に記載のフォトクロミック物品。
【請求項３１】
前記フォトクロミック物品は、活性化していない状態での透過率が、３４０ｎｍ〜３８０ｎｍのすべての波長で５％未満である、請求項２５に記載のフォトクロミック物品。
【請求項３２】
前記第１のフォトクロミック化合物、前記フォトクロミック−二色化合物、および前記第２のフォトクロミック化合物が、それぞれ独立して、インデノ縮合ナフトピラン、ナフト［１，２−ｂ］ピラン、ナフト［２，１−ｂ］ピラン、スピロフルオレノ［１，２−ｂ］ピラン、フェナントロピラン、キノリノピラン、フルオランテノピラン、スピロピラン、ベンゾオキサジン、ナフトオキサジン、スピロ（インドリン）ナフトオキサジン、スピロ（インドリン）ピリドベンゾオキサジン、スピロ（インドリン）フルオランテノオキサジン、スピロ（インドリン）キノキサジン、フルギド、フルギイミド、ジアリールエテン、ジアリールアルキルエテン、ジアリールアルケニルエテン、熱可逆性のフォトクロミック化合物、非熱可逆性のフォトクロミック化合物、およびこれらの混合物から選択される、請求項２５に記載のフォトクロミック物品。
【請求項３３】
前記トップコート層が、紫外光吸収剤をさらに含む、請求項２５に記載のフォトクロミック物品。
【発明の詳細な説明】
【技術分野】
【０００１】
（関連出願の引用）
本願は、米国特許出願番号１３／１５３，７４８（２０１１年６月６日出願）の一部継続出願であり、これは、米国特許出願番号１１／５９０，０５５（２００６年１０月３１日出願）の一部継続出願であり、これは、米国特許出願番号１０／８４６，６５０（２００４年５月１７日出願）（米国特許第７，２５６，９２１号として発行）の分割であり、これは、米国仮特許出願番号６０／４８４，１００（２００３年７月１日出願）に対する優先権を主張し、その優先権の利益を得る。これらの各々は、その全体が本明細書中に参考として援用される。
【０００２】
（発明の分野）
本発明は、基材と、第１のフォトクロミック化合物を含むプライマー層と、プライマー層の上の、フォトクロミック−二色化合物を含むフォトクロミック−二色層とを含み、第１のフォトクロミック化合物およびフォトクロミック−二色化合物が、それぞれ、フォトクロミック−二色化合物が、その下にある第１のフォトクロミック化合物の活性化していない状態での末端最小吸光度波長以下の活性化していない状態での末端最小吸光度波長を有するように選択される、フォトクロミック物品に関する。
【背景技術】
【０００３】
（発明の背景）
従来の直線偏光性エレメント、例えば、サングラス用の直線偏光性レンズおよび直線偏光性フィルターは、典型的には、二色材料（例えば、二色染料）を含有する延伸ポリマーシートから作られる。その結果、従来の直線偏光性エレメントは、１個の直線偏光状態を有する静的なエレメントである。したがって、従来の直線偏光性エレメントが、ランダムに偏光された放射線または適切な波長を有する反射した放射線のいずれかにさらされる場合、このエレメントを透過する放射線の一部は、直線偏光される。
【０００４】
それに加えて、従来の直線偏光性エレメントは、典型的には着色している。典型的には、従来の直線偏光性エレメントは、着色剤を含み、化学放射線に応答して変わらない吸収スペクトルを有する。従来の直線偏光性エレメントの色は、そのエレメントを形成するために用いられる着色剤によって変わり、最も一般的には、中間色（例えば、ブラウンまたはグレー）である。したがって、従来の直線偏光性エレメントは、反射した光の光沢を減らすのに有用であるが、これらのエレメントは、その色合いのため、典型的には、低光条件で使用するのに十分に適していない。さらに、従来の直線偏光性エレメントがたった１個の着色した直線偏光状態しか有さないため、情報を格納または提示する能力に制限がある。
【０００５】
従来の直線偏光性エレメントは、典型的には、二色材料を含有する延伸ポリマー膜のシートを用いて作られる。これに対応して、二色材料は、透過する放射線の２つの直交する平面偏光成分のうち１つを優先的に吸収することができるが、もし、二色材料の分子が、適切に配置も整列もしていない場合には、透過する放射線の正味の直線偏光は達成されないだろう。いずれの理論によっても束縛されることを意図しないが、二色材料の分子をランダムに位置決めすることに起因して、個々の分子による選択的な吸収が、正味の直線偏光効果も全体的な直線偏光効果も達成されないように互いに打ち消されてしまうものと考えられる。従って、典型的には、二色材料の分子を別の材料とのアライメントによって、正味の直線偏光が達成されるような位置に置くか、または整列させることが必要である。
【０００６】
二色染料の分子を整列させる一般的な方法は、ポリビニルアルコール（「ＰＶＡ」）のシートまたは層を加熱してＰＶＡを軟化させ、次いで、このシートを延伸してＰＶＡポリマー鎖を配向させることを含む。その後、二色染料が延伸シートの中に含浸され、含浸された染料分子は、ポリマー鎖の配向に沿って変わる。この結果、それぞれの整列している染料分子の長軸が、配向したポリマー鎖とほぼ平行になるように、染料分子の少なくともいくらかが整列する。または、まず、二色染料がＰＶＡシートに含浸され得、その後、シートを上述のように加熱し、延伸し、ＰＶＡポリマー鎖および会合する染料を配向させることができる。この様式で、二色染料の分子は、ＰＶＡシートの配向したポリマー鎖の中で適切に配置されているか、または整列していてもよく、正味の直線偏光も対応して達成することができる。結果として、ＰＶＡシートは、透過する放射線を直線偏光させることができ、これに対応して、直線偏光性フィルターを形成することができる。
【０００７】
上述の二色エレメントとは対照的に、従来のフォトクロミックエレメント（例えば、従来の熱可逆性のフォトクロミック材料を用いて作られるフォトクロミックレンズ）は、一般的に、化学放射線に応答して、第１の状態、例えば「透明な状態」から、第２の状態、例えば「着色した状態」へと変化することができ、熱エネルギーに応答して、第１の状態に戻ることができる。したがって、従来のフォトクロミックエレメントは、一般的に、低光条件および明るい条件の両方で使用するのに十分に適している。しかし、直線偏光性フィルターを含まない従来のフォトクロミックエレメントは、一般的に、放射線を直線偏光させることはできない。どちらの状態でも従来のフォトクロミックエレメントの吸収比は、一般的に、２未満である。したがって、従来のフォトクロミックエレメントは、従来の直線偏光性エレメントと同じ程度まで反射光の光沢を減らすことはできない。それに加えて、従来のフォトクロミックエレメントは、情報を格納し、または提示する能力に制限がある。
【０００８】
適切に、少なくとも十分に整列している場合には、フォトクロミック性および二色性の両方を与えるフォトクロミック−二色化合物および材料が開発されてきた。しかし、着色した状態または暗くなった状態、例えば、化学線にさらされた状態では、フォトクロミック−二色化合物は、典型的には、等価な濃度およびサンプルの厚みで、非偏光型のフォトクロミック化合物または従来のフォトクロミック化合物よりも大きな透過率を有している。いずれの理論によっても束縛されることを意図しないが、手元にある証拠に基づき、フォトクロミック−二色材料の透過率が、暗くなった状態または着色した状態で大きいのは、透過率が、偏光放射線の２つの直交する平面偏光成分の平均であるためであると考えられる。フォトクロミック−二色材料は、入射するランダムな放射線の２つの直交する平面偏光成分のうち、１つをかなり強く吸収し、透過する偏光の平面のうち、１つが、他の直交する平面偏光成分よりも大きな透過率を有する（サンプルを通り、サンプルを出る）。２つの直交する平面偏光成分の平均は、典型的には、大きな値の平均透過率となる。一般的に、フォトクロミック−二色化合物の直線偏光の効率（吸収比という観点で定量することができる）が上がるにつれて、これに関連する透過率も上がる。
【０００９】
フォトクロミック−二色化合物を含み、着色した状態または暗くなった状態で（例えば、化学線にさらされたとき）、直線偏光性、透過率の低下を合わせて提供する新しい偏光性フォトクロミック物品を開発することが望ましい。
【発明の概要】
【課題を解決するための手段】
【００１０】
（発明の要旨）
本発明によれば、基材と、基材の上に配置されたプライマー層、プライマー層の上に配置されたフォトクロミック−二色層を含む少なくとも２つの層とを含むフォトクロミック物品が提供される。
【００１１】
プライマー層は、第１の活性化していない状態での吸光度が、３４０ｎｍ〜３８０ｎｍのすべての波長で０より大きく、第１の活性化していない状態での末端最小吸光度波長が３８０ｎｍより大きい、第１のフォトクロミック化合物を含む。
【００１２】
フォトクロミック−二色層は、第２の活性化していない状態での吸光度が、３４０ｎｍ〜３８０ｎｍの波長の少なくとも一部で０より大きく、第２の活性化していない状態での末端最小吸光度波長が３４０ｎｍより大きいフォトクロミック−二色化合物を含む。
【００１３】
（フォトクロミック−二色化合物の）第２の活性化していない状態での末端最小吸光度波長は、（その下にある第１のフォトクロミック化合物の）第１の活性化していない状態での末端最小吸光度波長以下である。
【００１４】
本発明のさらなる実施形態によれば、基材と、基材の上に配置されたプライマー層、プライマー層の上に配置されたフォトクロミック−二色層、フォトクロミック−二色層の上に配置されたトップコート層を含む基材上の少なくとも３つの層とを含むフォトクロミック物品が提供される。
【００１５】
プライマー層は、第１の活性化していない状態での吸光度が、３４０ｎｍ〜３８０ｎｍのすべての波長で０より大きく、第１の活性化していない状態での末端最小吸光度波長が３８０ｎｍより大きい第１のフォトクロミック化合物を含む。
【００１６】
フォトクロミック−二色層は、第２の活性化していない状態での吸光度が、３４０ｎｍ〜３８０ｎｍの波長の少なくとも一部で０より大きく、第２の活性化していない状態での末端最小吸光度波長が３４０ｎｍより大きいフォトクロミック−二色化合物を含む。
【００１７】
少なくとも３層の実施形態のトップコート層は、任意要素の紫外光吸収剤を含み、第３の活性化していない状態での吸光度が、３３０ｎｍ〜３８０ｎｍの波長の少なくとも一部で０より大きく、第３の活性化していない状態での末端最小吸光度波長が３３０ｎｍより大きい。
【００１８】
少なくとも３層の実施形態では、（トップコート層の第２のフォトクロミック化合物の）第３の活性化していない状態での末端最小吸光度波長は、（その下にあるコーティング層のフォトクロミック−二色化合物の）第２の活性化していない状態での末端最小吸光度波長より短く、（コーティング層のフォトクロミック−二色化合物の）第２の活性化していない状態での末端最小吸光度波長は、（その下にあるプライマー層の第１のフォトクロミック化合物の）第１の末端最小吸光度波長以下である。
【図面の簡単な説明】
【００１９】
【図１】図１は、本発明にかかるフォトクロミック物品の代表的な側面立面断面図であり、プライマー層の第１のフォトクロミック化合物、フォトクロミック−二色層のフォトクロミック−二色化合物、トップコート層の第２のフォトクロミック化合物について、吸光度  対  波長のプロットをあらわしたグラフを含む。
【図２】図２は、波長の関数として平均デルタ吸光度（可視波長領域にわたり、化学線照射での活性化後）をあらわすグラフであり、本発明のフォトクロミック物品に含まれていてもよいフォトクロミック−二色化合物を含むフォトクロミック−二色層について２つの直交する面内で得られた２種類の平均差吸収スペクトルを示す。
【図３】図３は、図１のグラフ４１をあらわすグラフであり、ここで、吸光度対波長のプロットをよりよく示すために、ｙ軸は０〜３．５の範囲（図１）から０〜０．１の範囲（図３）まで変えた。
【発明を実施するための形態】
【００２０】
（発明の詳細な説明）
本明細書で使用する場合、「化学放射線」との用語は、材料の中で応答を起こさせることができる、例えば、限定されないが、以下にさらに詳細に記載するように、ある形または状態から別の形または状態へとフォトクロミック材料を変換させることができる電磁放射線を意味する。
【００２１】
本明細書で使用する場合、「フォトクロミック」との用語および類似の用語、例えば、「フォトクロミック化合物」は、少なくとも化学放射線の吸収に対して応答して変わる少なくとも可視光放射線の吸収スペクトルを有することを意味する。さらに、本明細書で使用する場合、「フォトクロミック材料」との用語は、フォトクロミック性を示すように調整され（すなわち、少なくとも化学放射線の吸収に応答して変わる少なくとも可視光放射線の吸収スペクトルを有するように調整され）、少なくとも１つのフォトクロミック化合物を含む任意の物質を意味する。
【００２２】
本明細書で使用する場合、「フォトクロミック化合物」との用語は、熱可逆性のフォトクロミック化合物と非熱可逆性のフォトクロミック化合物を含む。「熱可逆性のフォトクロミック化合物／材料」との用語は、本明細書で使用する場合、化学放射線に応答して第１の状態（例えば、「透明な状態」）から第２の状態（例えば「着色した状態」）へと変わることが可能であり、熱エネルギーに応答して第１の状態に戻ることが可能な化合物／材料を意味する。「非熱可逆性のフォトクロミック化合物／材料」との用語は、本明細書で使用する場合、化学放射線に応答して第１の状態（例えば、「透明な状態」）から第２の状態（例えば「着色した状態」）へと変わることが可能であり、着色した状態の吸収と実質的に同じ波長の化学放射線に応答して（例えば、そのような化学放射線にさらすのを止めると）第１の状態に戻ることができる化合物／材料を意味する。
【００２３】
本明細書で使用する場合、「二色」との用語は、少なくとも透過する放射線の２つの直交する平面偏光成分のうち１つを他方よりももっと強く吸収することができることを意味する。
【００２４】
本明細書で使用する場合、「フォトクロミック−二色」との用語および同様の用語、例えば「フォトクロミック−二色材料」および「フォトクロミック−二色化合物」は、フォトクロミック性（すなわち、少なくとも化学放射線に応答して変わる少なくとも可視光放射線の吸収スペクトルを有する）、二色性（すなわち、少なくとも透過する放射線の２つの直交する平面偏光成分のうち１つを他方よりももっと強く吸収することができる）の両方を有するか、および／または提供する材料および化合物を意味する。
【００２５】
本明細書で使用する場合、「吸収比」との用語は、第１面に直線偏光する放射線の吸光度と、第１面に直交する面に直線偏光する同じ波長の放射線の吸光度との比率を指し、第１面は、最も高い吸光度を有する表面と考えられる。
【００２６】
「状態」との用語を修飾するために本明細書で使用する場合、「第１の」および「第２の」という用語は、いかなる特定の順序も時間的な先後も指すことを意図しているのではなく、その代わりに、２つの異なる条件または性質を指す。非限定的な説明のために、フォトクロミック−二色層のフォトクロミック−二色化合物の第１の状態と第２の状態は、少なくとも１つの光学特性、例えば、限定されないが、可視放射線および／またはＵＶ放射線の吸収または直線偏光に関して異なっていてもよい。したがって、本明細書に開示する種々の非限定的な実施形態によれば、フォトクロミック−二色層のフォトクロミック−二色化合物は、第１の状態と第２の状態それぞれで異なる吸収スペクトルを有していてもよい。例えば、本発明を限定しないが、フォトクロミック−二色層のフォトクロミック−二色化合物は、第１の状態において透明であり、第２の状態では着色していてもよい。または、フォトクロミック−二色層のフォトクロミック−二色化合物は、第１の状態で第１の色を有し、第２の状態で第２の色を有していてもよい。さらに、以下にさらに詳細に記載するように、フォトクロミック−二色層のフォトクロミック−二色化合物は、第１の状態では非直線偏光性（または「非偏光性」）であってもよく、第２の状態では直線偏光性であってもよい。
【００２７】
本明細書で使用する場合、「光学」との用語は、光および／または視界に関するか、またはこれらに関連することを意味する。例えば、本明細書に開示する種々の非限定的な実施形態によれば、光学物品またはエレメントまたはデバイスは、眼科用物品、エレメントおよびデバイス、ディスプレイ物品、エレメントおよびデバイス、窓、鏡、アクティブ液晶セル物品およびパッシブ液晶セル物品、エレメントおよびデバイスから選択され得る。
【００２８】
本明細書で使用する場合、「眼科用」との用語は、目および視界に関するもの、またはこれらに関連するものを意味する。眼科用物品またはエレメントの非限定的な例としては、矯正レンズおよび非矯正レンズ（単焦点レンズまたは多焦点レンズ、部分に分けられた多焦点レンズであってもよく、部分に分けられていない多焦点レンズであってもよい（例えば、限定されないが、二焦点レンズ、三焦点レンズおよび多重焦点レンズを含む））、ならびに、限定されないが、コンタクトレンズ、眼内レンズ、拡大レンズおよび保護レンズ、または遮光板のような、視界を矯正し、保護し、または高める（化粧品的に、またはその他の目的で）ために用いられるおよび他のエレメントが挙げられる。
【００２９】
本明細書で使用する場合、「眼科用基材」との用語は、レンズ、部分的に形成したレンズ、レンズブランクを意味する。
【００３０】
本明細書で使用する場合、「ディスプレイ」との用語は、文字、数字、記号、デザインまたは図面の情報の目に見えるか、または機械によって読み取り可能な表現を意味する。ディスプレイ物品、エレメントおよびデバイスの非限定的な例としては、スクリーン、モニタ、セキュリティエレメント、例えば、セキュリティマークが挙げられる。
【００３１】
本明細書で使用する場合、「窓」との用語は、放射線がその中を透過することができるように調整された開口部を意味する。窓の非限定的な例としては、自動車用および航空用の透明部品、フィルター、シャッター、および光学スイッチが挙げられる。
【００３２】
本明細書で使用する場合、「鏡」との用語は、大量の入射光またはかなりの部分の入射光を鏡面的に反射する表面を意味する。
【００３３】
本明細書で使用する場合、「液晶セル」との用語は、順に並べることができる液晶材料を含む構造を指す。アクティブ液晶セルは、外力（例えば、電場または磁場）を加えることによって、液晶材料が、順に並んだ状態と順に並んでいない状態との間を可逆的かつ制御可能に切り替えもしくは転換することができるか、または２種類の順に並んだ状態の間を制御可能に切り替えもしくは転換することができるセルである。パッシブ液晶セルは、液晶材料が順に並んだ状態で維持されているセルである。アクティブ液晶セルエレメントまたはデバイスの非限定的な例は、液晶ディスプレイである。
【００３４】
本明細書で使用する場合、「コーティング」との用語は、流動可能な組成物から誘導され、均一な厚みを有していてもよく、有していなくてもよい、支持された膜を意味し、特定的にはポリマーシートを除外する。本発明のフォトクロミック物品のプライマー層、フォトクロミック−二色層、任意構成要素のトップコート層は、ある実施形態では、それぞれ独立してコーティングであってもよい。
【００３５】
本明細書で使用する場合、「シート」という用語は、ほぼ均一な厚みを有し、自立できるあらかじめ形成した膜を意味する。
【００３６】
本明細書で使用する場合、「〜に接続する」との用語は、ある目的物との直接的な接続、または少なくとも１つが物体と直接接触している１種類以上の他の構造もしくは材料を介しての、ある目的物と間接的な接触を意味する。非限定的な説明のために、例えば、プライマー層は、基材の少なくとも一部と直接的に接触してもよく（例えば、隣接接触）、１つ以上の他の間に挟まった構造または材料（例えば、カップリング剤もしくは接着剤の単分子層）を介して基材の少なくとも一部と間接的に接続してもよい。例えば、本発明を限定しないが、プライマー層を、１つ以上の他の間に挟まったコーティング、ポリマーシートまたはこれらの組み合わせと接触させてもよく、これらのうち、少なくとも１つは、基材の少なくとも一部と直接的に接触している。
【００３７】
本明細書で使用する場合、「感光性材料」との用語は、限定されないが、リン光発光材料および蛍光材料を含め、電磁放射線に対し物理的または化学的に応答する材料を意味する。
【００３８】
本明細書で使用する場合、「非感光性材料」との用語は、限定されないが、静的な染料を含め、電磁放射線に物理的にも化学的にも応答しない材料を意味する。
【００３９】
本明細書で使用する場合、ポリマーの分子量値、例えば、重量平均分子量（Ｍｗ）および数平均分子量（Ｍｎ）は、適切な標準物質（例えば、ポリスチレン標準）を用いたゲル透過クロマトグラフィーによって決定される。
【００４０】
本明細書で使用する場合、多分散指数（ＰＤＩ）値は、ポリマーの重量平均分子量（Ｍｗ）と数平均分子量（Ｍｎ）の比率をあらわす（すなわち、Ｍｗ／Ｍｎ）。
【００４１】
本明細書で使用する場合、「ポリマー」との用語は、ホモポリマー（例えば、単一のモノマー種から調製される）、コポリマー（例えば、少なくとも２種類のモノマー種から調製される）およびグラフトポリマーを意味する。
【００４２】
本明細書で使用する場合、「（メタ）アクリレート」との用語および類似の用語、例えば、「（メタ）アクリル酸エステル」は、メタクリレートおよび／またはアクリレートを意味する。本明細書で使用する場合、「（メタ）アクリル酸」との用語は、メタクリル酸および／またはアクリル酸を意味する。
【００４３】
他の意味であると示されていない限り、本明細書に開示するあらゆる範囲または比率は、その中に包含される任意のすべてのサブ範囲またはサブ比率を包含すると理解すべきである。例えば、「１〜１０」と述べられている範囲または比率は、最小値が１であり、最大値が１０であるその間の（境界値を含む）任意のすべてのサブ範囲、すなわち、最小値が１以上から始まり、最大値が１０以下で終わるあらゆるサブ範囲またはサブ比率、例えば、限定されないが、１〜６．１、３．５〜７．８、５．５〜１０を含むと考えるべきである。
【００４４】
本明細書および特許請求の範囲で使用する場合、他の意味であると示されていない限り、接続基（例えば、二価の接続基）の左から右への表現は、他の適切な向き、例えば、限定されないが、右から左への向きを含む。非限定的な説明のために、二価の接続基の左から右への表現
【００４５】
【化１】
0005932027.tif 000002
または等価な−Ｃ（Ｏ）Ｏ−は、その右から左への表現
【００４６】
【化２】
0005932027.tif 000003
または等価な−Ｏ（Ｏ）Ｃ−もしくは−ＯＣ（Ｏ）−を含む。
【００４７】
本明細書で使用する場合、冠詞「１つの（ａ）」、「１つの（ａｎ）」、「その（ｔｈｅ）」は、他の言い方で１個の言及物に明らかに、かつ明白に限定されている場合を除き、複数の言及物も含む。
【００４８】
本明細書で使用する場合、「第１のフォトクロミック化合物」との用語は、少なくとも１つのフォトクロミック化合物を意味する。２種類以上の第１のフォトクロミック化合物が存在する場合、これらの化合物が一緒になって、第１の活性化していない状態でのピーク吸光度波長（例えば、平均）と、特定の波長範囲で０より大きい第１の活性化していない状態での吸光度（例えば、平均）と、第１の活性化していない状態での末端最小吸光度波長（例えば、平均）と、第１の活性化していない状態での初期最小吸光度波長（例えば、平均）とを有し、与える。
【００４９】
本明細書で使用する場合、「フォトクロミック−二色化合物」との用語は、少なくとも１つのフォトクロミック−二色化合物を意味する。２種類以上のフォトクロミック−二色化合物が存在する場合、これらの化合物が一緒になって、第２の活性化していない状態でのピーク吸光度波長（例えば、平均）と、特定の波長範囲で０より大きい第２の活性化していない状態での吸光度（例えば、平均）と、第２の活性化していない状態での末端最小吸光度波長（例えば、平均）と、第２の活性化していない状態での初期最小吸光度波長（例えば、平均）とを有し、与える。
【００５０】
本明細書で使用する場合、「第２のフォトクロミック化合物」との用語は、少なくとも１つの第２のフォトクロミック化合物を意味する。２種類以上の第２のフォトクロミック化合物が存在する場合、これらの化合物が一緒になって、第３の活性化していない状態でのピーク吸光度波長（例えば、平均）と、特定の波長範囲で０より大きい第３の活性化していない状態での吸光度（例えば、平均）と、第３の活性化していない状態での末端最小吸光度波長（例えば、平均）と、第３の活性化していない状態での初期最小吸光度波長（例えば、平均）とを有し、与える。
【００５１】
本明細書で使用する場合、「活性化していない状態」という用語は、フォトクロミック化合物（例えば、第１のフォトクロミック化合物、フォトクロミック−二色化合物および第２のフォトクロミック化合物）に関し、（ｉ）３３０ｎｍ以上であり、４５０ｎｍ以下、例えば、４３０ｎｍ以下、または４１０ｎｍ以下の波長で測定可能な吸光度；および（ｉｉ）４５０ｎｍより大きな波長で最小の吸光度をまたは実質的に測定可能ではない吸光度を有するか、または生成するフォトクロミック化合物を生じるのに十分なエネルギーを有する化学線にさらされたフォトクロミック化合物を意味する。
【００５２】
本明細書で使用する場合、「活性化した状態」という用語は、フォトクロミック化合物（例えば、第１のフォトクロミック化合物、フォトクロミック−二色化合物および第２のフォトクロミック化合物、ならびにフォトクロミック物品）に関し、（ｉ）３３０ｎｍ以上であり、４５０ｎｍ以下、例えば、４３０ｎｍ以下、または４１０ｎｍ以下の波長で測定可能な吸光度；および（ｉｉ）４５０ｎｍより大きな波長で測定可能な吸光度を有するか、または生成するフォトクロミック化合物および／またはフォトクロミック物品を生じるのに十分なエネルギーを有する化学線にさらされたフォトクロミック化合物および／またはフォトクロミック物品を意味する。
【００５３】
本明細書で使用する場合、特定の波長範囲にわたって、例えば、「３４０ｎｍ〜３８０ｎｍのすべての波長で」、「第１の活性化していない状態での吸光度が０より大きい」との用語は、第１のフォトクロミック化合物は、活性化していない状態での吸光度が特定の波長範囲にわたって（例えば、３４０ｎｍ〜３８０ｎｍの全ての波長で）０より大きいことを意味する。
【００５４】
本明細書で使用する場合、「第１の活性化していない状態でのピーク吸光度波長」という用語は、（プライマー層の）第１のフォトクロミック化合物が、活性化していない状態で、ピーク（または極大）吸光度を有する波長を意味する。第１の活性化していない状態でのピーク吸光度波長は、典型的には、３４０ｎｍ〜３８０ｎｍにある。
【００５５】
本明細書で使用する場合、「第１の活性化していない状態での末端最小吸光度波長」という用語は、（プライマー層の）第１のフォトクロミック化合物が、活性化していない状態で、末端（または上側の）最小吸光度を有する波長を意味する。第１の活性化していない状態での末端での最小吸光度波長は、第１の活性化していない状態でのピーク吸光度波長よりも長い波長である。
【００５６】
本明細書で使用する場合、「第１の活性化していない状態での初期最小吸光度波長」は、（プライマー層の）第１のフォトクロミック化合物が、活性化していない状態で、初期（または下側の）最小吸光度を有する波長を意味する。第１の活性化していない状態での最小吸光度波長は、第１の活性化していない状態でのピーク吸光度波長および第１の活性化していない状態での末端最小吸光度波長より短い波長である。
【００５７】
本明細書で使用する場合、特定の波長範囲にわたって、例えば、「３４０ｎｍ〜３８０ｎｍの波長の少なくとも一部で」、「第２の活性化していない状態での吸光度が０より大きい」という用語は、フォトクロミック−二色は、活性化していない状態での吸光度が特定の波長範囲にわたって（例えば、３４０ｎｍ〜３８０ｎｍ、例えば、３４０ｎｍ〜３７０ｎｍ、または３５０ｎｍ〜３８０ｎｍ、または３４０ｎｍ〜３８０ｎｍの波長の少なくとも一部で）０より大きいことを意味する。
【００５８】
本明細書で使用する場合、「ｘｎｍからｙｎｍの波長の少なくとも一部で」という用語は、活性化していない状態での吸光度が０より大きいことに関し、記載される上限および下限の波長値を含め、上の記載される範囲内の連続する波長の少なくとも一部にわたることを意味する。
【００５９】
本明細書で使用する場合、「第２の活性化していない状態でのピーク吸光度波長」は、（コーティング層またはフォトクロミック−二色コーティング層の）フォトクロミック−二色化合物が、活性化していない状態で、ピーク（または極大）吸光度を有する波長を意味する。第２の活性化していない状態でのピーク吸光度波長は、典型的には、３４０ｎｍ〜３８０ｎｍである。
【００６０】
本明細書で使用する場合、「第２の活性化していない状態での末端最小吸光度波長」という用語は、（コーティング層またはフォトクロミック−二色コーティング層の）フォトクロミック−二色化合物が、活性化していない状態で、末端（または上側の）最小吸光度を有する波長を意味する。第２の活性化していない状態での末端最小吸光度波長は、第２の活性化していない状態でのピーク吸光度波長よりも長い波長である。
【００６１】
本明細書で使用する場合、「第２の活性化していない状態での初期最小吸光度波長」という用語は、（フォトクロミック−二色層）のフォトクロミック−二色化合物が、活性化していない状態で、初期（または下側の）最小吸光度を有する波長を意味する。第２の活性化していない状態での最小吸光度波長は、第２の活性化していない状態でのピーク吸光度波長および第２の活性化していない状態での末端最小吸光度波長よりも短い波長である。
【００６２】
本明細書で使用する場合、特定の波長範囲にわたって、例えば、「３３０ｎｍ〜３８０ｎｍの波長の一部で」、「第３の活性化していない状態での吸光度が０より大きい」という用語は、第２のフォトクロミック化合物は、活性化していない状態での吸光度が特定の波長範囲にわたって（例えば、３３０ｎｍ〜３８０ｎｍ、例えば、３３０ｎｍ〜３７０ｎｍ、または３４０ｎｍ〜３８０ｎｍの波長の少なくとも一部にわたって）０より大きいことを意味する。
【００６３】
本明細書で使用する場合、「第３の活性化していない状態でのピーク吸光度波長」という用語は、（トップコート層の）第２のフォトクロミック化合物が、活性化していない状態で、ピーク（または極大）吸光度を有する波長を意味する。第３の活性化していない状態でのピーク吸光度波長は、典型的には、３３０ｎｍ〜３８０ｎｍである。
【００６４】
本明細書で使用する場合、「第３の活性化していない状態での末端最小吸光度波長」という用語は、（トップコート層の）第２のフォトクロミック化合物が、活性化していない状態で、末端（または上側の）最小吸光度を有する波長を意味する。第３の活性化していない状態での末端最小吸光度波長は、第３の活性化していない状態でのピーク吸光度波長より長い波長である。
【００６５】
本明細書で使用する場合、「第３の活性化していない状態での初期最小吸光度波長」という用語は、（トップコート層の）第２のフォトクロミック化合物が、活性化していない状態で、初期（または下側の）最小吸光度を有する波長を意味する。第３の活性化していない状態での最小吸光度波長は、第３の活性化していない状態でのピーク吸光度波長および第３の活性化していない状態での末端最小吸光度波長より短い波長である。
【００６６】
活性化していない状態での初期最小吸光度波長値（例えば、第１、第２および／または第３の活性化していない状態での初期最小吸光度波長値）は、それぞれ、使用する分析方法および装置、特定のフォトクロミック化合物が存在する基材および／またはマトリックス（例えば、コーティングマトリックス）によって影響を受けることがある（本明細書で、「ＵＳＩＭＡＷＶ影響」と呼ばれる）。ＵＳＩＭＡＷＶ影響は、活性化していない状態での初期最小吸光度波長値が３６０ｎｍ未満であるとき、より顕著になることがある。ＵＳＩＭＡＷＶ影響は、足し算であってもよく、引き算であってもよく、活性化していない状態での初期最小吸光度波長値が大きくなったり、小さくなったりする。これに代えて、またはこれに加えて、ＵＳＩＭＡＷＶ影響によって、活性化していない状態での初期最小吸光度波長値が負の吸光度値を有することもある。さらに、ＵＳＩＭＡＷＶ影響は、特に、３６０ｎｍ未満の波長で正および／または負の吸収スパイクを生じることがある。いずれの理論によっても束縛されることを意図しないが、有機ポリマー基材および有機ポリマーコーティングの場合、ＵＳＩＭＡＷＶ影響は、少なくとも一部には、装置のリファレンス除去と合わせ、基材および／またはコーティングマトリックスの中の芳香族環の存在に起因すると考えられる。ある実施形態では、基材が石英である場合、ＵＳＩＭＡＷＶ影響を最小にすることができる。基材およびコーティングが有機ポリマー材料で構成され、装置のリファレンス除去を用いるため、図１および３を参照して本明細書でさらに詳細に記載するような第１、第２、第３の活性化していない状態での初期最小吸光度波長値（６５、６８および７１）は、ＵＳＩＭＡＷＶ影響を受けたかもしれないと考えられる。
【００６７】
本明細書で使用する場合、他の意味であると示されていない限り、「透過率の％」は、分光計ユーザーマニュアルに提示されている指示にしたがって、ＨｕｎｔｅｒＬａｂから市販されているＵＬＴＲＡＳＣＡＮ  ＰＲＯ分光計を用いて決定された。
【００６８】
本明細書で使用する場合、「直線偏光する」は、光波などの電磁波の電気ベクトルの振動を１つの方向または平面に制限することを意味する。
【００６９】
上の操作例以外、または、他の意味であると示されている場合を除き、本明細書および特許請求の範囲で使用される成分の量、反応条件などをあらわすあらゆる数字は、あらゆる場合に「約」という用語で修飾されていると理解すべきである。
【００７０】
本明細書で使用する場合、空間または方向を示す用語、例えば、「左」、「右」、「内側」、「外側」、「上」、「下」などは、描かれている図面に示されている場合の本発明に関連する。しかし、本発明は、種々の代わりとなる配向を呈することができ、したがって、このような用語は、限定するものと考えられるべきではないことを理解すべきである。
【００７１】
本明細書で使用する場合、「〜の上に作られた」、「〜の上に堆積した」、「〜の上に提供された」、「〜の上に塗布された」、「〜の上に存在する」、または「〜の上に配置された」は、その下にあるエレメント、またはその下にあるエレメントの上に作られるか、堆積させられるか、与えられるか、塗布されるか、存在するか、または配置されるが、必ずしも、その表面と直接的に接触する（または隣接する）必要はないことを意味する。例えば、基材「の上に配置された」層は、配置された層または作られた層と基材との間に位置する、同じ組成または異なる組成の１種類以上の他の層、コーティングまたは膜が存在することを除外するものではない。
【００７２】
本明細書で言及しているあらゆる刊行物、例えば、限定されないが、登録特許および特許出願は、他に示されていない限り、その全体が「参考として組み込まれる」と考えられるべきである。
【００７３】
図１を参照し、非限定的な説明のために、本発明のフォトクロミック物品２が示されている。フォトクロミック物品２は、第１の表面１２と第２の表面１３を有する基材１１を含み、ここで、第１の表面１２と第２の表面１３は、互いに逆向きである。基材１１の第１の表面１２は、矢印１５によって示される入射化学放射線の方を向いている。フォトクロミック物品２は、さらに、基材１１の上に（例えば、隣接して）プライマー層１４を有し、特に、基材１１の第１の表面１２の上に（例えば、隣接して）プライマー層１４を有する。フォトクロミック物品２は、さらに、プライマー層１４の上にコーティング層１７（これは、本明細書中でフォトクロミック−二色層１７とも呼ばれる）と、フォトクロミック−二色層１７の上に任意構成要素のトップコート層２０とを含む。図１のフォトクロミック物品２は、他の任意構成要素の層を含み、これらの層は、本明細書でさらに説明する。
【００７４】
プライマー層１４は、グラフ２３によってあらわされる吸光度特性を有する第１のフォトクロミック化合物を含み、グラフ２３は、活性化していない状態での第１のフォトクロミック化合物について吸光度対波長の代表的なプロットである。さらに具体的には、グラフ２３は、他のその下の層もその上の層が存在しない状態で、基材１１に塗布されたプライマー１４の分析から得られる。図１のグラフ２３を参照すると、第１のフォトクロミック化合物は、第１の活性化していない状態でのピーク吸光度波長２６と、第１の活性化していない状態での末端最小吸光度波長２９と、グラフ２３には示されていないが、３４０ｎｍ未満である第１の活性化していない状態での初期最小吸光度波長６５を有する。第１のフォトクロミック化合物の第１の活性化していない状態での末端最小吸光度波長２９は、その第１の活性化していない状態でのピーク吸光度波長２６より波長が長い。第１の活性化していない状態での初期最小吸光度波長６５は、第１の活性化していない状態でのピーク吸光度波長２６より短い波長である。
【００７５】
非限定的な説明のために、図１のグラフ２３をさらに参照し、プライマー層１４の第１のフォトクロミック化合物の第１の活性化していない状態でのピーク吸光度波長２６は３５５ｎｍであり、第１の活性化していない状態での末端最小吸光度波長２９は４２５ｎｍであり、第１の活性化していない状態での初期最小吸光度波長６５は３３３ｎｍである（示さない）。
【００７６】
本発明のフォトクロミック物品のフォトクロミック化合物およびフォトクロミック−二色化合物の活性化していない状態での末端最小吸光度波長値は、当該技術分野で認識されている方法によって決定することができる。ある実施形態では、フォトクロミック化合物またはフォトクロミック−二色化合物の活性化していない状態での吸光度は、明らかにゼロまで下がり、ゼロ点での波長が記録される。他の実施形態では、フォトクロミック化合物またはフォトクロミック−二色化合物の活性化していない状態での吸光度は、最小のプラトー値まで下がり、これはゼロの測定吸光度に達しない場合もある。最小のプラトー値の場合、活性化していない状態での末端最小吸光度波長値は、典型的には、概算される。非限定的な説明のために、図３を参照し、第３の活性化していない状態での末端最小吸光度波長４７は、吸光度対波長の形の、その形の変曲点５９の左側（すなわち、相対的に波長の短い側）にある線形部分５６から破線６２であらわされる線を伸ばすことによって概算される。伸ばした線６２がｘ軸と交差する点を、第３の活性化していない状態での末端最小吸光度波長値として記録する。上述のような概算した活性化していない状態での末端最小吸光度波長の点および値は、（典型的には、コンピューターによるグラフ作成プログラムを用いた）計算によって、または手動で（例えば、定規を用いて）決定することができる。他に示されていない限り、図１に図示し、図１を参照して記載するように、概算した活性化していない状態での末端最小吸光度波長の点および値を手動で決定した。
【００７７】
活性化していない状態での初期最小吸光度波長値は、末端最小吸光度波長値に関して記載したのと類似の方法にしたがって概算することができる。吸光度対波長の形の、その形の下側の変曲点の右側（すなわち、相対的に波長の長い側）にある線形部分から線を伸ばす。ある実施形態では、活性化していない状態での初期最小吸光度は、ｘ軸にそって吸光度がゼロの値で明らかに起こり、この場合には、概算する必要はない。
【００７８】
フォトクロミック物品２のフォトクロミック−二色層１７は、グラフ３２によってあらわされる吸光度特性を有するフォトクロミック−二色化合物を含み、グラフ３２は、フォトクロミック−二色化合物の吸光度対波長のプロットである。さらに具体的には、グラフ３２は、他のその下の層もその上の層も存在しない状態で基材１１に塗布されたフォトクロミック−二色層１７の分析から得られる。図１のグラフ３２を参照すると、フォトクロミック−二色化合物は、第２の活性化していない状態でのピーク吸光度波長３５と、第２の活性化していない状態での末端最小吸光度波長３８と、第２の活性化していない状態での初期最小吸光度６８とを有する。フォトクロミック−二色化合物の活性化していない状態での第２の末端最小吸光度波長３８は、その第２のピーク吸光度波長３５より波長が長い。フォトクロミック−二色化合物の活性化していない状態での第２の初期最小吸光度波長６８は、第２のピーク吸光度波長３５よりも波長が短い。
【００７９】
非限定的な説明のために、図１のグラフ３２をさらに参照すると、フォトクロミック−二色層１７のフォトクロミック−二色化合物の第２の活性化していない状態でのピーク吸光度波長３５は３６０ｎｍであり、第２の活性化していない状態での末端最小吸光度波長３８は４１７ｎｍであり、第２の活性化していない状態での初期最小吸光度波長６８は３４２ｎｍである。
【００８０】
フォトクロミック物品２の任意要素のトップコート層２０は、本発明のある実施形態では、グラフ４１によってあらわされる吸光度特性を有する第２のフォトクロミック化合物を含んでいてもよく、グラフ４１は、第２のフォトクロミック化合物の吸光度対波長のプロットである。さらに具体的には、グラフ４１は、他のその下の層もその上の層も存在しない状態で基材１１に塗布されたトップコート層２０の分析から得られる。図１および図３のグラフ４１を参照すると、第２のフォトクロミック化合物は、第３の活性化していない状態でのピーク吸光度４４と、第３の活性化していない状態での末端最小吸光度波長４７と、第３の活性化していない状態での初期最小吸光度波長７１とを有する。第２のフォトクロミック化合物の第３の活性化していない状態での末端最小吸光度波長４７は、その第３の活性化していない状態でのピーク吸光度波長４４より波長が長い。第３の活性化していない状態での初期最小吸光度波長７１は、第３の活性化していない状態でのピーク吸光度波長４４より波長が短い。
【００８１】
非限定的な説明のために、図１および図３のグラフ４１をさらに参照すると、トップコート層２０の第２のフォトクロミック化合物の第３の活性化していない状態でのピーク吸光度波長４４は３６４ｎｍであり、第３の活性化していない状態での末端最小吸光度波長４７は３８６ｎｍであり、第３の活性化していない状態での初期最小吸光度波長７１は３４６ｎｍである。図３では、線またはスパイク７４は、トップコート層および／または基材のポリマーマトリックスの結果であると考えられ、第２のフォトクロミック化合物の結果である（またはこれに起因する）とは考えられない。このように、スパイク７４は、トップコート層の第２のフォトクロミック化合物の第３の活性化していない状態でのピーク吸光度波長、第３の活性化していない状態での末端最小吸光度波長、または第３の活性化していない状態での初期最小吸光度波長を決定するときに考慮されない。
【００８２】
図１および図３のグラフ４１は、同じであるが、トップコート層の第２のフォトクロミック化合物のピーク値、末端最小値、初期最小値をよりよく説明し、決定するために、図３のグラフ４１のｙ軸は、図１のように０から３．５ではなく、０から０．１まで伸びる。
【００８３】
図１のグラフ２３、３２、４１、図３のグラフ４１は、それぞれ、３４０ｎｍ〜４６０ｎｍの波長の関数としての吸光度を示す。本明細書ですでに示したように、図１および図３は、グラフ２３、３２、４１を含め、非限定的な説明のために参照される。そのために、第１のフォトクロミック化合物、フォトクロミック−二色化合物、第２のフォトクロミック化合物の波長の関数としての吸光度は、それぞれの場合に、図１および図３に示されるものに限定されない。
【００８４】
プライマー層の第１のフォトクロミック化合物は、第１の活性化していない状態での吸光度が、３４０ｎｍ〜３８０ｎｍのすべての波長で０より大きく、第１の活性化していない状態での末端最小吸光度波長は、３８０ｎｍより大きい。ある実施形態では、プライマー層の第１のフォトクロミック化合物は、第１の活性化していない状態での吸光度が、３４０ｎｍ〜４００ｎｍのすべての波長で０より大きく、第１の活性化していない状態での末端最小吸光度波長は、４００ｎｍより大きい。あるさらなる実施形態では、プライマー層の第１のフォトクロミック化合物は、第１の活性化していない状態での吸光度が、３４０ｎｍ〜４１０ｎｍのすべての波長で０より大きく、第１の活性化していない状態での末端最小吸光度波長は、４１０ｎｍより大きい。非限定的な説明のために、図１のグラフ２３を参照し、プライマー層１４の第１のフォトクロミック化合物は、第１の活性化していない状態での吸光度が、３４０ｎｍ〜３８０ｎｍのすべての波長で０より大きく、第１の活性化していない状態での末端最小吸光度波長は、３８０ｎｍより大きい。本明細書ですでに記載したように、図１のフォトクロミック物品２のプライマー層１４の第１のフォトクロミック化合物の第１の活性化していない状態での末端最小吸光度波長は４２５ｎｍである。
【００８５】
フォトクロミック−二色コーティング層のフォトクロミック−二色化合物は、第２の活性化していない状態での吸光度が、３４０ｎｍ〜３８０ｎｍの波長の少なくとも一部で０より大きく、第２の活性化していない状態での末端最小吸光度波長は、３４０ｎｍより大きい。非限定的な説明のために、フォトクロミック−二色化合物は、ある実施形態では、第２の活性化していない状態での吸光度が、３４０ｎｍ〜３７０ｎｍのすべての波長で０より大きく、第２の活性化していない状態での末端最小吸光度波長は３７０ｎｍより大きいか、または、第２の活性化していない状態での吸光度は、３５０ｎｍ〜３８０ｎｍのすべての波長で０より大きく、第２の活性化していない状態での末端最小吸光度波長は３８０ｎｍより大きい。
【００８６】
ある実施形態では、フォトクロミック−二色コーティング層のフォトクロミック−二色化合物は、第２の活性化していない状態での吸光度が、３４０ｎｍ〜３８０ｎｍの波長の少なくとも一部で０より大きく、第２の活性化していない状態での末端最小吸光度波長は３８０ｎｍより大きい。
【００８７】
あるさらなる実施形態では、フォトクロミック−二色コーティング層のフォトクロミック−二色化合物は、第２の活性化していない状態での吸光度が、３４０ｎｍ〜３８０ｎｍのすべての波長で（またはすべての波長にわたって）０より大きく、第２の活性化していない状態での末端最小吸光度波長は、３８０ｎｍより大きい。
【００８８】
本発明のある実施形態では、第１の活性化していない状態での末端最小吸光度波長は３８０ｎｍより大きく、４５０ｎｍ以下であり、例えば、４４０ｎｍ以下、または４３０ｎｍ以下である。さらなる実施形態では、第２の活性化していない状態での末端最小吸光度波長は、３４０ｎｍより大きく、４５０ｎｍ以下であり、例えば、４４０ｎｍ以下、または４４０ｎｍ以下である。
【００８９】
第２の活性化していない状態での末端最小吸光度波長は、本発明のある実施形態では、第１の活性化していない状態での末端最小吸光度波長より短い。
【００９０】
フォトクロミック−二色層１７のフォトクロミック−二色化合物およびその下にあるプライマー層１４の第１のフォトクロミック化合物は、それぞれ、上述のような吸光度特性を有するように選択される。本発明のある実施形態によれば、これらは、フォトクロミック物品が、３４０ｎｍ〜３８０ｎｍのすべての波長で５％未満の活性化していない状態での透過率の％を有するように選択される。３４０ｎｍ〜３８０ｎｍのすべての波長での活性化していない状態での透過率の％は、ある実施形態では、４％未満、または３％未満、または２％未満、または１％未満、または０．５％未満であってもよい。ある実施形態では、活性化していない状態での透過率の％は、３４０ｎｍ〜３８０ｎｍのすべての波長で実質的に０％である。限定されないが、フォトクロミック物品の背後の物体（例えば、ヒトの眼）を３４０ｎｍ〜３８０ｎｍの波長を有する電磁放射線にさらされないように保護することを含む理由のために、３４０ｎｍ〜３８０ｎｍのすべての波長での本発明のフォトクロミック物品を通る電磁放射線の透過率の％を下げ、最小にすることが望ましい。記載される波長範囲または複数の範囲での透過率の％は、当該技術分野で認識されている市販の分析装置を用い、当該技術分野で認識されている方法にしたがって決定される。
【００９１】
あるさらなる実施形態では、本発明のフォトクロミック物品は、３４０ｎｍ〜４００ｎｍのすべての波長で、活性化していない状態での透過率の％が５％未満である。３４０ｎｍ〜４００ｎｍのすべての波長で、活性化していない状態での透過率の％は、ある実施形態では、４％未満、または３％未満、または２％未満、または１％未満、または０．５％未満であってもよい。ある実施形態では、活性化していない状態での透過率の％は、３４０ｎｍ〜４００ｎｍのすべての波長で、実質的に０％である。３４０ｎｍ〜３８０ｎｍについて上述のように、限定されないが、フォトクロミック物品の背後の物体（例えば、ヒトの眼）を３４０ｎｍ〜４００ｎｍの波長を有する電磁放射線にさらされないように保護することを含む理由のために、３４０ｎｍ〜４００ｎｍのすべての波長で、本発明のフォトクロミック物品を通る電磁放射線の透過率の％を下げ、最小にすることが望ましい。
【００９２】
本明細書にすでに記載したようなプライマー層およびフォトクロミック−二色層を含む場合、フォトクロミック物品は、本発明のある実施形態では、活性化した状態での光学密度が、プライマー層が存在しない状態で基材およびコーティング層（すなわち、フォトクロミック−二色層）を含むコントロールフォトクロミック物品の活性化した状態でのコントロール光学密度よりも大きい。フォトクロミック物品およびコントロールフォトクロミック物品の基材は、それぞれの場合に実質的に同じであり、実質的に同じ特性および同じ厚みを有する。フォトクロミック物品およびコントロールフォトクロミック物品のコーティング層は、それぞれの場合に実質的に同じであり、実質的に同じ特性および同じ厚みを有する。
【００９３】
光学密度の増加に対応して、本発明のフォトクロミック物品は、活性化した状態で、例えば、上述の第１のフォトクロミック化合物を含むその下のプライマー層が存在しない状態で、フォトクロミック−二色化合物を含むフォトクロミック−二色層を含む比較例のフォトクロミック物品と同程度の入射化学線をあてたとき、典型的には、活性化した状態で暗い。
【００９４】
活性化した状態での光学密度および活性化した状態でのコントロール光学密度は、典型的には、可視光スペクトルの少なくとも一部にわたって決定される。ある実施形態では、活性化した状態での光学密度および活性化した状態でのコントロール光学密度は、それぞれ４１０ｎｍ〜８００ｎｍで決定される。光学密度は、当該技術分野で認識されている市販の装置を用い、当該技術分野で認識されている方法にしたがって決定される。
【００９５】
ある実施形態では、フォトクロミック物品は、フォトクロミック−二色層の上に存在するトップコート層を含む。トップコート層は、紫外光吸収剤および／または第２のフォトクロミック化合物を含んでいてもよい。ある実施形態では、トップコート層は、第２のフォトクロミック化合物と、場合により、紫外光吸収剤を含む。トップコート層は、ある実施形態では、紫外光吸収剤を含み、フォトクロミック化合物（例えば、第２のフォトクロミック化合物）を含まない。トップコート層は、さらなる実施形態では、第２のフォトクロミック化合物を含み、紫外光吸収剤を含まない。プライマーおよび第１のフォトクロミック化合物、ならびにフォトクロミック−二色層およびフォトクロミック−二色化合物は、それぞれ、本明細書にすでに記載したとおりである。
【００９６】
トップコート層の第２のフォトクロミック化合物は、第３の活性化していない状態での吸光度が、３３０ｎｍ〜３８０ｎｍの波長の少なくとも一部で、０より大きく、第３の活性化していない状態での末端最小吸光度波長が３３０ｎｍより大きい。本明細書ですでに記載したように、（トップコート層の第２のフォトクロミック化合物の）第３の活性化していない状態での末端最小吸光度波長は、（フォトクロミック−二色層のフォトクロミック−二色化合物の）第２の活性化していない状態での末端最小吸光度波長より短い。
【００９７】
ある実施形態では、第３の活性化していない状態での末端最小吸光度波長は、３３０ｎｍより大きく、３８０ｎｍ未満である。第３の活性化していない状態での末端最小吸光度波長は、あるさらなる実施形態では、３３０ｎｍより大きく、３７０ｎｍ未満である。
【００９８】
本発明のフォトクロミック物品のいくつかの実施形態によれば、第１の活性化していない状態での末端最小吸光度波長は、３８０ｎｍより大きく、４５０ｎｍ以下であり、第２の活性化していない状態での末端最小吸光度波長は、３４０ｎｍより大きく、４５０ｎｍ以下であり、第３の活性化していない状態での末端最小吸光度波長は、３３０ｎｍより大きく、３８０ｎｍ未満である。
【００９９】
本発明のフォトクロミック物品のいくつかの実施形態によれば、第１の活性化していない状態での末端最小吸光度波長は、３８０ｎｍより大きく、４５０ｎｍ以下であり、第２の活性化していない状態での末端最小吸光度波長は、３４０ｎｍより大きく、４５０ｎｍ以下であり、第３の活性化していない状態での末端最小吸光度波長は、３３０ｎｍより大きく、３７０ｎｍ未満である。
【０１００】
トップコート層２０の第２のフォトクロミック化合物、フォトクロミック−二色層１７のフォトクロミック−二色化合物、その下にあるプライマー層１４の第１のフォトクロミック化合物は、それぞれ、上述のような吸光度特性を有するか、または生じるように選択される。本発明のある実施形態によれば、これらは、フォトクロミック物品が、３４０ｎｍ〜３８０ｎｍのすべての波長で５％未満の活性化していない状態での透過率の％を有するように選択される。３４０ｎｍ〜３８０ｎｍのすべての波長で、活性化していない状態での透過率の％は、ある実施形態では、４％未満、または３％未満、または２％未満、または１％未満、または０．５％未満であってもよい。ある実施形態では、活性化していない状態での透過率の％は、３４０ｎｍ〜３８０ｎｍのすべての波長で実質的に０％である。
【０１０１】
あるさらなる実施形態では、本発明のフォトクロミック物品は、トップコート層および第２のフォトクロミック化合物を含む場合、３４０ｎｍ〜４００ｎｍのすべての波長で５％未満の活性化していない状態での透過率の％を有する。３４０ｎｍ〜４００ｎｍのすべての波長で、活性化していない状態での透過率の％は、ある実施形態では、４％未満、または３％未満、または２％未満、または１％未満、または０．５％未満であってもよい。ある実施形態では、活性化していない状態での透過率の％は、３４０ｎｍ〜４００ｎｍのすべての波長で実質的に０％である。
【０１０２】
本明細書ですでに記載したような第２のフォトクロミック化合物を含むトップコート層、フォトクロミック−二色層およびプライマー層を含む場合、フォトクロミック物品は、本発明のある実施形態では、活性化した状態での光学密度は、第２のフォトクロミック化合物を含むトップコートとプライマー層の両方を含まない状態で、基材およびコーティング層（すなわち、フォトクロミック−二色層）を含むコントロールフォトクロミック物品の活性化した状態でのコントロール光学密度より大きい。フォトクロミック物品およびコントロールフォトクロミック物品の基材は、それぞれの場合に実質的に同じであり、実質的に同じ特性および同じ厚みを有する。フォトクロミック物品およびコントロールフォトクロミック物品のコーティング層は、それぞれの場合に実質的に同じであり、実質的に同じ特性および同じ厚みを有する。
【０１０３】
活性化した状態での光学密度および活性化した状態でのコントロール光学密度は、それぞれ、典型的には、可視光スペクトルの少なくとも一部にわたって決定される。ある実施形態では、活性化した状態での光学密度および活性化した状態でのコントロール光学密度は、それぞれ４１０ｎｍ〜８００ｎｍで決定される。光学密度は、当該技術分野で認識されている市販の装置を用い、当該技術分野で認識されている方法にしたがって決定される。
【０１０４】
光学密度の増加に対応して、本発明のフォトクロミック物品は、活性化した状態で、例えば、上述の第２のフォトクロミック化合物を含むその上のトップコート層、第１のフォトクロミック化合物を含むその下のプライマー層が存在しない状態で、フォトクロミック−二色化合物を含むフォトクロミック−二色層を有する活性化した状態での比較例のフォトクロミック物品と同程度の入射化学線をあてたとき、典型的には、活性化した状態で暗い。
【０１０５】
本発明のフォトクロミック物品のいくつかの実施形態では、第１のフォトクロミック化合物、フォトクロミック−二色化合物および任意要素の第２のフォトクロミック化合の活性化していない状態でのピーク吸光度波長値は、互いに等価ではない。さらに具体的には、（プライマー層の第１のフォトクロミック化合物の）第１の活性化していない状態でのピーク吸光度波長、（フォトクロミック−二色層のフォトクロミック−二色化合物の）第２の活性化していない状態でのピーク吸光度波長、（任意要素のトップコート層の任意要素の第２のフォトクロミック化合物の）第３の活性化していない状態でのピーク吸光度波長は、互いに等価ではない。
【０１０６】
ある実施形態では、限定されないが、フォトクロミック物品によって吸収される入射光（波長が３４０ｎｍ〜３８０ｎｍ、または３４０ｎｍ〜４００ｎｍ）の合計量を高めることを含む理由のために、活性化していない状態でのピーク吸光度波長値が互いに等価にならないように、第１のフォトクロミック化合物、フォトクロミック−二色化合物および任意要素の第２のフォトクロミック化合物を選択することが望ましい。活性化していない状態でのピーク吸光度波長値が互いに等価ではない場合、入射光が、任意要素のトップコート層（２０）、フォトクロミック−二色層（１７）およびプライマー層（１４）を通るにつれて、任意要素の第２のフォトクロミック化合物、フォトクロミック−二色化合物および第１のフォトクロミック化合物それぞれによって吸収される入射光（波長が３４０ｎｍ〜３８０ｎｍ、または３４０ｎｍ〜４００ｎｍ）の量を増やすことができるか、または最適化することができる。任意要素の第２のフォトクロミック化合物、フォトクロミック−二色化合物および第１のフォトクロミック化合物それぞれによって吸収される入射光（波長が３４０ｎｍ〜３８０ｎｍ、または３４０ｎｍ〜４００ｎｍ）の量を増やすこと、および／または最適化することによって、上に記載される化合物のフォトクロミック応答および／またはフォトクロミック−二色応答を増やし、そして／または最適化することができ、これに対応して、フォトクロミック応答および／またはフォトクロミック−二色応答ならびに本発明のフォトクロミック物品の特性を高めることができる。これに代えて、またはこれに加えて、第１、第２、第３の活性化していない状態でのピーク波長が上に記載し、本明細書でさらに記載するように、非等価であり、打ち消される場合、本発明のフォトクロミック物品を通る波長が３４０ｎｍ〜３８０ｎｍ、または３４０ｎｍ〜４００ｎｍの入射光の透過率は、最小限にすることができる。
【０１０７】
ある実施形態によれば、第２の活性化していない状態でのピーク吸光度波長と第１の活性化していない状態でのピーク吸光度波長の差は、０．５ｎｍ以上、２０ｎｍ以下であるか、または１ｎｍ以上、１５ｎｍ以下であるか、または２ｎｍ以上、１０ｎｍ以下であるか、または２ｎｍ以上、７ｎｍ以下であるか、またはこれらの記載される上限および下限の波長値の任意の組み合わせである。
【０１０８】
第２の活性化していない状態でのピーク吸光度波長は、第１の活性化していない状態でのピーク吸光度波長より長くてもよく、短くてもよい。これに対応して、第１の活性化していない状態でのピーク吸光度波長は、第２の活性化していない状態でのピーク吸光度波長より長くてもよく、短くてもよい。ある実施形態では、第２の活性化していない状態でのピーク吸光度波長は、第１の活性化していない状態でのピーク吸光度波長より長く、これに対応して、第１の活性化していない状態でのピーク吸光度波長は、第２の活性化していない状態でのピーク吸光度波長より短い。
【０１０９】
あるさらなる実施形態によれば、第１、第２、第３の活性化していない状態でのピーク吸光度波長値が互いに非等価であることに加え、第３の活性化していない状態でのピーク吸光度波長と第２の活性化していない状態でのピーク吸光度波長の差は、０．５ｎｍ以上、２０ｎｍ以下であるか、または１ｎｍ以上、１５ｎｍ以下であるか、または２ｎｍ以上、１０ｎｍ以下であるか、または２ｎｍ以上、７ｎｍ以下であるか、またはこれらの記載される上限および下限の波長値の任意の組み合わせである。
【０１１０】
第１、第２、第３の活性化していない状態でのピーク吸光度波長値が互いに非等価であることに加え、あるさらなる実施形態では、第３の活性化していない状態でのピーク吸光度波長は、第２の活性化していない状態でのピーク吸光度波長より長くてもよく、短くてもよい。これに対応して、第２の活性化していない状態でのピーク吸光度波長は、第３の活性化していない状態でのピーク吸光度波長より長くてもよく、短くてもよい。ある実施形態では、第３の活性化していない状態でのピーク吸光度波長は、第２の活性化していない状態でのピーク吸光度波長より長く、これに対応して、第２の活性化していない状態でのピーク吸光度波長は、第３の活性化していない状態でのピーク吸光度波長より短い。
【０１１１】
あるさらなる実施形態では、第１、第２、第３の活性化していない状態でのピーク吸光度波長値が互いに非等価であることに加え、第１の活性化していない状態でのピーク吸光度波長は、第２の活性化していない状態でのピーク吸光度波長より短く、第２の活性化していない状態でのピーク吸光度波長は、第３の活性化していない状態でのピーク吸光度波長より短い（トップコートおよび第２のフォトクロミック化合物が存在する場合）。
【０１１２】
本発明のフォトクロミック物品の基材を選択することができる基材としては、限定されないが、有機材料、無機材料、またはこれらの組み合わせ（例えば、コンポジット材料）から作られる基材が挙げられる。本明細書に開示する種々の非限定的な実施形態にしたがって使用可能な基材の非限定的な例を以下にさらに詳細に記載する。
【０１１３】
本発明のフォトクロミック物品の基材を形成するために使用可能な有機材料の非限定的な例としては、ポリマー材料、例えば、米国特許第５，９６２，６１７号および米国特許第５，６５８，５０１号の第１５欄第２８行〜第１６欄第１７行（これらの米国特許の開示内容は、本明細書に具体的に参考として組み込まれる）に開示されているモノマーおよびモノマー混合物から調製されるホモポリマーおよびコポリマーが挙げられる。例えば、このようなポリマー材料は、熱可塑性ポリマー材料または熱硬化性ポリマー材料であり得、透明または光学的に透明であり得、必要な任意の屈折率を有し得る。このような開示されているモノマーおよびポリマーの非限定的な例としては、ポリオール（アリルカーボネート）モノマー、例えば、アリルジグリコールカーボネート、例えば、ジエチレングリコールビス（アリルカーボネート）が挙げられ、このモノマーは、ＰＰＧ  Ｉｎｄｕｓｔｒｉｅｓ，Ｉｎｃ．によって商標名ＣＲ−３９で販売されている；ポリウレア−ポリウレタン（ポリウレア−ウレタン）ポリマー、例えば、ポリウレタンプレポリマーとジアミン硬化剤の反応によって調製され、１つのこのようなポリマーの組成物は、ＰＰＧ  Ｉｎｄｕｓｔｒｉｅｓ，Ｉｎｃ．によって商標名ＴＲＩＶＥＸによって販売されている；末端がポリオール（メタ）アクリロイルのカーボネートモノマー；ジエチレングリコールジメタクリレートモノマー；エトキシ化フェノールメタクリレートモノマー；ジイソプロペニルベンゼンモノマー；エトキシ化トリメチロールプロパントリアクリレートモノマー；エチレングリコールビスメタクリレートモノマー；ポリ（エチレングリコール）ビスメタクリレートモノマー；ウレタンアクリレートモノマー；ポリ（エトキシ化ビスフェノールＡジメタクリレート）；ポリ（酢酸ビニル）；ポリ（ビニルアルコール）；ポリ（塩化ビニル）；ポリ（塩化ビニリデン）；ポリエチレン；ポリプロピレン；ポリウレタン；ポリチオウレタン；熱可塑性ポリカーボネート、例えば、ビスフェノールＡとホスゲンから誘導されるカーボネートが連結した樹脂、このような材料の１つが商標名ＬＥＸＡＮで販売されている；ポリエステル、例えば、商標名ＭＹＬＡＲとして販売されている材料；ポリ（エチレンテレフタレート）；ポリビニルブチラール；ポリ（メタクリル酸メチル）、例えば、商標名ＰＬＥＸＩＧＬＡＳとして販売されている材料、ならびにホモポリマー化、またはポリチオール、ポリイソシアネート、ポリイソチオシアネートおよび必要に応じてエチレン性不飽和のモノマーもしくはハロゲン化芳香族含有ビニルモノマーとのコポリマー化および／またはターポリマー化のいずれかで、多官能イソシアネートとポリチオールまたはポリエピスルフィドモノマーの反応によって調製されるポリマーが挙げられる。また、例えば、ブロックコポリマーまたは相互に貫入する網目構造生成物を形成するために、このようなモノマーのコポリマー、上述のポリマーおよびコポリマーと、他のポリマーとのブレンドも想定される。
【０１１４】
基材は、ある実施形態では、眼科用基材であり得る。眼科用基材の形成に使用するのに適した有機材料の非限定的な例としては、限定されないが、眼科用基材として有用な当該技術分野で認識されているポリマーが挙げられ、例えば、光学用途（例えば、眼科用レンズ）のために光学的に透明なキャスト成型物を調製するために用いられる有機光学樹脂が挙げられる。
【０１１５】
本発明のフォトクロミック物品の基材の形成に使用するのに適した有機材料の他の非限定的な例としては、合成および天然の有機材料が挙げられ、限定されないが、不透明または半透明のポリマー材料、天然および合成の繊維製品、セルロース材料（例えば、紙および木材）が挙げられる。
【０１１６】
本発明のフォトクロミック物品の基材の形成に使用するのに適した無機材料の非限定的な例では、ガラス、鉱物、セラミック、金属が挙げられる。例えば、１つの非限定的な実施形態としては、基材は、ガラスを含み得る。他の非限定的な実施形態では、基材は、反射性表面を有し得、例えば、研磨したセラミック基材、金属基材、または鉱物基材であり得る。他の非限定的な実施形態では、反射性コーティングまたは層を、反射性にするか、または反射性を高めるために、無機基材または有機基材の表面に堆積させるか、または他の方法で塗布され得る。
【０１１７】
さらに、本明細書に開示される特定の非限定的な実施形態によれば、基材は、保護コーティング、例えば、限定されないが、耐摩耗性コーティング、例えば、「ハードコート」をその外側表面に有していてもよい。例えば、市販されている熱可塑性ポリカーボネート眼科用レンズ基材は、これらの表面は簡単に傷つき、摩耗し、または擦り傷ができる傾向があるため、多くは、その外側表面に耐摩耗性コーティングがすでに塗布された状態で販売されている。このようなレンズ基材の例は、ＧＥＮＴＥＸＴＭポリカーボネートレンズ（Ｇｅｎｔｅｘ  Ｏｐｔｉｃｓから入手可能）である。したがって、本明細書で使用する場合、「基材」という用語は、保護コーティング（例えば、限定されないが、耐摩耗性コーティング）をその表面に有する基材を含む。
【０１１８】
さらに、本発明のフォトクロミック物品の基材は、着色していなくてもよく、着色していてもよく、直線偏光性であってもよく、円偏光性であってもよく、楕円偏光性であってもよい、フォトクロミック基材、または着色したフォトクロミック基材であってもよい。本明細書で使用する場合、基材について言及する場合、「着色していない」という用語は、本質的に着色剤（例えば、限定されないが、従来の染料）を添加しておらず、化学放射線に応答して顕著に変化しない可視光放射線の吸収スペクトルを有する基材を意味する。さらに、基材について言及する場合、「着色した」との用語は、着色剤（例えば、限定されないが、従来の染料）を添加しており、化学放射線に応答して顕著に変化しない可視光放射線の吸収スペクトルを有する基材を意味する。
【０１１９】
本明細書で使用する場合、基材に関し、「直線偏光性」との用語は、放射線を直線偏光するように調整された基材を意味する。本明細書で使用する場合、基材に関し、「円偏光性」との用語は、放射線を円偏光するように調整された基材を意味する。本明細書で使用する場合、基材に対し、「楕円偏光性」との用語は、放射線を楕円偏光するように調整された基材を意味する。本明細書で使用する場合、基材に関し、「フォトクロミック」という用語は、少なくとも化学放射線に応答して変化する可視光放射線の吸収スペクトルを有する基材を意味する。さらに、本明細書で使用する場合、基材に関し、「着色したフォトクロミック」との用語は、着色剤の添加と、フォトクロミック材料を含み、少なくとも化学放射線に応答して変化する可視光放射線の吸収スペクトルを有する基材を意味する。したがって、例えば、限定されないが、着色したフォトクロミック基材は、着色剤の第１の色特徴と、着色剤と化学放射線にさらされたときのフォトクロミック材料との組み合わせの第２の色特徴とを有していてもよい。
【０１２０】
本発明のフォトクロミック物品は、フォトクロミック−二色化合物をさらに含むフォトクロミック−二色層を含む。フォトクロミック−二色層は、ある実施形態では、透過する放射線に関し、第１の状態では非偏光性であり得（すなわち、コーティングが、光波の電気ベクトルの振動を１方向に制限しない）、第２の状態では直線偏光性であり得る。本明細書で使用する場合、「透過する放射線」とは、物体の少なくとも一部分を通過する放射線を指す。本発明を限定しないが、透過する放射線は、紫外線放射線、可視光放射線、赤外線放射線、またはこれらの組み合わせであってもよい。したがって、本明細書に開示する種々の非限定的な実施形態によれば、フォトクロミック−二色層は、第１の状態では非偏光性であり得、第２の状態では、透過する紫外線放射線、透過する可視光放射線、またはこれらの組み合わせを直線偏光性であり得る。
【０１２１】
さらに他の非限定的な実施形態によれば、フォトクロミック−二色層は、第１の状態では第１の吸収スペクトルを有し得、第２の状態では第２の吸収スペクトルを有し得、第１の状態および第２の状態の両方で直線偏光性であり得る。
【０１２２】
ある実施形態では、フォトクロミック−二色層は、少なくとも１つの状態で平均吸収比が少なくとも１．５であり得る。いくつかのさらなる実施形態では、フォトクロミック−二色層は、少なくとも１つの状態で、平均吸収比が少なくとも１．５〜５０の範囲であり得る（またはこれより大きくてもよい）。「吸収比」という用語は、第１面に直線偏光した放射線の吸光度と、第１面に直交する面に直線偏光した放射線の吸光度との比率を指し、ここで、第１面は、最も高い吸光度を有する面であるとされる。したがって、吸収比（および以下に記載する平均吸収比）は、放射線の２つの直交する平面偏光成分のうちの１つが物体または材料によっていかに強く吸収されるかの指標である。
【０１２３】
フォトクロミック−二色化合物を含むフォトクロミック−二色層の平均吸収比を以下に記載するように決定することができる。例えば、フォトクロミック−二色化合物を含むフォトクロミック−二色層の平均吸収比を決定するために、コーティングを有する基材を光学ベンチに配置し、コーティングを、フォトクロミック−二色化合物の活性化することによって、直線偏光状態で配置する。活性化は、飽和状態またはほぼ飽和な状態（すなわち、コーティングの吸収特性が、測定が行われる時間間隔にわたって実質的に変化しない状態）に達するのに十分な時間、コーティングにＵＶ放射線をあてることによって達成される。吸光度の測定は、所定の時間（典型的には、１０〜３００秒）をかけて３秒間隔で、光学ベンチに垂直な面（０°偏光面または方向と呼ばれる）に直線偏光する光、および光学ベンチに平行な面（９０°偏光面または位置と呼ばれる）に直線偏光する光について、０°、９０°、９０°、０°などの順序で、行われる。コーティングによる直線偏光の吸光度は、試験される全波長について、それぞれの時間間隔で測定され、同じ波長範囲での活性化していない吸光度（すなわち、不活性な状態でのコーティングの吸光度）を引き算し、０°および９０°の偏光面それぞれで、活性化した状態でのコーティングの吸収スペクトルを得て、飽和状態またはほぼ飽和な状態のコーティングのそれぞれの偏光面における平均差吸収スペクトルを得る。
【０１２４】
例えば、図２を参照すると、本明細書に開示する１つの非限定的な実施形態のフォトクロミック−二色層について得られた１つの偏光面での平均差吸収スペクトル（一般的に、４で示す）が示されている。平均吸収スペクトル（一般的に、３で示す）は、同じフォトクロミック−二色層について直交偏光面で得られた平均差吸収スペクトルである。
【０１２５】
フォトクロミック−二色層について得られる平均差吸収スペクトルに基づき、フォトクロミック−二色層の平均吸収比は、以下のように得られる。λｍａｘ−ｖｉｓ±５ナノメートル（ここで、λｍａｘ−ｖｉｓは、任意の平面でコーティングが最も高い吸光度を有する波長である）に対応する所定の波長範囲（一般的に、図２で５として示す）におけるそれぞれの波長でのフォトクロミック−二色層の吸収比を、以下の数式（式１）にしたがって計算する。
【０１２６】
ＡＲλｉ＝Ａｂ１λｉ／Ａｂ２λｉ                                  式１
数式１について、ＡＲλｉは、波長λｉでの吸収比であり、Ａｂ１λｉは、高い吸光度を有する偏光方向（すなわち、０°または９０°）における、波長λｉでの平均吸光度であり、Ａｂ２λｉは、残りの偏光方向における、波長λｉでの平均吸光度である。すでに述べたように、「吸収比」は、第１面に直線偏光する放射線の吸光度と、第１面に直交する面に直線偏光する同じ波長の放射線の吸光度との比率を指し、第１面は、最も高い吸光度を有する面とされる。
【０１２７】
次いで、以下の数式（式２）にしたがって所定範囲の波長（すなわち、λｍａｘ−ｖｉｓ±５ナノメートル）にわたっての個々の吸収比を平均することによって、フォトクロミック−二色層の平均吸収比（「ＡＲ」）を計算する。
【０１２８】
ＡＲ＝（ΣＡＲλｉ）／ｎｉ                  式２
数式２について、ＡＲは、コーティングの平均吸収比であり、ＡＲλｉは、所定の波長範囲内のそれぞれの波長について個々の吸収比であり（式１で上で決定されるとおり）、ｎｉは、平均する個々の吸収比の数である。平均吸収比を決定するこの方法のさらに詳細な記載は、米国特許第７，２５６，９２１号の第１０２欄第３８行〜第１０３欄第１５行の実施例に記載されており、この開示内容は、本明細書に参考として明らかに組み込まれる。
【０１２９】
ある実施形態では、フォトクロミック−二色層のフォトクロミック−二色化合物は、少なくとも部分的に整列していてもよい。すでに述べたように、「フォトクロミック−二色」という用語は、特定の条件でフォトクロミック特性および二色（すなわち、直線偏光）特性の両方を示すことを意味し、この特性は、少なくとも装置によって検出可能である。したがって、「フォトクロミック−二色化合物」は、特定の条件下でフォトクロミック特性および二色（すなわち、直線偏光）特性の両方を示す化合物であり、この特性は、少なくとも装置によって検出可能である。したがって、フォトクロミック−二色化合物は、少なくとも化学放射線に応答して変化する少なくとも可視光放射線の吸収スペクトルを有し、その他のものよりも少なくとも強く透過する放射線の２つの直交する平面偏光成分の１つを吸収することができる。さらに、上述の従来のフォトクロミック化合物のように、本明細書に開示するフォトクロミック−二色化合物は、熱可逆性であり得る。すなわち、フォトクロミック−二色化合物は、化学放射線に応答して第１の状態から第２の状態へと切り替わり得、熱エネルギーに応答して第１の状態に戻り得る。本明細書で使用する場合、「化合物」という用語は、２種類以上の元素、構成要素、成分、または部分の結合によって作られる物質を意味し、限定されないが、２種類以上の元素、構成要素、成分、または部分の結合によって作られる分子および高分子（例えば、ポリマーおよびオリゴマー）が挙げられる。
【０１３０】
例えば、フォトクロミック−二色層は、第１の吸収スペクトルを有する第１の状態と、第１の吸収スペクトルとは異なる第２の吸収スペクトルを有する第２の状態とを有し得、少なくとも化学放射線に応答して、第１の状態から第２の状態へと切り替わり、熱エネルギーに応答して第１の状態に戻るように調整され得る。さらに、フォトクロミック−二色化合物は、第１の状態および第２の状態の片方または両方で二色（すなわち、直線偏光性）であってもよい。例えば、必須ではないが、フォトクロミック−二色化合物は、活性化した状態で直線偏光性であり得、光退色または消光した（すなわち、活性化していない）状態では非偏光性であり得る。本明細書で使用する場合、「活性化した状態」との用語は、フォトクロミック−二色化合物の少なくとも一部が第１の状態から第２の状態へと切り替わるのに十分な化学放射線にさらされたときのフォトクロミック−二色化合物を指す。さらに、必須ではないが、フォトクロミック−二色化合物は、第１の状態および第２の状態両方とも二色であってもよい。本発明を限定しないが、例えば、フォトクロミック−二色化合物は、活性化した状態および光退色した状態の両方で、可視光放射線を直線偏光し得る。さらに、フォトクロミック−二色化合物は、活性化した状態で、可視光放射線を直線偏光し得、光退色した状態で、ＵＶ放射線を直線偏光し得る。
【０１３１】
必須ではないが、本明細書に開示する種々の非限定的な実施形態によれば、フォトクロミック−二色層のフォトクロミック−二色化合物は、ＣＥＬＬ方法によって決定する場合、活性化状態で平均吸収比が少なくとも１．５であり得る。本明細書に開示する他の非限定的な実施形態によれば、フォトクロミック−二色化合物は、ＣＥＬＬ方法にしたがって決定する場合、活性化した状態で平均吸収比が２．３より大きくてもよい。さらに他の非限定的な実施形態によれば、フォトクロミック−二色層の少なくとも部分的に整列しているフォトクロミック−二色化合物は、ＣＥＬＬ方法にしたがって決定する場合、活性化した状態で平均吸収比が１．５〜５０の範囲であり得る。他の非限定的な実施形態によれば、フォトクロミック−二色層の少なくとも部分的に整列しているフォトクロミック−二色化合物は、ＣＥＬＬ方法にしたがって決定する場合、平均吸収比が４〜２０であり得、さらに、平均吸収比が３〜３０であり得、さらに、活性化した状態で平均吸収比が２．５〜５０であり得る。しかし、より典型的には、少なくとも部分的に整列しているフォトクロミック−二色化合物の平均吸収比は、本発明のフォトクロミック物品に望ましい特性を付与するのに十分な任意の平均吸収比であり得る。適切なフォトクロミック−二色化合物の非限定的な例を以下に詳細に記載する。
【０１３２】
フォトクロミック−二色化合物の平均吸収比を決定するためのＣＥＬＬ方法は、フォトクロミック−二色層の平均吸収比を決定するために用いられる方法と本質的に同じであるが、但し、コーティングされた基材の吸光度を測定する代わりに、整列している液晶材料とフォトクロミック−二色化合物とを含むセルアセンブリを試験する。さらに具体的には、セルアセンブリは、２０ミクロン±１ミクロン離れた２つの対向するガラス基材を備えている。基材を２つの対向する縁に沿って密閉し、セルを形成する。それぞれのガラス基材の内側表面をポリイミドコーティングでコーティングし、その表面を、擦ることによって少なくとも部分的に順に並べた。フォトクロミック−二色化合物のアライメントは、フォトクロミック−二色化合物と液晶媒体をセルアセンブリに導入し、ポリイミド表面を擦りつつ液晶媒体を整列させることによって達成される。液晶媒体およびフォトクロミック−二色化合物が整列したら、セルアセンブリを光学ベンチに置き（実施例に詳細に記載している）、コーティング基材についてすでに記載された様式で、但し、活性化していないセルアセンブリの吸光度を活性化した吸光度から引き算し、平均差吸収スペクトルを得て、平均吸収比を決定する。
【０１３３】
すでに述べたように、二色化合物は、平面偏光の２つの直交要素の１つを優先的に吸収することができるが、一般的に、正味の直線偏光効果を達成する目的で二色化合物の分子を適切に配置または整列させることが必要である。同様に、一般的に、正味の直線偏光効果を達成するために、フォトクロミック−二色化合物の分子を適切に配置または整列させることが必要である。すなわち、一般的に、活性化状態でフォトクロミック−二色化合物の分子の長軸が互いにほぼ平行になるように、フォトクロミック−二色化合物の分子を整列させることが必要である。したがって、上述のように、本明細書に開示する種々の非限定的な実施形態によれば、フォトクロミック−二色化合物は、少なくとも部分的に整列している。さらに、フォトクロミック−二色化合物の活性化した状態が、この材料の二色状態に対応する場合、フォトクロミック−二色化合物は、活性化状態でフォトクロミック−二色化合物の分子の長軸が互いにほぼ整列するように、少なくとも部分的に整列していてもよい。本明細書で使用する場合、「整列する」という用語は、別の材料、化合物または構造と相互作用することによって、適切な配置または位置にすることを意味する。
【０１３４】
さらに、本発明を限定しないが、本発明のフォトクロミック物品のフォトクロミック−二色層は、複数のフォトクロミック−二色化合物を含み得る。本発明を限定しないが、２種類以上のフォトクロミック−二色化合物を組み合わせて使用する場合、フォトクロミック−二色化合物は、望ましい色または色相を生じるように互いに相補的になるように選択することができる。例えば、フォトクロミック−二色化合物の混合物を、本明細書に開示する特定の非限定的な実施形態にしたがって使用し、活性化した特定の色、例えば、ほぼ中間色のグレーまたはほぼ中間色のブラウンを得てもよい。例えば、中間色のグレーおよびブラウンの色を定義するパラメーターを記述する米国特許第５，６４５，７６７号、第１２欄第６６行〜第１３欄第１９行を参照（その開示内容は、本明細書に参考として具体的に組み込まれる）。さらに、またはその代わりに、少なくとも部分的なコーティングは、相補的な直線偏光状態を有するフォトクロミック−二色化合物の混合物を含んでいてもよい。例えば、フォトクロミック−二色化合物は、望ましい波長範囲にわたって相補的な直線偏光状態を有し、望ましい波長範囲にわたって光を偏光させることができる光学エレメントを製造するように選択され得る。さらに、達成される全体的な直線偏光を強化するか、または高めるために、同じ波長で本質的に同じ偏光状態を有する相補的なフォトクロミック−二色化合物の混合物を選択することができる。例えば、１つの非限定的な実施形態によれば、フォトクロミック−二色層は、少なくとも２種類の少なくとも部分的に整列しているフォトクロミック−二色化合物を含んでいてもよく、それぞれ、少なくとも部分的に整列しているフォトクロミック−二色化合物は、相補的な色を有し、および／または相補的な直線偏光状態を有する。
【０１３５】
フォトクロミック−二色層は、さらに、少なくとも部分的なコーティングの処理、特性または性能のうち、１つ以上を促進し得る少なくとも１つの添加剤を含んでいてもよい。このような添加剤の非限定的な例としては、染料、アライメント促進剤、速度向上添加剤、光開始剤、熱開始剤、重合阻害剤、溶媒、光安定化剤（例えば、限定されないが、紫外光吸収剤および光安定化剤、例えば、ヒンダードアミン光安定化剤（ＨＡＬＳ））、熱安定化剤、離型剤、レオロジー制御剤、レベリング剤（例えば、限定されないが、界面活性剤）、遊離ラジカル捕捉剤、接着促進剤（例えば、ヘキサンジオールジアクリレートおよびカップリング剤）が挙げられる。
【０１３６】
フォトクロミック−二色層中に存在していてもよい染料の例としては、限定されないが、フォトクロミック−二色層に対して望ましい色または他の光学特性を付与することができる有機染料が挙げられる。
【０１３７】
本明細書で使用する場合、「アライメント促進剤」との用語は、それが加えられる材料のアライメントの速度および均一性のうち、少なくとも１つを容易にし得る添加剤を意味する。フォトクロミック−二色層中に存在していてもよいアライメント促進剤の非限定的な例としては、限定されないが、米国特許第６，３３８，８０８号および米国特許出願公開第２００２／００３９６２７号に記載されるものが挙げられ、これらは、本明細書に参考として具体的に組み込まれる。
【０１３８】
本発明のフォトクロミック物品の種々の層（例えば、フォトクロミック−二色層）中に存在し得る速度向上添加剤の非限定的な例としては、エポキシ含有化合物、有機ポリオール、および／または可塑剤が挙げられる。このような速度向上添加剤のさらに具体的な例は、米国特許第６，４３３，０４３号および米国特許出願公開第２００３／００４５６１２号に開示され、これらは、本明細書に参考として具体的に組み込まれる。
【０１３９】
本発明のフォトクロミック物品の種々の層（例えば、プライマー層、フォトクロミック−二色層、および／またはトップコート層）に存在し得る光開始剤の非限定的な例としては、限定されないが、開裂型光開始剤および引き抜き型の光開始剤が挙げられる。開裂型光開始剤の非限定的な例としては、アセトフェノン、α−アミノアルキルフェノン、ベンゾインエーテル、ベンゾイルオキシム、アシルホスフィンオキシド、ビスアシルホスフィンオキシド、またはこのような開始剤の混合物が挙げられる。このような光開始剤の市販の例は、ＤＡＲＯＣＵＲＥ（登録商標）４２６５であり、Ｃｉｂａ  Ｃｈｅｍｉｃａｌｓ，Ｉｎｃ．から入手可能である。引き抜き型の光開始剤の非限定的な例としては、ベンゾフェノン、Ｍｉｃｈｌｅｒケトン、チオキサントン、アントラキノン、ショウノウキノン、フルオロン、ケトクマリン、またはこのような開始剤の混合物が挙げられる。
【０１４０】
本発明のフォトクロミック物品の層のうちの１つ以上（例えば、プライマー層、フォトクロミック−二色層、および／またはトップコート層）に存在し得る光開始剤の別の非限定的な例は、可視光光開始剤である。適切な可視光光開始剤の非限定的な例は、米国特許第６，６０２，６０３号の第１２欄第１１行〜第１３欄第２１行に記載されており、本明細書に参考として具体的に組み込まれる。
【０１４１】
熱開始剤の例としては、限定されないが、有機ペルオキシ化合物、アゾビス（有機ニトリル）化合物が挙げられる。熱開始剤として有用な有機ペルオキシ化合物の例としては、限定されないが、ペルオキシモノカーボネートエステル、例えば、三級ブチルペルオキシイソプロピルカーボネート；ペルオキシジカーボネートエステル、例えば、ジ（２−エチルヘキシル）ペルオキシジカーボネート、ジ（二級ブチル）ペルオキシジカーボネート、ジイソプロピルペルオキシジカーボネート；ジアシルペルオキシド、例えば、２，４−ジクロロベンゾイルペルオキシド、イソブチリルペルオキシド、デカノイルペルオキシド、ラウロイルペルオキシド、プロピオニルペルオキシド、アセチルペルオキシド、ベンゾイルペルオキシド、ｐ−クロロベンゾイルペルオキシド；ペルオキシエステル、例えば、ｔ−ブチルペルオキシピバレート、ｔ−ブチルペルオキシオクチレート、ｔ−ブチルペルオキシイソブチレート；メチルエチルケトンペルオキシド、アセチルシクロヘキサンスルホニルペルオキシドが挙げられる。１つの非限定的な実施形態では、使用される熱開始剤は、得られた重合物を変色させないものである。熱開始剤として使用可能なアゾビス（有機ニトリル）化合物の例としては、限定されないが、アゾビス（イソブチロニトリル）、アゾビス（２，４−ジメチルバレロニトリル）、またはこれらの混合物が挙げられる。
【０１４２】
重合阻害剤の例としては、限定されないが、ニトロベンゼン、１，３，５，−トリニトロベンゼン、ｐ−ベンゾキノン、クロラニル、ＤＰＰＨ、ＦｅＣｌ３、ＣｕＣｌ２、酸素、硫黄、アニリン、フェノール、ｐ−ジヒドロキシベンゼン、１，２，３−トリヒドロキシベンゼン、２，４，６−トリメチルフェノールが挙げられる。
【０１４３】
本発明のフォトクロミック物品の種々の層（例えば、プライマー層、フォトクロミック−二色層、および／またはトップコート層）を形成するときに存在し得る溶媒の例としては、限定されないが、コーティングの固体要素を溶解するもの、コーティングおよびエレメントおよび基材と適合性のもの、ならびに／またはコーティングが塗布される外側表面を均一に覆うことができるものが挙げられる。溶媒の例としては、限定されないが、以下のものが挙げられる。プロピレングリコールモノメチルエーテルアセテートおよびその誘導体（ＤＯＷＡＮＯＬ（登録商標）工業用溶媒として販売）、アセトン、プロピオン酸アミル、アニソール、ベンゼン、酢酸ブチル、シクロヘキサン、エチレングリコールのジアルキルエーテル、例えば、ジエチレングリコールジメチルエーテルおよびその誘導体（ＣＥＬＬＯＳＯＬＶＥ（登録商標）工業用溶媒として販売）、ジエチレングリコールジベンゾエート、ジメチルスルホキシド、ジメチルホルムアミド、ジメトキシベンゼン、酢酸エチル、イソプロピルアルコール、メチルシクロヘキサノン、シクロペンタノン、メチルエチルケトン、メチルイソブチルケトン、プロピオン酸メチル、炭酸プロピレン、テトラヒドロフラン、トルエン、キシレン、２−メトキシエチルエーテル、３−プロピレングリコールメチルエーテル、およびこれらの混合物が挙げられる。
【０１４４】
別の非限定的な実施形態では、フォトクロミック−二色層は、少なくとも１つの従来の二色化合物を含んでいてもよい。適切な従来の二色化合物の例としては、限定されないが、アゾメチン、インジゴイド、チオインジゴイド、メロシアニン、インダン、キノフタロン系染料、ペリレン、フタロペリン、トリフェノジオキサジン、インドロキノキサリン、イミダゾ−トリアジン、テトラジン、アゾ染料および（ポリ）アゾ染料、ベンゾキノン、ナフトキノン、アントラキノン（ａｎｔｈｒｏｑｕｉｎｏｎｅ）および（ポリ）アントラキノン、アントラピリミジノン（ａｎｔｈｒｏｐｙｒｉｍｉｄｉｎｏｎｅ）、ヨウ素およびヨウ素酸塩が挙げられる。別の非限定的な実施形態では、二色材料は、別の材料と少なくとも１つの共有結合を形成することができる少なくとも１つの反応性官能基を含んでいてもよい。ある実施形態では、二色材料は、重合可能な二色化合物であってもよい。これに対応して、二色材料は、重合させることが可能な少なくとも１つの基（すなわち、「重合可能な基」）を含んでいてもよい。例えば、本発明を限定しないが、１つの非限定的な実施形態では、二色化合物は、末端に少なくとも１つの重合可能な基を有する少なくとも１つのアルコキシ、ポリアルコキシ、アルキルまたはポリアルキル置換基を有していてもよい。
【０１４５】
ある実施形態では、フォトクロミック−二色層は、少なくとも１つの従来のフォトクロミック化合物を含んでいてもよい。本明細書で使用する場合、「従来のフォトクロミック化合物」との用語は、熱可逆性フォトクロミック化合物と非熱可逆性（または光可逆性）フォトクロミック化合物との両方を含む。一般的に、本発明を限定しないが、２種類以上の従来のフォトクロミック材料を互いに組み合わせて、またはフォトクロミック−二色化合物と組み合わせて使用する場合、種々の材料は、望ましい色または色相を生じるように互いに相補性にあるように選択することができる。例えば、フォトクロミック化合物の混合物を、本明細書に開示する特定の非限定的な実施形態にしたがって使用し、特定の活性化した色（例えば、ほぼ中間色のグレーまたはほぼ中間色のブラウン）を得てもよい。例えば、中間色のグレーおよびブラウンの色を定義するパラメーターを記述する米国特許第５，６４５，７６７号、第１２欄第６６行〜第１３欄第１９行を参照（その開示内容は、本明細書に具体的に参考として組み込まれる）。
【０１４６】
ある実施形態によれば、フォトクロミック−二色層は、従来のフォトクロミック化合物を含まない。
【０１４７】
フォトクロミック−二色層は、１種類以上の適切なフォトクロミック−二色化合物を含んでいてもよい。本発明のフォトクロミック物品のフォトクロミック−二色層中に含まれてもよいフォトクロミック−二色化合物の例としては、限定されないが、以下のものが挙げられる。
【０１４８】
（ＰＣＤＣ−１）３−フェニル−３−（４−（４−（３−ピペリジン−４−イル−プロピル）ピペリジノ）フェニル）−１３，１３−ジメチル−３Ｈ，１３−インデノ［２’，３’：３，４］ナフト［１，２−ｂ］ピラン；
（ＰＣＤＣ−２）３−フェニル−３−（４−（４−（３−（１−（２−ヒドロキシエチル）ピペリジン−４−イル）プロピル）ピペリジノ）フェニル）−１３，１３−ジメチル−３Ｈ，１３Ｈ−インデノ［２’，３’：３，４］ナフト［１，２−ｂ］ピラン；
（ＰＣＤＣ−３）３−フェニル−３−（４−（４−（４−ブチル−フェニルカルバモイル）−ピペリジン−１−イル）フェニル）−１３，１３−ジメチル−６−メトキシ−７−（４−フェニル−ピペラジン−１−イル）−３Ｈ，１３Ｈ−インデノ［２’，３’：３，４］ナフト［１，２−ｂ］ピラン；
（ＰＣＤＣ−４）３−フェニル−３−（４−（［１，４’］ビピペリジニル−１’−イル）フェニル）−１３，１３−ジメチル−６−メトキシ−７−（［１，４’］ビピペリジニル−１’−イル）−３Ｈ，１３Ｈ−インデノ［２’，３’：３，４］ナフト［１，２−ｂ］ピラン；
（ＰＣＤＣ−５）３−フェニル−３−（４−（４−フェニル−ピペラジン−１−イル）フェニル）−１３，１３−ジメチル−６−メトキシ−７−（４−（４−ヘキシルベンゾイルオキシ）−ピペリジン−１−イル）−３Ｈ，１３Ｈ−インデノ［２’，３’：３，４］ナフト［１，２−ｂ］ピラン；
（ＰＣＤＣ−６）３−フェニル−３−（４−（４−フェニル−ピペラジン−１−イル）フェニル）−１３，１３−ジメチル−６−メトキシ−７−（４−（４’−オクチルオキシ−ビフェニル−４−カルボニルオキシ）−ピペリジン−１−イル）−３Ｈ，１３Ｈ−インデノ［２’，３’：３，４］ナフト［１，２−ｂ］ピラン；
（ＰＣＤＣ−７）３−フェニル−３−（４−（４−フェニル−ピペラジン−１−イル）フェニル）−１３，１３−ジメチル−６−メトキシ−７−｛４−［１７−（１，５−ジメチル−ヘキシル）−１０，１３−ジメチル−２，３，４，７，８，９，１０，１１，１２，１３，１４，１５，１６，１７−テトラデカヒドロ−１Ｈ−シクロペンタ［ａ］フェナントレン−３−イルオキシカルボニルオキシ］−ピペリジン−１−イル｝−３Ｈ，１３Ｈ−インデノ［２’，３’：３，４］ナフト［１，２−ｂ］ピラン；
（ＰＣＤＣ−８）３−フェニル−３−（４−｛４−［１７−（１，５−ジメチル−ヘキシル）−１０，１３−ジメチル−２，３，４，７，８，９，１０，１１，１２，１３，１４，１５，１６，１７−テトラデカヒドロ−１Ｈ−シクロペンタ［ａ］フェナントレン−３−イルオキシカルボニルオキシ］−ピペリジン−１−イル｝−フェニル）−１３，１３−ジメチル−６−メトキシ−７−｛４−［１７−（１，５−ジメチル−ヘキシル）−１０，１３−ジメチル−２，３，４，７，８，９，１０，１１，１２，１３，１４，１５，１６，１７−テトラデカヒドロ−１Ｈ−シクロペンタ［ａ］フェナントレン−３−イルオキシカルボニルオキシ］−ピペリジン−１−イル−３Ｈ，１３Ｈ−インデノ［２’，３’：３，４］ナフト［１，２−ｂ］ピラン；
（ＰＣＤＣ−９）３−フェニル−３−（４−（４−フェニルピペラジン−１−イル）フェニル）−１３，１３−ジメチル−６−メトキシ−７−（４−（４−（４’−オクチルオキシ−ビフェニル−４−カルボニルオキシ）フェニル）ピペラジン−１−イル）−３Ｈ，１３Ｈ−インデノ［２’，３’：３，４］ナフト［１，２−ｂ］ピラン；
（ＰＣＤＣ−１０）３−フェニル−３−（４−（４−フェニル−ピペラジン−１−イル）フェニル）−１３，１３−ジメチル−６−メトキシ−７−（４−（４−（４−ヘキシルオキシフェニルカルボニルオキシ）フェニル）ピペラジン−１−イル）−３Ｈ，１３Ｈ−インデノ［２’，３’：３，４］ナフト［１，２−ｂ］ピラン；
（ＰＣＤＣ−１１）３−フェニル−３−（４−（４−フェニル−ピペラジン−１−イル）フェニル）−１３，１３−ジメチル−６−メトキシ−７−（４−（４−（４−（２−フルオロベンゾイルオキシ）ベンゾイルオキシ）フェニル）ピペラジン−１−イル）−３Ｈ，１３Ｈ−インデノ［２’，３’：３，４］ナフト［１，２−ｂ］ピラン；
（ＰＣＤＣ−１２）３−フェニル−３−（４−（ピロリジン−１−イル）フェニル）−１３−ヒドロキシ−１３−エチル−６−メトキシ−７−（４−（４−（４−ヘキシルベンゾイルオキシ）フェニル）ピペラジン−１−イル）−３Ｈ，１３Ｈ−インデノ［２’，３’：３，４］ナフト［１，２−ｂ］ピラン；
（ＰＣＤＣ−１３）３−フェニル−３−（４−（ピロリジン−１−イル）フェニル）−１３，１３−ジメチル−６−メトキシ−７−（４−（４−ヘキシルベンゾイルオキシ）ベンゾイルオキシ）−３Ｈ，１３Ｈ−インデノ［２’，３’：３，４］ナフト［１，２−ｂ］ピラン；
（ＰＣＤＣ−１４）３−フェニル−３−（４−（ピロリジン−１−イル）フェニル）−１３，１３−ジメチル−６−メトキシ−７−（４−（４−（４−ヘキシルベンゾイルオキシ）ベンゾイルオキシ）ベンゾイルオキシ）−３Ｈ，１３Ｈ−インデノ［２’，３’：３，４］ナフト［１，２−ｂ］ピラン；
（ＰＣＤＣ−１５）３−フェニル−３−（４−（４−メトキシフェニル）−ピペラジン−１−イル））フェニル）−１３，１３−ジメチル−６−メトキシ−７−（４−（４−（３−フェニルプロパ−２−イノイルオキシ）フェニル）ピペラジン−１−イル）−３Ｈ，１３Ｈ−インデノ［２’，３’：３，４］ナフト［１，２−ｂ］ピラン；
（ＰＣＤＣ−１６）３−（４−メトキシフェニル）−３−（４−（４−メトキシフェニル）ピペラジン−１−イル）フェニル）−１３−エチル−１３−ヒドロキシ−６−メトキシ−７−（４−（４−（４−ヘキシルベンゾイルオキシ）フェニル）ピペラジン−１−イル）−３Ｈ，１３Ｈ−インデノ［２’，３’：３，４］ナフト［１，２−ｂ］ピラン；
（ＰＣＤＣ−１７）３−フェニル−３−｛４−（ピロリジン−１−イル）フェニル）−１３−［１７−（１，５−ジメチル−ヘキシル）−１０，１３−ジメチル−２，３，４，７，８，９，１０，１１，１２，１３，１４，１５，１６，１７−テトラデカヒドロ−１Ｈ−シクロペンタ［ａ］フェナントレン−３−イルオキシ］−１３−エチル−６−メトキシ−７−（４−［１７−（１，５−ジメチル−ヘキシル）−１０，１３−ジメチル−２，３，４，７，８，９，１０，１１，１２，１３，１４，１５，１６，１７−テトラデカヒドロ−１Ｈ−シクロペンタ［ａ］フェナントレン−３−イルオキシカルボニルオキシ］−ピペラジン−１−イル）−３Ｈ，１３Ｈ−インデノ［２’，３’：３，４］ナフト［１，２−ｂ］ピラン；
（ＰＣＤＣ−１８）３−フェニル−３−（４−｛４−［１７−（１，５−ジメチル−ヘキシル）−１０，１３−ジメチル−２，３，４，７，８，９，１０，１１，１２，１３，１４，１５，１６，１７−テトラデカヒドロ−１Ｈ−シクロペンタ［ａ］フェナントレン−３−イルオキシカルボニルオキシ］−ピペリジン−１−イル｝−フェニル）−１３−エチル−１３−ヒドロキシ−６−メトキシ−７−｛４−［１７−（１，５−ジメチル−ヘキシル）−１０，１３−ジメチル−２，３，４，７，８，９，１０，１１，１２，１３，１４，１５，１６，１７−テトラデカヒドロ−１Ｈ−シクロペンタ［ａ］フェナントレン−３−イルオキシカルボニルオキシ］−ピペリジン−１−イル｝−）−３Ｈ，１３Ｈ−インデノ［２’，３’：３，４］ナフト［１，２−ｂ］ピラン；
（ＰＣＤＣ−１９）３−フェニル−３−｛４−（ピロリジン−１−イル）フェニル）−１３，１３−ジメチル−６−メトキシ−７−（４−（４−（４−（３−フェニル−３−｛４−（ピロリジン−１−イル）フェニル｝−１３，１３−ジメチル−６−メトキシ−インデノ［２’，３’：３，４］ナフト［１，２−ｂ］ピラン−７−イル）−ピペラジン−１−イル）オキシカルボニル）フェニル）フェニル）カルボニルオキシ）−３Ｈ，１３Ｈ−インデノ［２’，３’：３，４］ナフト［１，２−ｂ］ピラン；
（ＰＣＤＣ−２０）３−｛２−メチルフェニル｝−３−フェニル−５−（４−（４’−（ｔｒａｎｓ−４−ペンチルシクロヘキシル）−［１，１’−ビフェニル］−４−イルカルボキサミド）フェニル）−３Ｈ−ナフト［２，１−ｂ］ピラン；
（ＰＣＤＣ−２１）３−｛４−［４−（４−メトキシ−フェニル）−ピペラジン−１−イル］−フェニル｝−３−フェニル−７−（４−（４’−（ｔｒａｎｓ−４−ペンチルシクロヘキシル）−［１，１’−ビフェニル］−４−イルカルボキサミド）フェニル）−３Ｈ−ナフト［２，１−ｂ］ピラン；
（ＰＣＤＣ−２２）３−｛４−［４−（４−メトキシ−フェニル）−ピペラジン−１−イル］−フェニル｝−３−フェニル−７−（４−フェニル−（フェノ−１−オキシ）カルボニル）−３Ｈ−ナフト［２，１−ｂ］ピラン；
（ＰＣＤＣ−２３）３−｛４−［４−（４−メトキシ−フェニル）−ピペラジン−１−イル］−フェニル｝−３−フェニル−７−（Ｎ−（４−（（４−ジメチルアミノ）フェニル）ジアゼニル）フェニル）カルバモイル−３Ｈ−ナフト［２，１−ｂ］ピラン；
（ＰＣＤＣ−２４）２−フェニル−２−｛４−［４−（４−メトキシ−フェニル）−ピペラジン−１−イル］−フェニル｝−ベンゾフロ［３’，２’：７，８］ベンゾ［ｂ］ピラン；
（ＰＣＤＣ−２５）２−フェニル−２−｛４−［４−（４−メトキシ−フェニル）−ピペラジン−１−イル］−フェニル｝−７−（４−（４’−（ｔｒａｎｓ−４−ペンチルシクロヘキシル）−［１，１’−ビフェニル］−４−イルカルボキサミド）フェニル）−ベンゾチエノ［３’，２’：７，８］ベンゾ［ｂ］ピラン；
（ＰＣＤＣ−２６）７−｛１７−（１，５−ジメチル−ヘキシル）−１０，１３−ジメチル−２，３，４，７，８，９，１０，１１，１２，１３，１４，１５，１６，１７−テトラデカヒドロ−１Ｈ−シクロペンタ［ａ］フェナントレン−３−イルオキシカルボニルオキシ｝−２−フェニル−２−（４−ピロリジン−１−イル−フェニル）−６−メトキシカルボニル−２Ｈ−ベンゾ［ｂ］ピラン；
（ＰＣＤＣ−２７）２−フェニル−２−｛４−［４−（４−メトキシ−フェニル）−ピペラジン−１−イル］−フェニル｝−９−ヒドロキシ−８−メトキシカルボニル−２Ｈ−ナフト［１，２−ｂ］ピラン；
（ＰＣＤＣ−２８）２−フェニル−２−｛４−［４−（４−メトキシ−フェニル）−ピペラジン−１−イル］−フェニル｝−９−ヒドロキシ−８−（Ｎ−（４−ブチル−フェニル））カルバモイル−２Ｈ−ナフト［１，２−ｂ］ピラン；
（ＰＣＤＣ−２９）２−フェニル−２−｛４−［４−（４−メトキシ−フェニル）−ピペラジン−１−イル］−フェニル｝−９−ヒドロキシ−８−（４−（４’−（ｔｒａｎｓ−４−ペンチルシクロヘキシル）−［１，１’−ビフェニル］−４−イルカルボキサミド）フェニル）−２Ｈ−ナフト［１，２−ｂ］ピラン；
（ＰＣＤＣ−３０）１，３，３−トリメチル−６’−（４−エトキシカルボニル）−ピペリジン−１−イル）−スピロ［インドリン−２，３’−３Ｈ−ナフト［２，１−ｂ］［１，４］オキサジン］；
（ＰＣＤＣ−３１）１，３，３−トリメチル−６’−（４−［Ｎ−（４−ブチルフェニル）カルバモイル］−ピペリジン−１−イル）−スピロ［インドリン−２，３’−３Ｈ−ナフト［２，１−ｂ］［１，４］オキサジン］；
（ＰＣＤＣ−３２）１，３，３−トリメチル−６’−（４−（４−メトキシフェニル）ピペラジン−１−イル）−スピロ［インドリン−２，３’−３Ｈ−ナフト［２，１−ｂ］［１，４］オキサジン］；
（ＰＣＤＣ−３３）１，３，３−トリメチル−６’−（４−（４’−（ｔｒａｎｓ−４−ペンチルシクロヘキシル）−［１，１’−ビフェニル］−４−イルカルボキサミド）フェニル）−スピロ［インドリン−２，３’−３Ｈ−ナフト［２，１−ｂ］［１，４］オキサジン］；
（ＰＣＤＣ−３４）１，３，３，５，６−ペンタメチル−７’−（４−（４’−（ｔｒａｎｓ−４−ペンチルシクロヘキシル）−［１，１’−ビフェニル］−４−イルカルボキサミド）フェニル））−スピロ［インドリン−２，３’−３Ｈ−ナフト［２，１−ｂ］［１，４］オキサジン］；
（ＰＣＤＣ−３５）１，３−ジエチル−３−メチル−５−メトキシ−６’−（４−（４’−ヘキシルオキシ−ビフェニル−４−カルボニルオキシ）−ピペリジン−１−イル）−スピロ［インドリン−２，３’−３Ｈ−ナフト［２，１−ｂ］［１，４］オキサジン］；
（ＰＣＤＣ−３６）１，３−ジエチル−３−メチル−５−［４−（４−ペンタデカフルオロヘプチルオキシ−フェニルカルバモイル）−ベンジルオキシ］−６’−（４−（４’−ヘキシルオキシ−ビフェニル−４−カルボニルオキシ）−ピペリジン−１−イル）−スピロ［インドリン−２，３’−３Ｈ−ナフト［２，１−ｂ］［１，４］オキサジン］；
（ＰＣＤＣ−３７）２−フェニル−２−｛４−［４−（４−メトキシ−フェニル）−ピペラジン−１−イル］−フェニル｝−５−カルボメトキシ−８−（Ｎ−（４−フェニル）フェニル）カルバモイル−２Ｈ−ナフト［１，２−ｂ］ピラン；
（ＰＣＤＣ−３８）２−フェニル−２−｛４−［４−（４−メトキシ−フェニル）−ピペラジン−１−イル］−フェニル｝−５−カルボメトキシ−８−（Ｎ−（４−フェニル）フェニル）カルバモイル−２Ｈ−フルオアンテノ［１，２−ｂ］ピラン；
（ＰＣＤＣ−３９）２−フェニル−２−｛４−［４−（４−メトキシ−フェニル）−ピペラジン−１−イル］−フェニル｝−５−カルボメトキシ−１１−（４−｛１７−（１，５−ジメチル−ヘキシル）−１０，１３−ジメチル−２，３，４，７，８，９，１０，１１，１２，１３，１４，１５，１６，１７−テトラデカヒドロ−１Ｈ−シクロペンタ［ａ］フェナントレン−３−イルオキシカルボニルオキシ｝フェニル）−２Ｈ−フルオアンテノ［１，２−ｂ］ピラン；
（ＰＣＤＣ−４０）１−（４−カルボキシブチル）−６−（４−（４−プロピルフェニル）カルボニルオキシ）フェニル）−３，３−ジメチル−６’−（４−エトキシカルボニル）−ピペリジン−１−イル）−スピロ［（１，２−ジヒドロ−９Ｈ−ジオキソラノ［４’，５’：６，７］インドリン−２，３’−３Ｈ−ナフト［２，１−ｂ］［１，４］オキサジン］；
（ＰＣＤＣ−４１）１−（４−カルボキシブチル）−６−（４−（４−プロピルフェニル）カルボニルオキシ）フェニル）−３，３−ジメチル−７’−（４−エトキシカルボニル）−ピペリジン−１−イル）−スピロ［（１，２−ジヒドロ−９Ｈ−ジオキソラノ［４’，５’：６，７］インドリン−２，３’−３Ｈ−ナフト［１，２−ｂ］［１，４］オキサジン］；
（ＰＣＤＣ−４２）１，３−ジエチル−３−メチル−５−（４−｛１７−（１，５−ジメチル−ヘキシル）−１０，１３−ジメチル−２，３，４，７，８，９，１０，１１，１２，１３，１４，１５，１６，１７−テトラデカヒドロ−１Ｈ−シクロペンタ［ａ］フェナントレン−３−イルオキシカルボニルオキシ｝フェニル）−６’−（４−（４’−ヘキシルオキシ−ビフェニル−４−カルボニルオキシ）−ピペリジン−１−イル）−スピロ［インドリン−２，３’−３Ｈ−ナフト［２，１−ｂ］［１，４］オキサジン］；
（ＰＣＤＣ−４３）１−ブチル−３−エチル−３−メチル−５−メトキシ−７’−（４−（４’−ヘキシルオキシ−ビフェニル−４−カルボニルオキシ）−ピペリジン−１−イル）−スピロ［インドリン−２，３’−３Ｈ−ナフト［１，２−ｂ］［１，４］オキサジン］；
（ＰＣＤＣ−４４）２−フェニル−２−｛４−［４−（４−メトキシ−フェニル）−ピペラジン−１−イル］−フェニル｝−５−メトキシカルボニル−６−メチル−２Ｈ−９−（４−（４−プロピルフェニル）カルボニルオキシ）フェニル）−（１，２−ジヒドロ−９Ｈ−ジオキソラノ［４’，５’：６，７］）ナフト［１，２−ｂ］ピラン；
（ＰＣＤＣ−４５）３−（４−メトキシフェニル）−３−（４−（４−メトキシフェニル）ピペラジン−１−イル）フェニル）−１３−エチル−１３−ヒドロキシ−６−メトキシ−７−（４−（４−プロピルフェニル）カルボニルオキシ）フェニル）−３Ｈ，１３Ｈ−［１，２−ジヒドロ−９Ｈ−ジオキソラノ［４”，５”：６，７］［インデノ［２’，３’：３，４］］ナフト［１，２−ｂ］ピラン；
（ＰＣＤＣ−４６）３−フェニル−３−（４−（４−メトキシフェニル）ピペラジン−１−イル）フェニル）−１３−エチル−１３−ヒドロキシ−６−メトキシ−７−（４−（４−ヘキシルフェニル）カルボニルオキシ）フェニル）−３Ｈ，１３Ｈ−［１，２−ジヒドロ−９Ｈ−ジオキソラノ［４”，５”：５，６］［インデノ［２’，３’：３，４］］ナフト［１，２−ｂ］ピラン；
（ＰＣＤＣ−４７）４−（４−（（４−シクロヘキシリデン−１−エチル−２，５−ジオキソピロリン−３−イリデン）エチル）−２−チエニル）フェニル−（４−プロピル）ベンゾエート；
（ＰＣＤＣ−４８）４−（４−（（４−アダマンタン−２−イリデン−１−（４−（４−ヘキシルフェニル）カルボニルオキシ）フェニル）−２，５−ジオキソピロリン−３−イリデン）エチル）−２−チエニル）フェニル−（４−プロピル）ベンゾエート；
（ＰＣＤＣ−４９）４−（４−（（４−アダマンタン−２−イリデン−２，５−ジオキソ−１−（４−（４−（４−プロピルフェニル）ピペラジニル）フェニル）ピロリン−３−イリデン）エチル）−２−チエニル）フェニル（４−プロピル）ベンゾエート；
（ＰＣＤＣ−５０）４−（４−（（４−アダマンタン−２−イリデン−２，５−ジオキソ−１−（４−（４−（４−プロピルフェニル）ピペラジニル）フェニル）ピロリン−３−イリデン）エチル）−１−メチルピロール−２−イル）フェニル（４−プロピル）ベンゾエート；
（ＰＣＤＣ−５１）４−（４−（（４−アダマンタン−２−イリデン−２，５−ジオキソ−１−（４−｛１７−（１，５−ジメチル−ヘキシル）−１０，１３−ジメチル−２，３，４，７，８，９，１０，１１，１２，１３，１４，１５，１６，１７−テトラデカヒドロ−１Ｈ−シクロペンタ［ａ］フェナントレン−３−イルオキシカルボニルオキシ｝フェニル）ピロリン−３−イリデン）エチル）−１−メチルピロール−２−イル）フェニル（４−プロピル）ベンゾエート；
（ＰＣＤＣ−５２）４−（４−メチル−５，７−ジオキソ−６−（４−（４−（４−プロピルフェニル）ピペラジニル）フェニル）スピロ［８，７ａ−ジヒドロチアフェノ［４，５−ｆ］イソインドール−８，２’−アダマンタン（ａｄａｍｅｎｔａｎｅ）］−２−イル）フェニル（４−プロピル）フェニルベンゾエート；
（ＰＣＤＣ−５３）Ｎ−（４−｛１７−（１，５−ジメチル−ヘキシル）−１０，１３−ジメチル−２，３，４，７，８，９，１０，１１，１２，１３，１４，１５，１６，１７−テトラデカヒドロ−１Ｈ−シクロペンタ［ａ］フェナントレン−３−イルオキシカルボニルオキシ｝フェニル−６，７−ジヒドロ−４−メチル−２−フェニルスピロ（５，６−ベンゾ［ｂ］チオフェンジカルボキシイミド−７，２−トリシクロ［３．３．１．１］デカン）；
（ＰＣＤＣ−５４）Ｎ−シアノメチル−６，７−ジヒドロ−２−（４−（４−（４−プロピルフェニル）ピペラジニル）フェニル）−４−メチルスピロ（５，６−ベンゾ［ｂ］チオフェンジカルボキシイミド−７，２−トリシクロ［３．３．１．１］デカン）；
（ＰＣＤＣ−５５）Ｎ−フェニルエチル−６，７−ジヒドロ−２−（４−（４−（４−ヘキシルベンゾイルオキシ）フェニル）ピペラジン−１−イル）フェニル−４−メチルスピロ（５，６−ベンゾ［ｂ］チオフェンジカルボキシイミド−７，２−トリシクロ［３．３．１．１］デカン）；
（ＰＣＤＣ−５６）Ｎ−フェニルエチル−６，７−ジヒドロ−２−（４−（４−（４−ヘキシルベンゾイルオキシ）フェニル）ピペラジン−１−イル）フェニル−４−シクロプロピルスピロ（５，６−ベンゾ［ｂ］チオフェンジカルボキシイミド−７，２−トリシクロ［３．３．１．１］デカン）；
（ＰＣＤＣ−５７）Ｎ−フェニルエチル−６，７−ジヒドロ−２−（４−（４−（４−ヘキシルベンゾイルオキシ）フェニル）ピペラジン−１−イル）フェニル−４−シクロプロピルスピロ（５，６−ベンゾ［ｂ］フロジカルボキシイミド−７，２−トリシクロ［３．３．１．１］デカン）；
（ＰＣＤＣ−５８）Ｎ−シアノメチル−６，７−ジヒドロ−４−（４−（４−（４−ヘキシルベンゾイルオキシ）フェニル）ピペラジン−１−イル）フェニル−２−フェニルスピロ（５，６−ベンゾ［ｂ］チオフェンジカルボキシイミド−７，２−トリシクロ［３．３．１．１］デカン）；
（ＰＣＤＣ−５９）Ｎ−［１７−（１，５−ジメチル−ヘキシル）−１０，１３−ジメチル−２，３，４，７，８，９，１０，１１，１２，１３，１４，１５，１６，１７−テトラデカヒドロ−１Ｈ−シクロペンタ［ａ］フェナントレン−３−イルオキシカルボニル−６，７−ジヒドロ−２−（４−メトキシフェニル）フェニル−４−メチルスピロ（５，６−ベンゾ［ｂ］チオフェンジカルボキシイミド−７，２−トリシクロ［３．３．１．１］デカン）；
（ＰＣＤＣ−６０）Ｎ−シアノメチル−２−（４−（６−（４−ブチルフェニル）カルボニルオキシ−（４，８−ジオキサビシクロ［３．３．０］オクタ−２−イル））オキシカルボニル）フェニル−６，７−ジヒドロ−４−シクロプロピルスピロ（５，６−ベンゾ［ｂ］チオフェンジカルボキシイミド−７，２−トリシクロ［３．３．１．１］デカン）；
（ＰＣＤＣ−６１）６，７−ジヒドロ−Ｎ−メトキシカルボニルメチル−４−（４−（６−（４−ブチルフェニル）カルボニルオキシ−（４，８−ジオキサビシクロ［３．３．０］オクタ−２−イル））オキシカルボニル）フェニル−２−フェニルスピロ（５，６−ベンゾ［ｂ］チオフェンジカルボキシイミド−７，２−トリシクロ［３．３．１．１］デカン）；および
（ＰＣＤＣ−６２）３−フェニル−３−（４−ピロリジニルフェニル）−１３，１３−ジメチル−６−メトキシ−７−（４−（４−（４−（４−（６−（４−（４−（４−オニルフェニルカルボニルオキシ）フェニル）オキシカルボニル）フェノキシ）ヘキシルオキシ）フェニル）ピペラジン−１−イル）インデノ［２’，３’：３，４］ナフト［１，２−ｂ］ピラン。
【０１４９】
いくつかのさらなる実施形態では、本発明のフォトクロミック物品のフォトクロミック−二色化合物は、以下のものから選択され得る。
【０１５０】
（ＰＣＤＣ−ａ１）３，３−ビス（４−メトキシフェニル）−１０−［４−（４−（ｔｒａｎｓ−４−ペンチルシクロヘキシル）ベンズアミド）フェニル］−１３，１３−ジメチル−１２−ブロモ−３，１３−ジヒドロ−インデノ［２’，３’：３，４］ナフト［１，２−ｂ］ピラン；
（ＰＣＤＣ−ａ２）３，３−ビス（４−メトキシフェニル）−１０−［４−（（４−（ｔｒａｎｓ−４−ペンチルシクロヘキシル）フェノキシ）カルボニル）フェニル］−６，１３，１３−トリメチル−３，１３−ジヒドロ−インデノ［２’，３’：３，４］ナフト［１，２−ｂ］ピラン；
（ＰＣＤＣ−ａ３）３−（４−フルオロフェニル）−３−（４−ピペリジノフェニル）−１０−［４−（４−（４−（ｔｒａｎｓ−４−ペンチルシクロヘキシル）フェニル）ベンズアミド）フェニル］−６−トリフルオロメチル−１１，１３，１３−トリメチル−３，１３−ジヒドロ−インデノ［２’，３’：３，４］ナフト［１，２−ｂ］ピラン；
（ＰＣＤＣ−ａ４）３，３−ビス（４−メトキシフェニル）−１０−［４−（４−（ｔｒａｎｓ−４−ペンチルシクロヘキシル）ベンズアミド）フェニル］−５，７−ジフルオロ−１３，１３−ジメチル−３，１３−ジヒドロ−インデノ［２’，３’：３，４］ナフト［１，２−ｂ］ピラン；
（ＰＣＤＣ−ａ５）３−（４−メトキシフェニル）−３−（４−ピペリジノフェニル）−１０−［４−（４−（４−（ｔｒａｎｓ−４−ペンチルシクロヘキシル）フェニル）ベンズアミド）フェニル］−５，７−ジフルオロ−１３，１３−ジメチル−３，１３−ジヒドロ−インデノ［２’，３’：３，４］ナフト［１，２−ｂ］ピラン；
（ＰＣＤＣ−ａ６）３−（４−メトキシフェニル）−３−（４−モルホリノフェニル）−１０−［４−（４−（４−（ｔｒａｎｓ−４−ペンチルシクロヘキシル）フェニル）ベンズアミド）フェニル］−５，７−ジフルオロ−１３，１３−ジメチル−３，１３−ジヒドロ−インデノ［２’，３’：３，４］ナフト［１，２−ｂ］ピラン；
（ＰＣＤＣ−ａ７）３−（４−フルオロフェニル）−３−（４−ピペリジノフェニル）−１０−［４−（（４−（ｔｒａｎｓ−４−ペンチルシクロヘキシル）フェノキシ）カルボニル）フェニル］−１２−ブロモ−５，７−ジフルオロ−１３，１３−ジメチル−３，１３−ジヒドロ−インデノ［２’，３’：３，４］ナフト［１，２−ｂ］ピラン；
（ＰＣＤＣ−ａ８）３−フェニル−３−（４−ピペリジノフェニル）−１０−［４−（４−（４−（ｔｒａｎｓ−４−ペンチルシクロヘキシル）フェニル）ベンズアミド）フェニル］−１２−ブロモ−５，７−ジフルオロ−１３，１３−ジメチル−３，１３−ジヒドロ−インデノ［２’，３’：３，４］ナフト［１，２−ｂ］ピラン；
（ＰＣＤＣ−ａ９）３−フェニル−３−（４−ピペリジノフェニル）−１０−［４−（（４−（ｔｒａｎｓ−４−ペンチルシクロヘキシル）フェノキシ）カルボニル）フェニル］−１２−ブロモ−５，７−ジフルオロ−１３，１３−ジメチル−３，１３−ジヒドロ−インデノ［２’，３’：３，４］ナフト［１，２−ｂ］ピラン；
（ＰＣＤＣ−ａ１０）３−（４−フルオロフェニル）−３−（４−ピペリジノフェニル）−１０−［４−（４−（４−（ｔｒａｎｓ−４−ペンチルシクロヘキシル）フェニル）ベンズアミド）フェニル］−１２−ブロモ−１３，１３−ジメチル−３，１３−ジヒドロ−インデノ［２’，３’：３，４］ナフト［１，２−ｂ］ピラン；
（ＰＣＤＣ−ａ１１）３，３−ビス（４−メトキシジノフェニル）−１０−［４−（４−（４−（ｔｒａｎｓ−４−ペンチルシクロヘキシル）フェニル）ベンズアミド）フェニル］−１２−ブロモ−６，７−ジメトキシ−１１，１３，１３−トリメチル−３，１３−ジヒドロ−インデノ［２’，３’：３，４］ナフト［１，２−ｂ］ピラン；
（ＰＣＤＣ−ａ１２）３，３−ビス（４−メトキシフェニル）−１０−［４−（４−（４−（ｔｒａｎｓ−４−ペンチルシクロヘキシル）フェニル）ベンズアミド）フェニル］−６−トリフルオロメチル−１２−ブロモ−１３，１３−ジメチル−３，１３−ジヒドロ−インデノ［２’，３’：３，４］ナフト［１，２−ｂ］ピラン；
（ＰＣＤＣ−ａ１３）３，３−ビス（４−メトキシフェニル）−１０，１２−ビス［４−（４−（４−（ｔｒａｎｓ−４−ペンチルシクロヘキシル）フェニル）ベンズアミド）フェニル］−６−トリフルオロメチル−１３，１３−ジメチル−３，１３−ジヒドロ−インデノ［２’，３’：３，４］ナフト［１，２−ｂ］ピラン；
（ＰＣＤＣ−ａ１４）３，３−ビス（４−メトキシフェニル）−１０−［４−（４−（４−（ｔｒａｎｓ−４−ペンチルシクロヘキシル）フェニル）ベンズアミド）フェニル］−５，７−ジフルオロ−１３，１３−ジメチル−３，１３−ジヒドロ−インデノ［２’，３’：３，４］ナフト［１，２−ｂ］ピラン；
（ＰＣＤＣ−ａ１５）３，３−ビス（４−メトキシフェニル）−１０−［４−（４−（４−（ｔｒａｎｓ−４−ペンチルシクロヘキシル）フェニル）ベンズアミド）フェニル］−６−トリフルオロメチル−１３，１３−ジメチル−３，１３−ジヒドロ−インデノ［２’，３’：３，４］ナフト［１，２−ｂ］ピラン；
（ＰＣＤＣ−ａ１６）３，３−ビス（４−メトキシフェニル）−１０−［４−（４−（４−（ｔｒａｎｓ−４−ペンチルシクロヘキシル）フェニル）ベンズアミド）フェニル］−５，７−ジフルオロ−１２−ブロモ−１３，１３−ジメチル−３，１３−ジヒドロ−インデノ［２’，３’：３，４］ナフト［１，２−ｂ］ピラン；
（ＰＣＤＣ−ａ１７）３−（４−フルオロフェニル）−３−（４−モルホリノフェニル）−１０−［４−（４−（４−（ｔｒａｎｓ−４−ペンチルシクロヘキシル）フェニル）ベンズアミド）フェニル］−６−トリフルオロメチル−１３−メチル−１３−ブチル−３，１３−ジヒドロ−インデノ［２’，３’：３，４］ナフト［１，２−ｂ］ピラン；
（ＰＣＤＣ−ａ１８）３−（４−フルオロフェニル）−３−（４−モルホリノフェニル）−１０−［４−（４−（４−（ｔｒａｎｓ−４−ペンチルシクロヘキシル）フェニル）ベンズアミド）フェニル］−５，７−ジフルオロ−１２−ブロモ−１３，１３−ジメチル−３，１３−ジヒドロ−インデノ［２’，３’：３，４］ナフト［１，２−ｂ］ピラン；
（ＰＣＤＣ−ａ１９）３−フェニル−３−（４−メトキシフェニル）−１０−［４−（４−（４−（ｔｒａｎｓ−４−ペンチルシクロヘキシル）フェニル）ベンズアミド）フェニル］−６−トリフルオロメチル−１３，１３−ジメチル−３，１３−ジヒドロ−インデノ［２’，３’：３，４］ナフト［１，２−ｂ］ピラン；
（ＰＣＤＣ−ａ２０）３−フェニル−３−（４−モルホリノフェニル）−１０−［４−（４−（４−（ｔｒａｎｓ−４−ペンチルシクロヘキシル）フェニル）ベンズアミド）フェニル］−６−トリフルオロメチル−１３，１３−ジメチル−３，１３−ジヒドロ−インデノ［２’，３’：３，４］ナフト［１，２−ｂ］ピラン；
（ＰＣＤＣ−ａ２１）３，３−ビス（４−フルオロフェニル）−１０−［４−（４−（４−（ｔｒａｎｓ−４−ペンチルシクロヘキシル）フェニル）ベンズアミド）フェニル］−６−トリフルオロメチル−１２−ブロモ−１３，１３−ジメチル−３，１３−ジヒドロ−インデノ［２’，３’：３，４］ナフト［１，２−ｂ］ピラン；
（ＰＣＤＣ−ａ２２）３，３−ビス（４−フルオロフェニル）−１０−［４−（４−（４−（ｔｒａｎｓ−４−ペンチルシクロヘキシル）フェニル）ベンズアミド）フェニル］−６−トリフルオロメチル−１３，１３−ジメチル−３，１３−ジヒドロ−インデノ［２’，３’：３，４］ナフト［１，２−ｂ］ピラン；
（ＰＣＤＣ−ａ２３）３−（４−メトキシフェニル）−３−（４−ブトキシフェニル）−１０−［４−（４−（４−（ｔｒａｎｓ−４−ペンチルシクロヘキシル）フェニル）ベンズアミド）フェニル］−６−トリフルオロメチル−１３，１３−ジメチル−３，１３−ジヒドロ−インデノ［２’，３’：３，４］ナフト［１，２−ｂ］ピラン；
（ＰＣＤＣ−ａ２４）３−（４−フルオロフェニル）−１３，１３−ジメチル−３−（４−モルホリノフェニル）−１０−（４−（４’−（ｔｒａｎｓ−４−ペンチルシクロヘキシル）−［１，１’−ビフェニル］−４−イルカルボキサミド）フェニル）−６−（トリフルオロメチル）−３，１３−ジヒドロ−インデノ［２’，３’：３，４］ナフト［１，２−ｂ］ピラン；
（ＰＣＤＣ−ａ２５）３−（４−ブトキシフェニル）−３−（４−フルオロフェニル）−１３，１３−ジメチル−１０−（４−（４’−（ｔｒａｎｓ−４−ペンチルシクロヘキシル）−［１，１’−ビフェニル］−４−イルカルボキサミド）フェニル）−６−（トリフルオロメチル）−３，１３−ジヒドロ−インデノ［２’，３’：３，４］ナフト［１，２−ｂ］ピラン；
（ＰＣＤＣ−ａ２６）３−（４−（４−（４−メトキシフェニル）ピペラジン−１−イル）フェニル）−１３，１３−ジメチル−１０−（４−（４’−（ｔｒａｎｓ−４−ペンチルシクロヘキシル）−［１，１’−ビフェニル］−４−イルカルボキサミド）フェニル）−３−フェニル−６−（トリフルオロメチル）−３，１３−ジヒドロ−インデノ［２’，３’：３，４］ナフト［１，２−ｂ］ピラン；
（ＰＣＤＣ−ａ２７）３−（４−ブトキシフェニル）−３−（４−フルオロフェニル）−１３，１３−ジメチル−１０−（４−（（（ｔｒａｎｓ，ｔｒａｎｓ−４’−ペンチル−［１，１’−ビ（シクロヘキサン）］−４−イル）オキシ）カルボニル）フェニル）−６−（トリフルオロメチル）−３，１３−ジヒドロ−インデノ［２’，３’：３，４］ナフト［１，２−ｂ］ピラン；
（ＰＣＤＣ−ａ２８）３−（４−フルオロフェニル）−１３−ヒドロキシ−１３−メチル−１０−（４−（４’−（ｔｒａｎｓ−４−ペンチルシクロヘキシル）−［１，１’−ビフェニル］−４−イルカルボキサミド）フェニル）−３−（４−ブトキシフェニル）−６−（トリフルオロメチル）−３，１３−ジヒドロインデノ［２’，３’：３，４］ナフト［１，２−ｂ］ピラン；
（ＰＣＤＣ−ａ２９）３−（４−メトキシフェニル）−１３，１３−ジメチル−１０−（４−（４’−（ｔｒａｎｓ−４−ペンチルシクロヘキシル）−［１，１’−ビフェニル］−４−イルカルボキサミド）フェニル）−３−（４−（トリフルオロメトキシ）フェニル）−６−（トリフルオロメチル）−３，１３−ジヒドロ−インデノ［２’，３’：３，４］ナフト［１，２−ｂ］ピラン；
（ＰＣＤＣ−ａ３０）３，３−ビス（４−ヒドロキシフェニル）−１０−［４−（４−（４−（ｔｒａｎｓ−４−ペンチルシクロヘキシル）フェニル）ベンズアミド）フェニル］−６−トリフルオロメチル−１３，１３−ジメチル−３，１３−ジヒドロ−インデノ［２’，３’：３，４］ナフト［１，２−ｂ］ピラン；
（ＰＣＤＣ−ａ３１）３−（４−モルホリノフェニル）−３−フェニル−１３，１３−ジメチル−１０−（４−（４’−（ｔｒａｎｓ−４−ペンチルシクロヘキシル）−［１，１’−ビフェニル］−４−イルカルボキサミド）フェニル）−６−（トリフルオロメチル）−３，１３−ジヒドロ−インデノ［２’，３’：３，４］ナフト［１，２−ｂ］ピラン；
（ＰＣＤＣ−ａ３２）３−（４−モルホリノフェニル）−３−（４−フルオロフェニル）−１３，１３−ジメチル−１０−（４−（４’−（ｔｒａｎｓ−４−ペンチルシクロヘキシル）−［１，１’−ビフェニル］−４−イルカルボキサミド）フェニル）−６−（トリフルオロメチル）−３，１３−ジヒドロ−インデノ［２’，３’：３，４］ナフト［１，２−ｂ］ピラン；
（ＰＣＤＣ−ａ４０）１２−ブロモ−３−（４−ブトキシフェニル）−３−（４−フルオロフェニル）−１３，１３−ジメチル−１０−（４−（（４’−（ｔｒａｎｓ−４−ペンチルシクロヘキシル）−［１，１’−ビフェニル］−４−カルボニル）オキシ）ベンズアミド）−６−（トリフルオロメチル）−３，１３−ジヒドロ−インデノ［２’，３’：３，４］ナフト［１，２−ｂ］ピラン；
（ＰＣＤＣ−ａ４１）３−（４−ブトキシフェニル）−５，７−ジクロロ−１１−メトキシ−３−（４−メトキシフェニル）−１３，１３−ジメチル−１０−（４−（４’−（ｔｒａｎｓ−４−ペンチルシクロヘキシル）−［１，１’−ビフェニル］−４−イルカルボキサミド）フェニル）−３，１３−ジヒドロ−インデノ［２’，３’：３，４］ナフト［１，２−ｂ］ピラン；
（ＰＣＤＣ−ａ４２）３−（４−ブトキシフェニル）−３−（４−フルオロフェニル）−１３，１３−ジメチル−１０−（４−（（４’−（ｔｒａｎｓ−４−ペンチルシクロヘキシル）−［１，１’−ビフェニル］−４−カルボニル）オキシ）ベンズアミド）−６−（トリフルオロメチル）−３，１３−ジヒドロ−インデノ［２’，３’：３，４］ナフト［１，２−ｂ］ピラン；
（ＰＣＤＣ−ａ４３）５，７−ジクロロ−３，３−ビス（４−ヒドロキシフェニル）−１１−メトキシ−１３，１３−ジメチル−１０−（４−（４’−（ｔｒａｎｓ−４−ペンチルシクロヘキシル）−［１，１’−ビフェニル］−４−イルカルボキサミド）フェニル）−３，１３−ジヒドロ−インデノ［２’，３’：３，４］ナフト［１，２−ｂ］ピラン；
（ＰＣＤＣ−ａ４４）６，８−ジクロロ−３，３−ビス（４−ヒドロキシフェニル）−１１−メトキシ−１３，１３−ジメチル−１０−（４−（４’−（ｔｒａｎｓ−４−ペンチルシクロヘキシル）−［１，１’−ビフェニル］−４−イルカルボキサミド）フェニル）−３，１３−ジヒドロ−インデノ［２’，３’：３，４］ナフト［１，２−ｂ］ピラン；
（ＰＣＤＣ−ａ４５）３−（４−ブトキシフェニル）−５，８−ジフルオロ−３−（４−フルオロフェニル）−１３，１３−ジメチル−１０−（４−（４’−（ｔｒａｎｓ−４−ペンチルシクロヘキシル）−［１，１’−ビフェニル］−４−イルカルボキサミド）フェニル）−３，１３−ジヒドロ−インデノ［２’，３’：３，４］ナフト［１，２−ｂ］ピラン；
（ＰＣＤＣ−ａ４６）３−（４−ブトキシフェニル）−３−（４−フルオロフェニル）−１３，１３−ジメチル−１０−（４−（４’−（ｔｒａｎｓ−４−ペンチルシクロヘキシル）−［１，１’−ビフェニル］−４−カルボニル）ピペラジン−１−イル）−６−（トリフルオロメチル）−３，１３−ジヒドロ−インデノ［２’，３’：３，４］ナフト［１，２−ｂ］ピラン；
（ＰＣＤＣ−ａ４７）３−（４−モルホリノフェニル）−３−（４−メトキシフェニル）−１０，７−ビス［４−（４−（４−（ｔｒａｎｓ−４−ペンチルシクロヘキシル）フェニル）ベンズアミド）フェニル］−５−フルオロ−１３，１３−ジメチル−３，１３−ジヒドロ−インデノ［２’，３’：３，４］ナフト［１，２−ｂ］ピラン；
（ＰＣＤＣ−ａ４８）３−（４−モルホリノフェニル）−３−（４−メトキシフェニル）−１０−［４−（４−（４−（ｔｒａｎｓ−４−ペンチルシクロヘキシル）フェニル）ベンズアミド）−２−（トリフルオロメチル）フェニル］−１３，１３−ジメチル−３，１３−ジヒドロ−インデノ［２’，３’：３，４］ナフト［１，２−ｂ］ピラン；
（ＰＣＤＣ−ａ４９）３，３−ビス（４−メトキシフェニル）−１０−［４−（４−（４−（ｔｒａｎｓ−４−ペンチルシクロヘキシル）フェニル）ベンズアミド）−２−（トリフルオロメチル）フェニル］−１３，１３−ジメチル−３，１３−ジヒドロ−インデノ［２’，３’：３，４］ナフト［１，２−ｂ］ピラン；
（ＰＣＤＣ−ａ５０）３−（４−モルホリノフェニル）−３−（４−メトキシフェニル）−１０−［４−（４−（４−（ｔｒａｎｓ−４−ペンチルシクロヘキシル）フェニル）ベンズアミド）−２−（トリフルオロメチル）フェニル］−１３，１３−ジメチル−３，１３−ジヒドロ−インデノ［２’，３’：３，４］ナフト［１，２−ｂ］ピラン；
（ＰＣＤＣ−ａ５１）３，３−ビス（４−メトキシフェニル）−１３，１３−ジメチル−１０−（２−メチル−４−（ｔｒａｎｓ−４−（（４’−（（ｔｒａｎｓ−４−ペンチルシクロヘキシル）ビフェニル−４−イルオキシ）カルボニル）シクロヘキサンカルボキサミド）フェニル）−３，１３−ジヒドロ−インデノ［２’，３’：３，４］ナフト［１，２−ｂ］ピラン；
（ＰＣＤＣ−ａ５２）３−（４−（４−（４−ブチルフェニル）ピペラジン−１−イル）フェニル）−３−（４−メトキシフェニル）−１３，１３−ジメチル−１０−（４−（４’−（ｔｒａｎｓ−４−ペンチルシクロヘキシル）ビフェニル−４−イルカルボキサミド）−２−（トリフルオロメチル）フェニル）−３，１３−ジヒドロ−インデノ［２’，３’：３，４］ナフト［１，２−ｂ］ピラン；
（ＰＣＤＣ−ａ５３）３−（４−（４−（４−ブチルフェニル）ピペラジン−１−イル）フェニル）−３−（４−メトキシフェニル）−１３，１３−ジメチル−１０−（２−メチル−４−（４’−（ｔｒａｎｓ−４−ペンチルシクロヘキシル）ビフェニル−４−イルカルボキサミド）フェニル）−７−（４−（４−（ｔｒａｎｓ−４−ペンチルシクロヘキシル）ベンズアミド）フェニル）−３，１３−ジヒドロ−インデノ［２’，３’：３，４］ナフト［１，２−ｂ］ピラン；
（ＰＣＤＣ−ａ５４）３−（４−メトキシフェニル）−１３，１３−ジメチル−７，１０−ビス（４−（４’−（ｔｒａｎｓ−４−ペンチルシクロヘキシル）ビフェニル−４−イルカルボキサミド）フェニル）−３−フェニル−３，１３−ジヒドロ−インデノ［２’，３’：３，４］ナフト［１，２−ｂ］ピラン；
（ＰＣＤＣ−ａ５５）３−ｐ−トリル−３−（４−メトキシフェニル）−６−メトキシ−１３，１３−ジメチル−７−（４’−（ｔｒａｎｓ，ｔｒａｎｓ−４’−ペンチルビ（シクロヘキサン−４−）カルボニルオキシ）ビフェニルカルボニルオキシ）−１０−（４−（４’−（ｔｒａｎｓ−４−ペンチルシクロヘキシル）ビフェニル−４−イルカルボキサミド）フェニル）−３，１３−ジヒドロ−インデノ［２’，３’：３，４］ナフト［１，２−ｂ］ピラン；
（ＰＣＤＣ−ａ５６）１０−（４−（（（３Ｓ，８Ｓ，９Ｓ，１０Ｒ，１３Ｒ，１４Ｓ，１７Ｒ）−１０，１３−ジメチル−１７−（（Ｒ）−６−メチルヘプタン−２−イル）−２，３，４，７，８，９，１０，１１，１２，１３，１４，１５，１６，１７−テトラデカヒドロ−１Ｈ−シクロペンタ［ａ］フェナントレン−３−イルオキシ）カルボニル）ピペラジン−１−イル）−３−（４−メトキシフェニル）−１３，１３−ジメチル−３−（４−モルホリノフェニル）−３，１３−ジヒドロ−インデノ［２’，３’：３，４］ナフト［１，２−ｂ］ピラン；
（ＰＣＤＣ−ａ５７）６−メトキシ−３−（４−メトキシフェニル）−１３，１３−ジメチル−３−（４−（（Ｓ）−２−メチルブトキシ）フェニル）−１０−（４−（４’−（ｔｒａｎｓ−４−ペンチルシクロヘキシル）ビフェニル−４−イルカルボキサミド）フェニル）−３，１３−ジヒドロ−インデノ［２’，３’：３，４］ナフト［１，２−ｂ］ピラン；
（ＰＣＤＣ−ａ５８）６−メトキシ−３−（４−メトキシフェニル）−１３，１３−ジメチル−３−（４−（（Ｓ）−２−メチルブトキシ）フェニル）−７−（４’−（ｔｒａｎｓ，ｔｒａｎｓ−４’−ペンチルビ（シクロヘキサン−４−）カルボニルオキシ）ビフェニルカルボニルオキシ）−１０−（４−（４’−（ｔｒａｎｓ−４−ペンチルシクロヘキシル）ビフェニル−４−イルカルボキサミド）フェニル）−３，１３−ジヒドロ−インデノ［２’，３’：３，４］ナフト［１，２−ｂ］ピラン；および
（ＰＣＤＣ−ａ５９）６−メトキシ−３−（４−メトキシフェニル）−１３，１３−ジメチル−３−（４−（（Ｓ）−２−メチルブトキシ）フェニル）−１０−（４−（（（３Ｒ，３ａＳ，６Ｓ，６ａＳ）−６−（４’−（ｔｒａｎｓ−４−ペンチルシクロヘキシル）ビフェニルカルボニルオキシ）ヘキサヒドロフロ［３，２−ｂ］フラン−３−イルオキシ）カルボニル）フェニル）−３，１３−ジヒドロ−インデノ［２’，３’：３，４］ナフト［１，２−ｂ］ピラン。
【０１５１】
あるさらなる実施形態では、本発明のフォトクロミック物品のフォトクロミック−二色化合物は、以下のものから選択され得る。
【０１５２】
（ＰＣＤＣ−ｂ１）３−（４−フルオロフェニル）−３−（４−（ピペリジン−１−イル）フェニル）−１３−メトキシ−１３−エチル−６−メトキシ−７−（４’−（（４−（ｔｒａｎｓ−４−ペンチルシクロヘキシル）ベンゾイル）オキシ）−［１，１’−ビフェニル］−４−カルボニルオキシ）−３，１３−ジヒドロ−インデノ［２’，３’：３，４］ナフト［１，２−ｂ］ピラン；
（ＰＣＤＣ−ｂ２）３−（４−フルオロフェニル）−３−（４−（ピペリジン−１−イル）フェニル）−１３−メトキシ−１３−エチル−６−メトキシ−７−（４−（４’−（４−（ｔｒａｎｓ−４−ペンチルシクロヘキシル）−［１，１’−ビフェニル］−４−カルボニルオキシ）ベンゾイルオキシ））−３，１３−ジヒドロ−インデノ［２’，３’：３，４］ナフト［１，２−ｂ］ピラン；
（ＰＣＤＣ−ｂ３）３，３−ビス（４−メトキシフェニル）−１３−メトキシ−１３−エチル−６−メトキシ−７−（４’−（（４−（ｔｒａｎｓ−４−ペンチルシクロヘキシル）ベンゾイル）オキシ）−［１，１’−ビフェニル］−４−カルボニルオキシ）−３，１３−ジヒドロ−インデノ［２’，３’：３，４］ナフト［１，２−ｂ］ピラン；
（ＰＣＤＣ−ｂ４）３，３−ビス（４−メトキシフェニル）−１３−メトキシ−１３−エチル−６−メトキシ−７−（４−（４’−（４−（ｔｒａｎｓ−４−ペンチルシクロヘキシル）−［１，１’−ビフェニル］−４−カルボニルオキシ）ベンゾイルオキシ））−３，１３−ジヒドロ−インデノ［２’，３’：３，４］ナフト［１，２−ｂ］ピラン；
（ＰＣＤＣ−ｂ５）３−（４−フルオロフェニル）−３−（４−（ピペリジン−１−イル）フェニル）−１３−メトキシ−１３−エチル−６−メトキシ−７−（４’−（４−（ｔｒａｎｓ−４−ペンチルシクロヘキシル）−［１，１’−ビフェニル］−４−カルボニルオキシ））−３，１３−ジヒドロ−インデノ［２’，３’：３，４］ナフト［１，２−ｂ］ピラン；
（ＰＣＤＣ−ｂ６）３，３−ビス（４−メトキシフェニル）−１３−メトキシ−１３−エチル−６−メトキシ−７−（（ｔｒａｎｓ，ｔｒａｎｓ）−４’−ペンチル−［１，１’−ビ（シクロヘキサン）］−４−カルボニルオキシ）−３，１３−ジヒドロ−インデノ［２’，３’：３，４］ナフト［１，２−ｂ］ピラン；
（ＰＣＤＣ−ｂ７）３，３−ビス（４−フルオロフェニル）−１３−メトキシ−１３−エチル−６−メトキシ−７−（４’−（４’−（ｔｒａｎｓ−４−ペンチルシクロヘキシル）−［１，１’−ビフェニル］−４−カルボニルオキシ）−［１，１’−ビフェニル］−４−カルボニルオキシ）−３，１３−ジヒドロ−インデノ［２’，３’：３，４］ナフト［１，２−ｂ］ピラン；
（ＰＣＤＣ−ｂ８）３−（４−メトキシフェニル）−３−（４−（ピペリジン−１−イル）フェニル）−１３−メトキシ−１３−エチル−６−メトキシ−７−（４’−（４’−（ｔｒａｎｓ−４−ペンチルシクロヘキシル）−［１，１’−ビフェニル］−４−カルボニルオキシ）−［１，１’−ビフェニル］−４−カルボニルオキシ）−３，１３−ジヒドロ−インデノ［２’，３’：３，４］ナフト［１，２−ｂ］ピラン；
（ＰＣＤＣ−ｂ９）３−（４−メトキシフェニル）−３−（４−モルホリノフェニル）−１３−メトキシ−１３−エチル−６−メトキシ−７−（４’−（４’−（ｔｒａｎｓ−４−ペンチルシクロヘキシル）−［１，１’−ビフェニル］−４−カルボニルオキシ）−［１，１’−ビフェニル］−４−カルボニルオキシ）−３，１３−ジヒドロ−インデノ［２’，３’：３，４］ナフト［１，２−ｂ］ピラン；
（ＰＣＤＣ−ｂ１０）３−（４−（４−メトキシフェニル）ピペラジン−１−イル）−３−フェニル−１３−メトキシ−１３−エチル−６−メトキシ−７−（４’−（４−（２−ヒドロキシエトキシ）ベンゾイルオキシ）−［１，１’−ビフェニル］−４−カルボニルオキシ）−［１，１’−ビフェニル］−４−カルボニルオキシ）−３，１３−ジヒドロ−インデノ［２’，３’：３，４］ナフト［１，２−ｂ］ピラン；
（ＰＣＤＣ−ｂ１１）３，３−ビス（４−メトキシフェニル）−１３−メトキシ−１３−エチル−６−メトキシ−７−（３−フェニルプロピオロイルオキシ）−３，１３−ジヒドロ−インデノ［２’，３’：３，４］ナフト［１，２−ｂ］ピラン；
（ＰＣＤＣ−ｂ１２）３，３−ビス（４−メトキシフェニル）−１３−メトキシ−１３−エチル−６−メトキシ−７−（２−メチル−４−（４’−（ｔｒａｎｓ−４−ペンチルシクロヘキシル）−［１，１’−ビフェニル］−４−イルカルボキサミド）フェニル）−３，１３−ジヒドロ−インデノ［２’，３’：３，４］ナフト［１，２−ｂ］ピラン；
（ＰＣＤＣ−ｂ１３）３，３−ビス（４−メトキシフェニル）−６，１３−ジメトキシ−７−（４−（４−（ｔｒａｎｓ，ｔｒａｎｓ−４’−ペンチル−［１，１’−ビ（シクロヘキサン）］−４−カルボニルオキシ）フェニル）ピペラジン−１イル）−１３−トリフルオロメチル−３，１３−ジヒドロ−インデノ［２’，３’：３，４］ナフト［１，２−ｂ］ピラン；
（ＰＣＤＣ−ｂ１４）３，３−ビス（４−メトキシフェニル）−６−メトキシ−７−（４−（４−（ｔｒａｎｓ，ｔｒａｎｓ−４’−ペンチル−［１，１’−ビ（シクロヘキサン）］−４−カルボニルオキシ）フェニル）ピペラジン−１イル）−１３−ヒドロキシ−１３−トリフルオロメチル−３，１３−ジヒドロ−インデノ［２’，３’：３，４］ナフト［１，２−ｂ］ピラン；
（ＰＣＤＣ−ｂ１５）３，３−ビス（４−メトキシフェニル）−６，７−ジ（４−（４−（ｔｒａｎｓ，ｔｒａｎｓ−４’−ペンチル−［１，１’−ビ（シクロヘキサン）］−４−カルボニルオキシ）フェニル）ピペラジン−１イル）−１３−メトキシ−１３−トリフルオロメチル−３，１３−ジヒドロ−インデノ［２’，３’：３，４］ナフト［１，２−ｂ］ピラン；
（ＰＣＤＣ−ｂ１６）３，３−ビス（４−メトキシフェニル）−６−メトキシ−７−（４−（４−（（ｔｒａｎｓ，ｔｒａｎｓ）−４’−ペンチル−［１，１’−ビ（シクロヘキサン）］−４−カルボニルオキシ）フェニル）ピペラジン−１−イル）−１３−フルオロ−１３−トリフルオロメチル−３，１３−ジヒドロ−インデノ［２’，３’：３，４］ナフト［１，２−ｂ］ピラン；
（ＰＣＤＣ−ｂ１７）３−（４−フルオロフェニル）−３−（４−（ピペリジン−１−イル）フェニル）−７−（２−メチル−４−（４’−（ｔｒａｎｓ−４−ペンチルシクロヘキシル）−［１，１’−ビフェニル］−４−イルカルボキサミド）フェニル）−１１−トリフルオロメチル−１３，１３−ジメチル−３，１３−ジヒドロ−インデノ［２’，３’：３，４］ナフト［１，２−ｂ］ピラン；
（ＰＣＤＣ−ｂ１８）３−（４−ブトキシフェニル）−３−（４−メトキシフェニル）−７−（２−メチル−４−（４’−（ｔｒａｎｓ−４−ペンチルシクロヘキシル）−［１，１’−ビフェニル］−４−イルカルボキサミド）フェニル）−１１−トリフルオロメチル−１３，１３−ジメチル−３，１３−ジヒドロ−インデノ［２’，３’：３，４］ナフト［１，２−ｂ］ピラン；
（ＰＣＤＣ−ｂ１９）３−（４−（Ｎ−モルホリニル）フェニル）−３−フェニル−７−（４−（４’−（ｔｒａｎｓ−４−ペンチルシクロヘキシル）−［１，１’−ビフェニル］−４−イルカルボキサミド）フェニル）−１０，１２−ジフルオロ−１３，１３−ジメチル−３，１３−ジヒドロ−インデノ［２’，３’：３，４］ナフト［１，２−ｂ］ピラン；
（ＰＣＤＣ−ｂ２０）３−（４−フルオロフェニル）−３−（４−（ピペリジン−１−イル）フェニル）−７−（４−（４’−（ｔｒａｎｓ−４−ペンチルシクロヘキシル）−［１，１’−ビフェニル］−４−イルカルボキサミド）フェニル）−１０，１２−ジフルオロ−１３，１３−ジメチル−３，１３−ジヒドロ−インデノ［２’，３’：３，４］ナフト［１，２−ｂ］ピラン；
（ＰＣＤＣ−ｂ２１）３，３−ビス（４−メトキシフェニル）−６−メトキシ−７−（２−メチル−４−（４’−（ｔｒａｎｓ−４−ペンチルシクロヘキシル）−［１，１’−ビフェニル］−４−イルカルボキサミド）フェニル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ２２）３，３−ビス（４−メトキシフェニル）−６−メトキシ−７−（４−（４’−（ｔｒａｎｓ−４−ペンチルシクロヘキシル）−［１，１’−ビフェニル］−４−イルカルボキサミド）フェニル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ２３）３，３−ビス（４−メトキシフェニル）−６−メトキシ−７−（２−メチル−４−（４−（４−（ｔｒａｎｓ−４−ペンチルシクロヘキシル）ベンズアミド）フェニル）フェニル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ２４）３，３−ビス（４−メトキシフェニル）−６−メトキシ−７−（２−メチル−４−（４−（４−（ｔｒａｎｓ−４−ペンチルシクロヘキシル）ベンズアミド）ベンズアミド）フェニル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ２５）３−（４−メトキシフェニル）−３−フェニル−６−メトキシ−７−（２−メチル−４−（４’−（ｔｒａｎｓ−４−ペンチルシクロヘキシル）−［１，１’−ビフェニル］−４−イルカルボキサミド）フェニル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ２６）３−（４−メトキシフェニル）−３−フェニル−６−メトキシ−７−（２−メチル−４−（４−（４−（ｔｒａｎｓ−４−ペンチルシクロヘキシル）ベンズアミド）フェニル）フェニル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ２７）３−（４−メトキシフェニル）−３−フェニル−６−メトキシ−７−（２−メチル−４−（４−（（ｔｒａｎｓ，ｔｒａｎｓ）−４’−ペンチル−［１，１’−ビ（シクロヘキサン）］−４−カルボキサミド）ベンズアミド）フェニル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ２８）３−（４−メトキシフェニル）−３−フェニル−６−メトキシ−７−（２−メチル−４−（ｔｒａｎｓ−４−（（（４’−（ｔｒａｎｓ−４−ペンチルシクロヘキシル）−［１，１’−ビフェニル］−４−イル）オキシ）カルボニル）シクロヘキサンカルボキサミド）フェニル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ２９）３−（４−Ｎ−モルホリニルフェニル）−３−フェニル−６−メトキシ−７−（２−メチル−４−（４’−（ｔｒａｎｓ−４−ペンチルシクロヘキシル）−［１，１’−ビフェニル］−４−イルカルボキサミド）フェニル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ３０）３−（４−Ｎ−モルホリノフェニル）−３−フェニル−６−メトキシ−７−（２−メチル−４−（ｔｒａｎｓ−４−（（（４’−（ｔｒａｎｓ−４−ペンチルシクロヘキシル）−［１，１’−ビフェニル］−４−イル）オキシ）カルボニル）シクロヘキサンカルボキサミド）フェニル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ３１）３−（４−Ｎ−モルホリノフェニル）−３−フェニル−６−メトキシ−７−（４−（４’−（ｔｒａｎｓ−４−ペンチルシクロヘキシル）−［１，１’−ビフェニル］−４−イルカルボキサミド）フェニル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ３２）３−（４−Ｎ−モルホリノフェニル）−３−（４−メトキシフェニル）−６−メトキシ−７−（２−メチル−４−（４’−（ｔｒａｎｓ−４−ペンチルシクロヘキシル）−［１，１’−ビフェニル］−４−イルカルボキサミド）フェニル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ３３）３−（４−Ｎ−モルホリノフェニル）−３−（４−メトキシフェニル）−６−メトキシ−７−（４−（４’−（ｔｒａｎｓ−４−ペンチルシクロヘキシル）−［１，１’−ビフェニル］−４−イルカルボキサミド）フェニル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ３４）３−フェニル−３−（４−（ピペリジン−１−イル）フェニル）−６−メトキシ−７−（４−（４−（ｔｒａｎｓ−４−ペンチルシクロヘキシル）ベンズアミド）−２−（トリフルオロメチル）フェニル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ３５）３，３−ビス（４−フルオロフェニル）−６−メトキシ−７−（４−（４’−（ｔｒａｎｓ−４−ペンチルシクロヘキシル）−［１，１’−ビフェニル］−４−イルカルボキサミド）フェニル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ３６）３，３−ビス（４−フルオロフェニル）−６−メトキシ−７−（ｔｒａｎｓ−４−（４’−（ｔｒａｎｓ−４−ペンチルシクロヘキシル）−［１，１’−ビフェニル］−４−イルオキシカルボニル）シクロヘキサンカルボニルオキシ）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ３７）３−（４−（ピペリジン−１−イル）フェニル）−３−フェニル−６−メトキシ−７−（ｔｒａｎｓ−４−（４’−（ｔｒａｎｓ−４−ペンチルシクロヘキシル）−［１，１’−ビフェニル］−４−イルオキシカルボニル）シクロヘキサンカルボニルオキシ）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ３８）３−（４−（Ｎ−モルホリノ）フェニル）−３−フェニル−６−メトキシ−７−（ｔｒａｎｓ−４−（４’−（ｔｒａｎｓ−４−ペンチルシクロヘキシル）−［１，１’−ビフェニル］−４−イルオキシカルボニル）シクロヘキサンカルボニルオキシ）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ３９）３−（４−（Ｎ−モルホリノ）フェニル）−３−フェニル−６−メトキシ−７−（４−（４−（（ｔｒａｎｓ，ｔｒａｎｓ）−４’−ペンチル−［１，１’−ビ（シクロヘキサン）］−４−カルボニルオキシ）フェニル）ベンゾイルオキシ）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ４０）３，３−ビス（４−メトキシフェニル）−６−メトキシ−７−（４−（４−（（ｔｒａｎｓ，ｔｒａｎｓ）−４’−ペンチル−［１，１’−ビ（シクロヘキサン）］−４−カルボニルオキシ）フェニル）ベンゾイルオキシ）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ４１）３−（４−フルオロフェニル）−３−（４−（ピペリジン−１−イル）フェニル）−６−メトキシ−７−（４−（４−（（ｔｒａｎｓ，ｔｒａｎｓ）−４’−ペンチル−［１，１’−ビ（シクロヘキサン）］−４−カルボニルオキシ）フェニル）ベンゾイルオキシ）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ４２）３−（４−フルオロフェニル）−３−（４−（ピペリジン−１−イル）フェニル）−６−メトキシ−７−（ｔｒａｎｓ−４−（４’−（ｔｒａｎｓ−４−ペンチルシクロヘキシル）−［１，１’−ビフェニル］−４−イルオキシカルボニル）シクロヘキサンカルボニルオキシ）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ４３）３，３−ビス（４−メトキシフェニル）−６，１３−ジメトキシ−７−（ｔｒａｎｓ−４−（４’−（ｔｒａｎｓ−４−ペンチルシクロヘキシル）−［１，１’−ビフェニル］−４−イルオキシカルボニル）シクロヘキサンカルボニルオキシ）−１３−エチル−３，１３−ジヒドロ−インデノ［２’，３’：３，４］ナフト［１，２−ｂ］ピラン；
（ＰＣＤＣ−ｂ４４）３，３−ビス（４−メトキシフェニル）−６−メトキシ−７−（４−（４−（ｔｒａｎｓ，ｔｒａｎｓ−４’−ペンチル−［１，１’−ビ（シクロヘキサン）］−４−カルボニルオキシ）フェニル）ピペラジン−１−イル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ４５）３，３−ビス（４−ヒドロキシフェニル）−６−メトキシ−７−（４−（４−（ｔｒａｎｓ，ｔｒａｎｓ−４’−ペンチル−［１，１’−ビ（シクロヘキサン）］−４−カルボニルオキシ）フェニル）ピペラジン−１−イル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ４６）３，３−ビス（４−フルオロフェニル）−６−メトキシ−７−（４−（４−（ｔｒａｎｓ，ｔｒａｎｓ−４’−ペンチル−［１，１’−ビ（シクロヘキサン）］−４−カルボニルオキシ）フェニル）ピペラジン−１−イル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ４７）３−（４−メトキシフェニル）−３−（４−Ｎ−モルホリノフェニル）−６−メトキシ−７−（４−（４−（ｔｒａｎｓ，ｔｒａｎｓ−４’−ペンチル−［１，１’−ビ（シクロヘキサン）］−４−カルボニルオキシ）フェニル）ピペラジン−１−イル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ４８）３，３−ビス（４−メトキシフェニル）−６−メトキシ−７−（４−（４−（ｔｒａｎｓ−４−（４’−（ｔｒａｎｓ−４−ペンチルシクロヘキシル）−［１，１’−ビフェニル］−４−イルオキシカルボニル）シクロヘキサンカルボニルオキシ）フェニル）ピペラジン−１−イル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ４９）３，３−ビス（４−メトキシフェニル）−６−メトキシ−７−（４−（４−（ｔｒａｎｓ−４−（４−（ｔｒａｎｓ−４−ペンチルシクロヘキシル）−フェニルオキシカルボニル）−シクロヘキサンカルボニルオキシ）フェニル）ピペラジン−１−イル）−１０，１２−ジ（トリフルオロメチル）−１３，１３−ジメチル−３，１３−ジヒドロ−インデノ［２’，３’：３，４］ナフト［１，２−ｂ］ピラン；
（ＰＣＤＣ−ｂ５０）３，３−ビス（４−メトキシフェニル）−７−（４−（４−（ｔｒａｎｓ−４−ペンチルシクロヘキシル）フェノキシカルボニル）フェニル）−１１−メチル−１３，１３−ジメチル−３，１３−ジヒドロ−インデノ［２’，３’：３，４］ナフト［１，２−ｂ］ピラン；
（ＰＣＤＣ−ｂ５１）３−（４−フルオロフェニル）−３−（４−（ピペリジン−１−イル）フェニル）−６−メチル−７−（４−（４’−（ｔｒａｎｓ−４−ペンチルシクロヘキシル）−［１，１’−ビフェニル］−４−イルカルボキサミド）フェニル）−１１−トリフルオロメチル−１３，１３−ジメチル−３，１３−ジヒドロ−インデノ［２’，３’：３，４］ナフト［１，２−ｂ］ピラン；
（ＰＣＤＣ−ｂ５２）３，３−ビス（４−ヒドロキシフェニル）−６−メチル−７−（４−（４’−（ｔｒａｎｓ−４−ペンチルシクロヘキシル）−［１，１’−ビフェニル］−４−イルカルボキサミド）フェニル）−１１−トリフルオロメチル−１３，１３−ジメチル−３，１３−ジヒドロ−インデノ［２’，３’：３，４］ナフト［１，２−ｂ］ピラン；
（ＰＣＤＣ−ｂ５３）３，３−ビス（４−メトキシフェニル）−６−メトキシ−７−（４−（４−（ｔｒａｎｓ，ｔｒａｎｓ−４’−ペンチル−［１，１’−ビ（シクロヘキサン）］−４−カルボニルオキシ）フェニル）ピペラジン−１−イル）−１１−トリフルオロメチル−１３，１３−ジメチル−３，１３−ジヒドロ−インデノ［２’，３’：３，４］ナフト［１，２−ｂ］ピラン；
（ＰＣＤＣ−ｂ５４）３−（４−（４−メトキシフェニル）ピペラジン−１−イル）−３−フェニル−６−メトキシ−７−（４−（（４−（ｔｒａｎｓ−４−プロピルシクロヘキシル）フェノキシ）カルボニル）フェニルオキシカルボニル）−１３，１３−ジメチル−３，１３−ジヒドロ−インデノ［２’，３’：３，４］ナフト［１，２−ｂ］ピラン；および
（ＰＣＤＣ−ｂ５５）３，３−ビス（４−メトキシフェニル）−７−（４−（［１，１’：４’，１”−ターフェニル］−４−イルカルバモイル）ピペラジン−１−イル）−６，１３−ジメトキシ−１３−トリフルオロメチル−３，１３−ジヒドロ−インデノ［２’，３’：３，４］ナフト［１，２−ｂ］ピラン。
【０１５３】
さらに一般的に、本発明のフォトクロミック物品のフォトクロミック−二色化合物は、（ａ）例えば、ピラン、オキサジン、フルギドから選択され得る、少なくとも１つのフォトクロミック基（ＰＣ）と；（ｂ）フォトクロミック基に接続する少なくとも１つの伸長剤または伸長基とを含む。このようなフォトクロミック−二色化合物は、米国特許第７，３４２，１１２  Ｂ１号の第５欄第３５行〜第１４欄第５４行および表１に詳細に記載されており、引用した部分は、本明細書に参考として組み込まれる。他の適切なフォトクロミック化合物およびその調製のための反応スキームは、米国特許第７，３４２，１１２  Ｂ１号の第２３欄第３７行〜第７８欄第１３行に見出すことができ、引用した部分は、本明細書に参考として組み込まれる。
【０１５４】
フォトクロミック−二色層は、それぞれに同じであってもよく、異なっていてもよいフォトクロミック−二色化合物を含む単一層または複数層を含んでいてもよい。限定されないが、例えば、１つ以上のプラスチックシートまたは膜の積層、型の中での成型、例えば、型内コーティング、フィルムキャスト成型、コーティング法のような当該技術分野で認識されている方法によって、フォトクロミック−二色層を形成することができる。ある実施形態では、フォトクロミック−二色層は、フォトクロミック−二色コーティング組成物から作られる。フォトクロミック−二色コーティング組成物は、硬化性フォトクロミック−二色コーティング組成物であってもよく、例えば、２成分コーティング組成物の場合には周囲温度、熱硬化するコーティング組成物の場合には、高温（例えば、１５０℃〜１９０℃で５〜６０分）、または紫外線硬化可能なコーティング組成物の場合には、化学放射線への曝露によって硬化させることができる。
【０１５５】
フォトクロミック−二色層は、典型的には、有機マトリックス、例えば、熱可塑性有機マトリックスおよび／または架橋した有機マトリックスを含む。フォトクロミック−二色層の有機トリックスの少なくとも一部は、ある実施形態では、本明細書でさらに詳細に記載しているように、異方性材料、例えば、液晶材料、添加剤、オリゴマー、および／またはポリマーを含んでいてもよい。有機マトリックスに加えて、またはこれに代えて、フォトクロミック−二色層は、例えば、シラン結合、シロキサン結合および／またはチタネート結合を含む無機マトリックスを含んでいてもよい。フォトクロミック−二色層の有機マトリックスは、例えば、アクリレート残基（またはモノマー単位）および／またはメタクリレート残基；ビニル残基；エーテル結合；モノスルフィド結合および／またはポリスルフィド結合を含む、スルフィド結合；カルボン酸エステル結合；カーボネート結合（例えば、−Ｏ−Ｃ（Ｏ）−Ｏ−）ウレタン結合（例えば、−Ｎ（Ｈ）−Ｃ（Ｏ）−Ｏ−）；および／またはチオウレタン結合（例えば、−Ｎ（Ｈ）−Ｃ（Ｏ）−Ｓ−）を含んでいてもよい。
【０１５６】
フォトクロミック−二色層は、任意の適切な厚みを有していてもよい。ある実施形態では、フォトクロミック−二色層は、厚みが０．５〜５０ミクロン、例えば、１〜４５ミクロン、または２〜４０ミクロン、または５〜３０ミクロン、または１０〜２５ミクロンである。
【０１５７】
ある実施形態では、フォトクロミック物品のフォトクロミック−二色層は、さらに、少なくとも部分的に順に並んだマトリックス相と、少なくとも部分的に順に並んだゲスト相とを含む相分離したポリマーを含む。ゲスト相は、フォトクロミック−二色化合物を含み、フォトクロミック−二色化合物は、ゲスト相の少なくとも一部と少なくとも部分的に整列している。
【０１５８】
本発明のさらなる実施形態によれば、フォトクロミック−二色層は、さらに、少なくとも部分的に順に並んだ異方性材料と、ポリマー材料とを含む相互に貫入するポリマー網目構造を含む。異方性材料は、フォトクロミック−二色化合物を含み、フォトクロミック−二色化合物は、異方性材料の少なくとも一部と少なくとも部分的に整列している。
【０１５９】
本発明のいくつかの実施形態では、フォトクロミック−二色層は、異方性材料も含む。本明細書で使用する場合、「異方性」という用語は、少なくとも異なる方向で測定したときに値が異なる少なくとも１つの特性を有することを意味する。したがって、「異方性材料」は少なくとも異なる方向で測定したときに値が異なる少なくとも１つの特性を有する材料である。フォトクロミック−二色層に含まれていてもよい異方性材料の限定的な例としては、限定されないが、本発明のフォトクロミック物品の任意構成要素のアライメント層について本明細書にさらに記載される、液晶材料が挙げられる。
【０１６０】
ある実施形態では、フォトクロミック−二色層は、（ｉ）少なくとも一部はモノマーメソゲン化合物から調製された液晶オリゴマーおよび／またはポリマーを含み；そして／または（ｉｉ）メソゲン化合物を含み、それぞれの場合において、米国特許第７，９１０，０１９  Ｂ２号の第４３欄〜第９０欄の表１に開示されている（その開示内容は、本明細書に参考として組み込まれる）。
【０１６１】
本発明のいくつかの実施形態によれば、フォトクロミック−二色層のフォトクロミック−二色化合物は、それ自身が少なくとも部分的に順に並んでいる異方性材料と相互作用することによって、少なくとも部分的に整列していてもよい。例えば、本発明を限定しないが、フォトクロミック−二色化合物の少なくとも一部は、二色状態でフォトクロミック−二色化合物の長軸が、異方性材料の一般的な方向と本質的に平行になるように整列させることができる。さらに、必須ではないが、フォトクロミック−二色化合物を、少なくとも部分的に順に並んだ異方性材料の少なくとも一部と結合させてもよく、または反応させてもよい。
【０１６２】
フォトクロミック−二色層の異方性材料を順に並べるか、または順序を導入する方法としては、限定されないが、異方性材料を、磁場、電場、直線偏光した紫外放射線、直線偏光した赤外放射線、直線偏光した可視光放射線、剪断力のうち、少なくとも１つにさらすことを含む。代わりに、または、さらに、異方性材料は、異方性材料の少なくとも一部と別の材料または構造とを整列させることによって、少なくとも部分的に順に並べられてもよい。例えば、異方性材料は、異方性材料と、アライメント層（または配向設備）、例えば、限定されないが、本明細書で以下にさらに詳細に記載するアライメント層とを整列させることによって、少なくとも部分的に順に並べられ得る。
【０１６３】
異方性材料の少なくとも一部を順に並べることによって、フォトクロミック−二色層の異方性材料の中に含まれるか、またはこれに他の方法で接続するフォトクロミック−二色化合物の少なくとも一部を少なくとも部分的に整列させることが可能である。必須ではないが、フォトクロミック−二色化合物は、活性化した状態である間、少なくとも部分的に整列していてもよい。ある実施形態では、プライマー層の上にフォトクロミック−二色層を塗布する前、塗布している間、または塗布した後に、異方性材料を順に並べるか、および／またはフォトクロミック−二色化合物を整列させてもよい。
【０１６４】
プライマー層の上にフォトクロミック−二色層を塗布している間に、フォトクロミック−二色化合物および異方性材料を整列させ、順に並べてもよい。例えば、フォトクロミック−二色層を、塗布中に異方性材料に剪断力を導入するコーティング技術を用いて塗布してもよく、その結果、異方性材料は、加えた剪断力の方向にほぼ平行に少なくとも部分的に順に並ぶようになる。非限定的な説明のために、フォトクロミック−二色化合物と異方性材料とを含む溶液または混合物（場合により、溶媒中または担体中）を、プライマー層の上にカーテンコーティングしてもよく、その結果、塗布される材料に対する基材表面の相対的な移動に起因して、塗布される材料に剪断力が導入される。少なくとも十分な剪断力を導入することができるコーティングプロセスの一例は、カーテンコーティングプロセスである。剪断力は、異方性材料の少なくとも一部を、表面移動の方向に実質的に平行な一般的な方向に順に並べる。上述のように、異方性材料の少なくとも一部分をこの様式で順に並べることによって、フォトクロミック−二色化合物の少なくとも一部を整列させられ得る。それに加えて、場合により、カーテンコーティングプロセス中に、フォトクロミック−二色化合物が活性化状態に変わるように、フォトクロミック−二色化合物の少なくとも一部に化学放射線をあてることによって、活性化状態中にフォトクロミック−二色化合物の少なくとも部分的なアライメントも達成することができる。
【０１６５】
プライマー層の上にフォトクロミック−二色層を塗布した後に、フォトクロミック−二色化合物および異方性材料を整列させ、順に並ばせてもよい。例えば、フォトクロミック−二色化合物と異方性材料の溶液または混合物（場合により、溶媒中または担体中）を、プライマー層の少なくとも一部にスピンコーティングしてもよい。その後、例えば、異方性材料を磁場、電場、直線偏光した紫外放射線、直線偏光した赤外放射線、直線偏光した可視光放射線、および／または剪断力にさらすことによって、異方性材料の少なくとも一部を順に並べ得る。代わりに、または、さらに、異方性材料を、別の材料または構造、例えば、アライメント層とのアライメントによって、少なくとも部分的に順に並べてもよい。
【０１６６】
フォトクロミック−二色化合物および異方性材料を、プライマー層の上にフォトクロミック−二色層を塗布する前に整列させ、順に並べてもよい。例えば、フォトクロミック−二色化合物と異方性材料の溶液または混合物（場合により、溶媒中または担体中）を、順に並んだポリマーシートの上に塗布し、その上に層を形成してもよい。その後、異方性材料の少なくとも一部を、その下にある順に並んだポリマーシートと整列させてもよい。ポリマーシートを、その後、例えば、当該技術分野で認識されている積層方法および結合方法によって、プライマー層の上に塗布してもよい。または、順に並んだフォトクロミック−二色層を、当該技術分野で認識されている方法、例えば、熱スタンプ加工によって、ポリマーシートからプライマー層に／プライマー層の上に移してもよい。
【０１６７】
ある実施形態では、フォトクロミック−二色層は、マトリックス相と；マトリックス相に分散したゲスト相とを含む、相分離したポリマーを含んでいてもよい。マトリックス相は、少なくとも部分的に順に並んだ液晶ポリマーを含んでいてもよい。ゲスト相は、少なくとも部分的に順に並んだ異方性材料と、フォトクロミック−二色化合物の少なくとも一部（これは、少なくとも部分的に整列していてもよい）を含んでいてもよい。少なくとも部分的に整列しているフォトクロミック−二色化合物は、少なくとも部分的に順に並んだ異方性材料との相互作用によって、少なくとも部分的に整列させることができる。
【０１６８】
ある実施形態では、液晶材料を含むマトリックス相形成材料と、異方性材料およびフォトクロミック−二色化合物を含むゲスト相形成材料とを含む相分離ポリマー系を、プライマー層の上に塗布する。相分離ポリマー系を塗布した後、マトリックス相の液晶材料の少なくとも一部およびゲスト相の異方性材料の少なくとも一部が、少なくとも部分的に順に並び、その結果、フォトクロミック−二色化合物の少なくとも一部が、ゲスト相の少なくとも部分的に順に並んだ異方性材料の少なくとも一部と整列する。相分離ポリマー系のマトリックス相形成材料とゲスト相形成材料を順に並べる方法としては、限定されないが、磁場、電場、直線偏光した赤外放射線、直線偏光した紫外放射線、直線偏光した可視光放射線、剪断力のうち、少なくとも１つに、塗布した層をさらすことを含む。代替的に、またはさらに、マトリックス相形成材料とゲスト相形成材料を順に並べることは、本明細書でさらに詳細に記載するように、その下にあるアライメント層と相互作用することによるアライメントを含んでいてもよい。
【０１６９】
マトリックス相形成材料とゲスト相形成材料を順に並べた後、重合により誘導される相分離および／または溶媒により誘導される相分離によって、ゲスト相形成材料を、マトリックス相形成材料から分離してもよい。マトリックス相形成材料とゲスト相形成材料の分離は、マトリックス相形成材料からゲスト相形成材料を分離するという観点で本明細書に記載されているが、この語句は、これらの２つの相形成材料の間の任意の分離を包含することを意図していると理解すべきである。すなわち、この語句は、マトリックス相形成材料からゲスト相形成材料を分離すること、ゲト相形成材料からマトリックス相形成材料を分離すること、両方の相形成材料を同時に分離すること、およびこれらの任意の組み合わせを包含することを意図される。
【０１７０】
ある実施形態によれば、マトリックス相形成材料は、液晶モノマー、液晶プレポリマー、液晶ポリマーから選択される液晶材料を含んでいてもよい。ゲスト相形成材料は、ある実施形態では、液晶メソゲン、液晶モノマー、液晶ポリマーおよびプレポリマーから選択される液晶材料を含んでいてもよい。このような材料の例としては、限定されないが、上述のもの、さらに、任意要素のアライメント層に関して本明細書中に記載されるものが挙げられる。
【０１７１】
ある実施形態では、相分離ポリマー系は、液晶モノマーを含むマトリックス相形成材料、液晶メソゲンおよびフォトクロミック−二色化合物を含むゲスト相形成材料の混合物を含んでいてもよい。この実施形態では、マトリックス相形成材料からゲスト相形成材料を分離することは、重合により誘導される相分離を含んでいてもよい。典型的には、マトリックス相の液晶モノマーを重合させてもよく、それによって、ゲスト相形成材料の液晶メソゲンの少なくとも一部から分離することができる。重合方法の例としては、限定されないが、光によって誘導される重合および熱によって誘導される重合が挙げられる。
【０１７２】
いくつかのさらなる実施形態では、相分離ポリマー系は、液晶モノマーを含むマトリックス相形成材料、マトリックス相の液晶モノマーとは異なる粘度を有する低粘度液晶モノマーおよびフォトクロミック−二色化合物を含むゲスト相形成材料の混合物を含んでいてもよい。本明細書で使用する場合、「低粘度液晶モノマー」という用語は、室温で自由に流動する液晶モノマー混合物または溶液を指す。典型的には、マトリックス相形成材料からゲスト相形成材料を分離することは、重合により誘導される相分離が挙げられる。例えば、マトリックス相の液晶モノマーの少なくとも一部を、ゲスト相の液晶モノマーが重合しないような条件で重合させ得る。マトリックス相形成材料の重合中に、ゲスト相形成材料を、典型的には、マトリックス相形成材料から分離する。その後、ゲスト相形成材料の液晶モノマーを別個の重合プロセスで重合させ得る。
【０１７３】
相分離ポリマー系は、ある実施形態では、液晶ポリマーを含むマトリックス相形成材料、マトリックス相形成材料の液晶ポリマーとは異なる液晶ポリマーおよびフォトクロミック−二色化合物を含むゲスト相形成材料の少なくとも１つの共通溶媒中の溶液を含んでいてもよい。マトリックス相形成材料からゲスト相形成材料を分離することは、典型的には、溶媒により誘導される相分離を含む。典型的には、共通の溶媒の少なくとも一部を液晶ポリマーの混合物から蒸発させ、それによって、２相を互いに分離させる。
【０１７４】
さらなる実施形態では、フォトクロミック−二色層は、相互に貫入するポリマー網目構造を含んでいてもよい。少なくとも部分的に順に並んだ異方性材料とポリマー材料とが相互に貫入するポリマー網目構造を生成してもよく、ここでポリマー材料の少なくとも一部が、少なくとも部分的に順に並んだ異方性材料の少なくとも一部に相互に貫入する。本明細書で使用する場合、「相互に貫入するポリマー網目構造」という用語は、少なくとも１つは架橋しており、互いに結合していないポリマーの絡み合った組み合わせを意味する。したがって、本明細書で使用する場合、相互に貫入するポリマー網目構造という用語には、相互に半分貫入するポリマー網目構造も含まれる。例えば、Ｌ．Ｈ．Ｓｐｅｒｌｉｎｇ、Ｉｎｔｒｏｄｕｃｔｉｏｎ  ｔｏ  Ｐｈｙｓｉｃａｌ  Ｐｏｌｙｍｅｒ  Ｓｃｉｅｎｃｅ、Ｊｏｈｎ  Ｗｉｌｅｙ  ＆  Ｓｏｎｓ、Ｎｅｗ  Ｙｏｒｋ（１９８６）ページ４６を参照。それに加えて、少なくとも１つの少なくとも部分的に整列しているフォトクロミック−二色化合物の少なくとも一部が、少なくとも部分的に順に並んだ異方性材料と少なくとも部分的に整列していてもよい。さらに、ポリマー材料は、等方性であってもよく、または異方性であってもよく、但し、全体として、フォトクロミック−二色層は異方性である。このようなフォトクロミック−二色層を形成する方法を本明細書で以下にさらに詳細に記載する。
【０１７５】
ある実施形態によれば、フォトクロミック−二色化合物が所望の速度で第１の状態から第２の状態に切り替わるように、異方性材料を調整することができる。一般的に、従来のフォトクロミック化合物は、化学放射線に応答して、ある異性体形態から別の異性体形態へと変換することができ、それぞれの異性体形態は、特徴的な吸収スペクトルを有する。本発明のフォトクロミック物品のフォトクロミック−二色化合物は、同様の異性体変換を受ける。いずれの理論によっても束縛されることを意図しないが、異性体変換（および逆変換）が起こる率または速度は、一部には、フォトクロミック−二色化合物（すなわち、「ホスト」）を取り巻く局所的な環境の性質に依存する。本発明を限定しないが、フォトクロミック−二色化合物の変換速度は、一部には、ホストの鎖セグメントの柔軟性、さらに具体的には、ホストの鎖セグメントの移動性または粘度によって変わるという証拠に基づいて考えられている。これに対応して、いずれの理論によっても束縛されることを意図しないが、フォトクロミック−二色化合物の変換速度は、一般的に、硬くて剛性の鎖セグメントを含むホストよりも柔軟性の高い鎖セグメントを有するホストの方が速いと考えられる。このように、ある実施形態によれば、異方性材料がホストである場合、異方性材料は、フォトクロミック−二色化合物が、望ましい速度で種々の異性体状態の間で転換するように調整することができる。例えば、異方性材料の分子量および／または架橋密度を調節することによって、異方性材料を調整することができる。
【０１７６】
ある実施形態では、フォトクロミック−二色層は、液晶ポリマーを含むマトリックス相と、マトリックス相に分散したゲスト相とを含む、相分離したポリマーを含む。ゲスト相は、異方性材料を含んでいてもよい。典型的には、大部分のフォトクロミック−二色化合物は、相分離したポリマーのゲスト相の中に含まれていてもよい。すでに述べたように、フォトクロミック−二色化合物の変換速度は、一部には、含まれるホストによって変わるため、フォトクロミック−二色化合物の変換速度は、実質的には、ゲスト相の性質によって変わる。
【０１７７】
ある実施形態では、本明細書でさらに詳細に記載するように、本発明のフォトクロミック物品は、プライマー層とフォトクロミック−二色化合物層との間に挟まれたアライメント層を含んでいてもよい（アライメントまたは配向設備とも呼ばれる）。フォトクロミック−二色層の相分離したポリマーは、少なくとも一部がアライメント層と少なくとも部分的に整列しているマトリックス相と、異方性材料を含むゲスト相とを含んでいてもよく、ゲスト相は、マトリクス相の中に分散している。ゲスト相の異方性材料の少なくとも一部は、アライメント層の少なくとも一部と少なくとも部分的に整列していてもよく、フォトクロミック−二色化合物は、異方性材料の少なくとも一部と少なくとも部分的に整列していてもよい。それに加えて、相分離したポリマーのマトリックス相は、液晶ポリマーを含んでいてもよく、ゲスト相の異方性材料は、液晶ポリマーおよび液晶メソゲンから選択されてもよい。このような材料の非限定的な例は、上に詳細に記載されている。上述の相分離したポリマーを含む場合、フォトクロミック−二色層は、実質的に濁りがなくてもよい。濁りは、ＡＳＴＭ  Ｄ  １００３の透明プラスチックの濁りおよび発光透過度の標準試験法にしたがって、入射光から平均で２．５°より大きくずれて透過した光の割合であると定義される。ＡＳＴＭ  Ｄ  １００３にしたがって濁りを測定することが可能な装置の一例は、ＢＹＫ−Ｇａｒｄｅｎｅｒによって製造されたＨａｚｅ−Ｇａｒｄ  ＰｌｕｓＴＭである。
【０１７８】
ある実施形態によれば、フォトクロミック−二色化合物は、比較的柔軟性のある鎖セグメントを含む異方性材料（例えば、液晶材料）で封入されてもよく、または上からコーティングされてもよく、その後、比較的剛性の鎖セグメントを含む別の材料に分散または分布させてもよい。封入する異方性材料は、少なくとも部分的に順に並んでいてもよい。例えば、封入されたフォトクロミック−二色化合物を、比較的剛性の鎖セグメントを有する液晶ポリマーに分散または分布させ、その後、この混合物を基材に塗布し、フォトクロミック−二色層を形成してもよい。
【０１７９】
さらなる実施形態では、フォトクロミック−二色層は、フォトクロミック−二色化合物を含むポリマーシートであってもよい。ポリマーシートは、一軸延伸または二軸延伸であってもよい。ポリマーシートの延伸は、典型的には、フォトクロミック−二色材料を整列させ、順に並べる。フォトクロミック−二色層は、ある実施形態では、それぞれがフォトクロミック−二色化合物を含む２種類以上のポリマーシートを含んでいてもよく、それぞれのシートは、同じ方向に延伸されても異なる（例えば、直交する）方向に延伸されてもよい。
【０１８０】
フォトクロミック−二色層として、またはフォトクロミック−二色層を形成するために、使用可能なポリマーシートの例としては、限定されないが、延伸（例えば、一軸延伸または二軸延伸）ポリマーシート、順に並んだ液晶ポリマーシート、光によって整列するポリマーシートが挙げられる。フォトクロミック−二色層のポリマーシートを形成するときに使用可能な、液晶材料および光配向材料以外のポリマー材料の例としては、限定されないが、ポリビニルアルコール、ポリ塩化ビニル、ポリウレタン、ポリアクリレート、ポリカプロラクタムが挙げられる。ポリマーシートを少なくとも部分的に順に並べる方法の非限定的な例は、以下にさらに詳細に記載する。
【０１８１】
ある実施形態によれば、フォトクロミック−二色層は、プライマー層の上に少なくとも１つの異方性材料を塗布することと、すでに塗布した異方性材料にフォトクロミック−二色化合物を入れることと、異方性材料を順に並べることと、フォトクロミック−二色化合物と、順に並んだ異方性材料の少なくとも一部とを整列させることによって作ることができる。フォトクロミック−二色化合物を入れる前、入れている間、または入れた後に、異方性材料は、順に並べられ得る。ある実施形態では、フォトクロミック−二色化合物は、活性化した状態である間に整列させることができる。
【０１８２】
すでに塗布した異方性材料にフォトクロミック−二色化合物を入れることは、ある実施形態では、すでに塗布した異方性材料に対し、担体中のフォトクロミック−二色化合物の溶液または混合物を塗布すること、および例えば、加熱しつつ、または加熱せずに、フォトクロミック−二色化合物を異方性材料に拡散させることを含み得る。すでに塗布した異方性材料は、上述のように、相分離したポリマーコーティングの一部であってもよい。
【０１８３】
本発明のフォトクロミック物品は、プライマー層（例えば、図１のプライマー層１４）を含む。プライマー層は、同じであってもよく、異なっていてもよい第１のフォトクロミック化合物をそれぞれ含む単一の層または複数の層を含んでいてもよい。プライマー層は、典型的には、有機マトリックス、例えば、熱可塑性有機マトリックスおよび／または架橋した有機マトリックスを含む。有機マトリックスに加え、またはこれに代えて、プライマー層は、例えば、シラン結合、シロキサン結合および／またはチタネート結合を含む無機マトリックスを含んでいてもよい。有機マトリックスとしては、例えば、アクリレート残基（またはモノマー単位）および／またはメタクリレート残基；ビニル残基；エーテル結合；モノスルフィド結合および／またはポリスルフィド結合を含むスルフィド結合；カルボン酸エステル結合；カーボネート結合（例えば、−Ｏ−Ｃ（Ｏ）−Ｏ−）ウレタン結合（例えば、−Ｎ（Ｈ）−Ｃ（Ｏ）−Ｏ−）；および／またはチオウレタン結合（例えば、−Ｎ（Ｈ）−Ｃ（Ｏ）−Ｓ−）を挙げることができる。
【０１８４】
限定されないが、例えば、１つ以上のプラスチックシートまたは膜の積層、型の中での成型、例えば、型内コーティング、フィルムキャスト成型、コーティング法のような当該技術分野で認識されている方法によって、プライマー層を形成することができる。典型的には、プライマー層は、プライマーコーティング組成物から作られる。プライマーコーティング組成物は、硬化性プライマーコーティング組成物であってもよく、例えば、２成分コーティング組成物の場合には周囲温度、熱硬化するコーティング組成物の場合には、高温（例えば、１５０℃〜１９０℃で５〜６０分）、または紫外線硬化可能なコーティング組成物の場合には、化学放射線への曝露によって硬化させることができる。
【０１８５】
プライマー層は、任意の適切な厚みを有していてもよい。ある実施形態では、プライマーは、記載される値を含め、厚みが０．５ミクロン〜２０ミクロン、例えば、１〜１０ミクロン、または２〜８ミクロン、または３〜５ミクロンである。
【０１８６】
ある実施形態では、プライマー層は、ウレタン結合を含む有機マトリックスを含む。ある実施形態によれば、ウレタン結合を含むプライマー層は、ヒドロキシル、チオール、一級アミン、二級アミン、およびこれらの組み合わせから選択される活性水素官能基を有する（メタ）アクリレートコポリマー；ブロックイソシアネート、例えば、適切なブロッキング基または脱離基、例えば、３，５−ジメチルピラゾールを用いてブロック化したジイソシアネートおよび／またはトリイソシアネート；１種類以上の添加剤（限定されないが、接着促進剤、カップリング剤、紫外光吸収剤、熱安定化剤、触媒、遊離ラジカル捕捉剤、可塑剤、流動添加剤、および／または静的な着色剤または静的な染料（すなわち、フォトクロミックではない着色剤または染料）が挙げられる）を含む硬化性コーティング組成物から作られる。
【０１８７】
活性水素官能基を有する（メタ）アクリレートコポリマーを調製することができる（メタ）アクリレートモノマーの例としては、限定されないが、ヒドロキシル、チオール、一級アミン、二級アミンから選択される少なくとも１個の活性水素官能基を有する、Ｃ１−Ｃ２０（メタ）アクリレートおよびＣ１−Ｃ２０（メタ）アクリレートが挙げられる。（メタ）アクリレートのＣ１−Ｃ２０基は、例えば、Ｃ１−Ｃ２０線形アルキル、Ｃ３−Ｃ２０分岐アルキル、Ｃ３−Ｃ２０シクロアルキル、Ｃ３−Ｃ２０縮合環ポリシクロアルキル、Ｃ５−Ｃ２０アリール、Ｃ１０−Ｃ２０縮合環アリールから選択されてもよい。
【０１８８】
プライマー層が調製されるプライマーコーティング組成物中で使用可能なさらなるポリオールとしては、限定されないが、当該技術分野で認識されている材料、例えば、米国特許第７，４６５，４１４号の第１５欄第２２行〜第１６欄第６２行（その開示内容は、本明細書に参考として組み込まれる）に記載されている材料が挙げられる。プライマー層が調製されるプライマーコーティング組成物中で使用可能なイソシアネートとしては、限定されないが、当該技術分野で認識されている材料、例えば、米国特許第７，４６５，４１４号の第１６欄第６３行〜第１７欄第３８行に開示されている材料が挙げられる（その開示内容は、本明細書に参考として組み込まれる）。プライマー層が調製されるプライマーコーティング組成物で使用可能な触媒としては、限定されないが、当該技術分野で認識されている材料、例えば、米国特許第７，４６５，４１４号の第１７欄第３９行〜第６２行（その開示内容は、本明細書に参考として組み込まれる）に記載されている材料が挙げられる。
【０１８９】
プライマー層は、第１のフォトクロミック化合物の性能を高めるさらなる添加剤を含んでいてもよい。このようなさらなる添加剤としては、限定されないが、紫外光吸収剤、安定化剤、例えば、ヒンダードアミン光安定化剤（ＨＡＬＳ）、酸化防止剤、例えば、ポリフェノール酸化防止剤、非対称ジアリールオキサルアミド（オキサニリド）化合物、一重項酸素クエンチャー、例えば、有機配位子とのニッケルイオン錯体、このようなフォトクロミック性能を高める添加剤材料の混合物および／または組み合わせが挙げられ得る。
【０１９０】
限定されないが、スプレー塗布、スピンコーティング、ドクター（またはドローダウン）ブレード塗布、カーテン塗布を含む、当該技術分野で認識されている方法によって、プライマー層を基材の上に塗布することができる。
【０１９１】
プライマー層は、カップリング剤の少なくとも部分的な加水分解生成物、およびこれらの混合物を含んでいてもよい。本明細書で使用する場合、「カップリング剤」は、少なくとも１つの表面にある基と反応し、結合し、および／または会合することができる少なくとも１つの基を有する材料を意味する。ある実施形態では、カップリング剤は、同様な表面であっても同様ではない表面であってもよい少なくとも２つの表面の界面で分子架橋として役立ち得る。カップリング剤は、さらなる実施形態では、モノマー、オリゴマー、プレポリマーおよび／またはポリマーであってもよい。このような材料としては、限定されないが、有機金属、例えば、シラン、チタネート、ジルコネート、アルミネート、ジルコニウムアルミネート、これらの加水分解生成物およびこれらの混合物が挙げられる。本明細書で使用する場合、「カップリング剤の少なくとも部分的な加水分解生成物」は、カップリング剤の加水分解可能な基の少なくとも一部から全部が加水分解されることを意味する。
【０１９２】
カップリング剤および／またはカップリング剤の加水分解生成物に加え、またはこれに代えて、プライマー層は、他の接着促進成分を含んでいてもよい。例えば、本発明を限定しないが、プライマー層は、接着を促進する量のエポキシ含有材料をさらに含んでいてもよい。接着を促進する量のエポキシ含有材料は、プライマー層に含まれる場合、その後に塗布されるコーティングまたは層の接着性を高めることができる。プライマー層が作られる組成物に含まれてもよいエポキシ（またはオキシラン）官能基の接着促進剤群としては、限定されないが、オキシラン官能性アルキルトリアルコキシシラン、例えば、ガンマ−グリシドキシプロピルトリメトキシシラン、ベータ−（３，４−エポキシシクロヘキシル）エチルトリメトキシシランが挙げられる。
【０１９３】
プライマー層の第１のフォトクロミック化合物は、当該技術分野で認識されているフォトクロミック化合物から選択されてもよい。ある実施形態では、第１のフォトクロミック化合物は、インデノ縮合ナフトピラン、ナフト［１，２−ｂ］ピラン、ナフト［２，１−ｂ］ピラン、スピロフルオレノ［１，２−ｂ］ピラン、フェナントロピラン、キノリノピラン、フルオランテノピラン、スピロピラン、ベンゾオキサジン、ナフトオキサジン、スピロ（インドリン）ナフトオキサジン、スピロ（インドリン）ピリドベンゾオキサジン、スピロ（インドリン）フルオランテノオキサジン、スピロ（インドリン）キノキサジン、フルギド、フルギイミド、ジアリールエテン、ジアリールアルキルエテン、ジアリールアルケニルエテン、熱可逆性のフォトクロミック化合物、非熱可逆性のフォトクロミック化合物、およびこれらの混合物から選択される。
【０１９４】
プライマー層の第１のフォトクロミック化合物は、ある実施形態では、特定のインデノ縮合ナフトピラン化合物、例えば、米国特許第６，２９６，７８５号の第３欄第６６行〜第１０欄第５１行（その開示内容は、本明細書に参考として組み込まれる）に記載されているものから選択されてもよい。
【０１９５】
第１のフォトクロミック化合物を選択することができるインデノ縮合ナフトピラン化合物のさらに具体的な例としては、限定されないが、以下のものが挙げられる。
【０１９６】
（Ｐ−ａ）３，３−ジ（４−メトキシフェニル）−６，７，１０，１１−テトラメトキシ−１３，１３−ジメチル−３Ｈ，１３Ｈ−インデノ［２’，３’：３，４］ナフト［１，２−ｂ］ピラン；
（Ｐ−ｂ）３−フェニル−３−（４−モルホリノフェニル）−６，７，１０，１１−テトラメトキシ−１３，１３−ジメチル−３Ｈ，１３Ｈ−インデノ［２’，３’：３，４］ナフト［１，２−ｂ］ピラン；
（Ｐ−ｃ）３，３−ジ（４−メトキシフェニル）−６，７，１０，１１−テトラメトキシ−１３−ヒドロキシ−１３−エチル−３Ｈ，１３Ｈ−インデノ［２’，３’：３，４］ナフト［１，２−ｂ］ピラン；
（Ｐ−ｄ）３，３−ジ（４−メトキシフェニル）−６，７，１１−トリメトキシ−１３，１３−ジメチル−３Ｈ，１３Ｈ−インデノ［２’，３’：３，４］ナフト［１，２−ｂ］ピラン；
（Ｐ−ｅ）３，３−ジ（４−メトキシフェニル）−６−メトキシ−１３−ヒドロキシ−１３−エチル−３Ｈ，１３Ｈ−インデノ［２’，３’：３，４］ナフト［１，２−ｂ］ピラン；
（Ｐ−ｆ）３，３−ジ（４−メトキシフェニル）−６，７，１０，１１−テトラメトキシ−１３，１３−ジエチル−３Ｈ，１３Ｈ−インデノ［２’，３’：３，４］ナフト［１，２−ｂ］ピラン；
（Ｐ−ｇ）３，３−ジ（４−メトキシフェニル）−６−モルホリノ−１３−フェニル−３Ｈ，１３Ｈ−インデノ［２’，３’：３，４］ナフト［１，２−ｂ］ピラン；
（Ｐ−ｈ）３−（４−メトキシフェニル）−３−（４−モルホリノフェニル）−６，１１−ジメトキシ−１３−ヒドロキシ−１３−フェニル−３Ｈ，１３Ｈ−インデノ［２’，３’：３，４］ナフト［１，２−ｂ］ピラン；
（Ｐ−ｉ）３−（４−メトキシフェニル）−３−（４−モルホリノフェニル）−６，１１−ジメトキシ−１３，１３−ジメチル−３Ｈ，１３Ｈ−インデノ［２’，３’：３，４］ナフト［１，２−ｂ］ピラン；
（Ｐ−ｊ）３−（４−メトキシフェニル）−３−（４−ジメチルアミノフェニル）−６，１１−ジメトキシ−１３，１３−ジメチル−３Ｈ，１３Ｈ−インデノ［２’，３’：３，４］ナフト［１，２−ｂ］ピラン；
（Ｐ−ｋ）３，３−ジ（４−メトキシフェニル）−６，７，８−トリメトキシ−１３−フェニル−３Ｈ，１３Ｈ−インデノ［２’，３’：３，４］ナフト［１，２−ｂ］ピラン；
（Ｐ−ｌ）３−（４−メトキシフェニル）−３−（４−モルホリノフェニル）−６，７，１０，１１−テトラメトキシ−１３−ヒドロキシ−１３−エチル−３Ｈ，１３Ｈ−インデノ［２’，３’：３，４］ナフト［１，２−ｂ］ピラン；
（Ｐ−ｍ）３−（４−メトキシフェニル）−３−（４−モルホリノフェニル）−６，７，１０，１１−テトラメトキシ−１３−ヒドロキシ−１３−ブチル−３Ｈ，１３Ｈ−インデノ［２’，３’：３，４］ナフト［１，２−ｂ］ピラン；
（Ｐ−ｎ）３−（４−モルホリノフェニル）−３−フェニル−６，１１−ジメトキシ−１３−ヒドロキシ−１３−エチル−３Ｈ，１３Ｈ−インデノ［２’，３’：３，４］ナフト［１，２−ｂ］ピラン；
（Ｐ−ｏ）３−（４−メトキシフェニル）−３−（４−（２−ヒドロキシエトキシ）フェニル−６，１１−ジメトキシ−１３，１３−ジメチル−３Ｈ，１３Ｈ−インデノ［２’，３’：３，４］ナフト［１，２−ｂ］ピラン；
（Ｐ−ｐ）３−（４−モルホリノフェニル）−３−フェニル−６，１１−ジメトキシ−１３−ヒドロキシ−１３−ブチル−３Ｈ，１３Ｈ−インデノ［２’，３’：３，４］ナフト［１，２−ｂ］ピラン；
（Ｐ−ｑ）３−（４−メトキシフェニル）−３−（４−モルホリノフェニル）−６−メトキシ−１３−ヒドロキシ−１３−エチル−３Ｈ，１３Ｈ−インデノ［２’，３’：３，４］ナフト［１，２−ｂ］ピラン；
（Ｐ−ｒ）３−（４−メトキシフェニル）−３−（４−モルホリノフェニル）−６−ジエチルアミノ−１３−エチル−１３−メトキシ−３Ｈ，１３Ｈ−インデノ［２’，３’：３，４］ナフト［１，２−ｂ］ピラン；
（Ｐ−ｓ）３−（４−メトキシフェニル）−３−（４−モルホリノフェニル）−６，１１−ジメトキシ−１３−ヒドロキシ−１３−メチル−３Ｈ，１３Ｈ−インデノ［２’，３’：３，４］ナフト［１，２−ｂ］ピラン；
（Ｐ−ｔ）３−（４−メトキシフェニル）−３−（４−モルホリノフェニル）−６，７，８−トリメトキシ−１３−メトキシ−１３−メチル−３Ｈ，１３Ｈ−インデノ［２’，３’：３，４］ナフト［１，２−ｂ］ピラン；およびこれらの２つ以上の組み合わせ。
【０１９７】
プライマー層の第１のフォトクロミック化合物は、いくつかのさらなる実施形態では、π共役伸長基（例えば、ハロゲンまたはハロゲン置換基）がインデノ縮合ナフトピランの１１位に接続した１種類以上のインデノ縮合ナフトピラン化合物から選択されてもよい。１１位に結合したπ共役伸長を有するインデノ縮合ナフトピラン化合物の例としては、限定されないが、米国特許出願公開第２０１１／００４９４４５  Ａ１号の［００３０］〜［００８０］段落に開示されているものが挙げられる。
【０１９８】
プライマー層の第１のフォトクロミック化合物を選択することができる、１１位に結合したπ共役伸長を有するインデノ縮合ナフトピラン化合物のさらに具体的な例としては、限定されないが、以下のものが挙げられる。
【０１９９】
（Ｐ−ｉ）３，３−ジ（４−メトキシフェニル）−６−メトキシ−１１−（４−トリフルオロメチル）フェニル−１３，１３−ジメチル−３Ｈ，１３Ｈ−インデノ［２’，３’：３，４］ナフト［１，２−ｂ］ピラン；
（Ｐ−ｉｉ）３，３−ジ（４−メトキシフェニル）−６，７−ジメトキシ−１１−（３，５−ビス（トリフルオロメチル）フェニル）−−１３，１３−ジメチル−３Ｈ，１３Ｈ−インデノ［２’，３’：３，４］ナフト［１，２−ｂ］ピラン；
（Ｐ−ｉｉｉ）３，３−ジ（４−メトキシフェニル）−６，７−ジメトキシ−１１−（２−トリフルオロメチル）フェニル−１３，１３−ジエチル−３Ｈ，１３Ｈ−インデノ［２’，３’：３，４］ナフト［１，２−ｂ］ピラン；
（Ｐ−ｉｖ）３，３−ジ−（４−メトキシフェニル）−６−メトキシ−７−ピペリジノ−１１−（４−トリフルオロメチル）フェニル−１３，１３−ジメチル−３Ｈ，１３Ｈ−インデノ［２’，３’：３，４］ナフト［１，２−ｂ］ピラン；
（Ｐ−ｖ）３−（４−メトキシフェニル）−３−（４−モルホリノフェニル）−６−メトキシ−１１−（４−トリフルオロメチル）フェニル−１３，１３−ジメチル−３Ｈ，１３Ｈ−インデノ［２’，３’：３，４］ナフト［１，２−ｂ］ピラン；
（Ｐ−ｖｉ）３−（４−メトキシフェニル）−３−（４−モルホリノフェニル）−６−メトキシ−７−ピペリジノ−１１−（４−トリフルオロメチル）フェニル−１３，１３−ジメチル−３Ｈ，１３Ｈ−インデノ［２’，３’：３，４］ナフト［１，２−ｂ］ピラン；
（Ｐ−ｖｉｉ）３−（４−メトキシフェニル）−３−（４−モルホリノフェニル）−６−メトキシ−７−モルホリノ−１１−（４−トリフルオロメチル）フェニル−１３，１３−ジメチル−３Ｈ，１３Ｈ−インデノ［２’，３’：３，４］ナフト［１，２−ｂ］ピラン；
（Ｐ−ｖｉｉｉ）３，３−ジ（４−ヒドロキシフェニル）−６，７−ジメトキシ−１１−（３，５−ビス（トリフルオロメチル）フェニル）−１３，１３−ジメチル−３Ｈ，１３Ｈ−インデノ［２’，３’：３，４］ナフト［１，２−ｂ］ピラン；
（Ｐ−ｉｘ）３，３−ジ−（４−メトキシフェニル−６−メトキシ−７−モルホリノ−１１−（４−トリフルオロメチル）フェニル−１３，１３−ジメチル−３Ｈ，１３Ｈ−インデノ［２’，３’：３，４］ナフト［１，２−ｂ］ピラン；
（Ｐ−ｘ）３，３−ビス（４−メトキシフェニル）−７−メトキシ−１１−（２−トリフルオロメチル）フェニル−１３，１３−ジメチル−３Ｈ，１３Ｈ−インデノ［２’，３’：３，４］ナフト［１，２−ｂ］ピラン；
（Ｐ−ｘｉ）３−（４−メトキシフェニル）−３−（２−ヒドロキシエトキシ）フェニル−６−メトキシ−７−ピペリジノ−１１−（４−トリフルオロメチル）フェニル−１３，１３−ジメチル−３Ｈ，１３Ｈ−インデノ［２’，３’：３，４］ナフト［１，２−ｂ］ピラン；
（Ｐ−ｘｉｉ）３−フェニル−３’−（４−モルホリノフェニル）−１１−（４−トリフルオロメチル）フェニル−１３，１３−ジメチル−３Ｈ，１３Ｈ−インデノ［２’，３’：３，４］ナフト［１，２−ｂ］ピラン；
（Ｐ−ｘｉｉｉ）３−（４−モルホリノフェニル）−３−フェニル−１１−（２−トリフルオロメチル）−フェニル−１３，１３−ジメチル−３Ｈ，１３Ｈ−インデノ［２’，３’：３，４］ナフト［１，２−ｂ］ピラン；
（Ｐ−ｘｉｖ）３−（４−ブトキシフェニル）−３−（４−メトキシフェニル）−６，７−ジメトキシ−１１−（３−（トリフルオロメチル）ピリジン−２−イル）−１３，１３−ジメチル−３Ｈ，１３Ｈ−インデノ［２’，３’：３，４］ナフト［１，２−ｂ］ピラン；およびこれらの２つ以上の組み合わせ。
【０２００】
プライマー層の第１のフォトクロミック化合物は、ある実施形態では、プライマー層のマトリックス（例えば、有機マトリックス）に共有結合していてもよい。ある実施形態では、第１のフォトクロミック化合物は、１種類以上の反応性基、例えば、１種類以上の重合可能な基を含んでいてもよい。ある実施形態では、第１のフォトクロミック化合物は、別の官能基（例えば、少なくとも１つの重合可能な基、例えば、置換基あたり、１〜５０個のアルコキシ単位を含み、末端が重合可能な基でキャップされている（終了している）少なくとも１つのポリアルコキシ化置換基）と共有結合を形成することができる少なくとも１つの官能基をそれぞれ有する、２Ｈ−ナフト［１，２−ｂ］ピラン、３Ｈ−ナフト［２，１−ｂ］ピランおよび／またはインデノ［２，１−ｆ］ナフト［１，２−ｂ］ピランから選択されてもよい。第１のフォトクロミック化合物を選択することができるこのようなフォトクロミック化合物の例としては、限定されないが、米国特許第６，１１３，８１４号の第２欄第５２行〜第８欄第４０行（その開示内容は、本明細書に参考として組み込まれる）に開示されているものが挙げられる。
【０２０１】
プライマー層の第１のフォトクロミック化合物を選択することができる、反応性官能基を有するフォトクロミック化合物のさらに具体的な例としては、限定されないが、以下のものが挙げられる。
【０２０２】
（Ｐ−ａ’）２，２−ビス（４−メトキシフェニル）−５−（２−ヒドロキシエトキシカルボニル）−８−フェニル−［２Ｈ］−ナフト［１，２−ｂ］ピラン；
（Ｐ−ｂ’）２，２−ビス（４−メトキシフェニル）−５−（２−（２−ヒドロキシエトキシ）エトキシカルボニル）−８−フェニル−［２Ｈ］−ナフト［１，２−ｂ］ピラン；
（Ｐ−ｃ’）３，３−ジ（４−メトキシフェニル）−６，１１−ジメトキシ−１３−メチル−１３−（２−（２−ヒドロキシエトキシ）エトキシ）−３Ｈ，１３Ｈ−インデノ［２’，３’：３，４］ナフト［１，２−ｂ］ピラン
（Ｐ−ｄ’）３，３−ジ（４−メトキシフェニル）−６，１１−ジメトキシ−１３−メチル−１３−（２−（２−（２−（２−ヒドロキシエトキシ）エトキシ）エトキシ）エトキシ）−３Ｈ，１３Ｈ−インデノ［２’，３’：３，４］ナフト［１，２−ｂ］ピラン
（Ｐ−ｅ’）３−（４−（２−ヒドロキシエトキシ）フェニル）−３−（４−モルホリノフェニル）−６−メトキシ−１１−（４−トリフルオロメチルフェニル）−１３，１３−ジメチル−３Ｈ，１３Ｈ−インデノ［２’，３’：３，４］ナフト［１，２−ｂ］ピラン
（Ｐ−ｆ’）３−（４−（２−（２−（２−ヒドロキシエトキシ）エトキシ）エトキシ）フェニル）−３−フェニル−９−メトキシカルボニル−８−メトキシ−［３Ｈ］−ナフト［２，−１−ｂ］ピラン；およびこれらの２つ以上の組み合わせ。
【０２０３】
本発明のフォトクロミック物品は、トップコート層（例えば、図１のトップコート層２０）を含む。トップコート層は、同じか、または異なっていてもよい第２のフォトクロミック化合物をそれぞれ含む単一層または複数層を含んでいてもよい。トップコート層は、典型的には、有機マトリックス、例えば、熱可塑性有機マトリックスおよび／または架橋した有機マトリックスを含む。有機マトリックスに加えて、またはこれに代えて、トップコート層は、例えば、シラン結合、シロキサン結合および／またはチタネート結合を含む無機マトリックスを含んでいてもよい。有機マトリックスは、例えば、アクリレート残基（またはモノマー単位）および／またはメタクリレート残基；ビニル残基；エーテル結合；モノスルフィド結合および／またはポリスルフィド結合を含む、スルフィド結合；カルボン酸エステル結合；カーボネート結合（例えば、−Ｏ−Ｃ（Ｏ）−Ｏ−）ウレタン結合（例えば、−Ｎ（Ｈ）−Ｃ（Ｏ）−Ｏ−）；および／またはチオウレタン結合（例えば、−Ｎ（Ｈ）−Ｃ（Ｏ）−Ｓ−）を含んでいてもよい。
【０２０４】
限定されないが、例えば、１つ以上のプラスチックシートまたは膜の積層、型の中での成型、例えば、型内コーティング、フィルムキャスト成型、コーティング法のような当該技術分野で認識されている方法によって、トップコート層を形成することができる。典型的には、トップコート層は、トップコートコーティング組成物から作られる。トップコートコーティング組成物は、硬化性トップコートコーティング組成物であってもよく、例えば、２成分コーティング組成物の場合には周囲温度、熱硬化するコーティング組成物の場合には、高温（例えば、１５０℃〜１９０℃で５〜６０分）、または紫外線硬化可能なコーティング組成物の場合には、化学放射線への曝露によって、硬化させることができる。
【０２０５】
トップコート層は、任意の適切な厚みを有し得る。ある実施形態では、トップコートは、記載される値を含め、厚みが０．５ミクロン〜１０ミクロン、例えば、１〜８ミクロン、または２〜５ミクロンである。
【０２０６】
ある実施形態では、トップコート層は、放射線硬化されるアクリレート系組成物から作られた有機マトリクスを含み、これに対応して、トップコート層は、アクリレート系トップコート層と記述することができる。
【０２０７】
（メタ）アクリレートモノマーおよび／または（メタ）アクリル酸モノマーを用い、アクリレート系トップコート層を調製することができる。（メタ）アクリレートモノマーは、１個、２個、３個、４個、または５個の（メタ）アクリレート基を含んでいてもよい。さらなる共重合可能なモノマー、例えば、エポキシモノマー、例えば、エポキシ（またはオキシラン）官能基を含むモノマー、（メタ）アクリレート官能基とエポキシ官能基を両方含むモノマーなどもまた、（メタ）アクリレート系トップコート層を調製するために用いられる配合物中に存在していてもよい。（メタ）アクリレート系トップコート層を調製するために用いられるモノマーは、複数の、例えば、過半量の、すなわち、５０重量％を超える（メタ）アクリレートモノマーを含み、したがって、「（メタ）アクリレート系トップコート層」と呼ばれる。（メタ）アクリレート系トップコート層を調製するために用いられる配合物はまた、少なくとも１つのイソシアネート（−ＮＣＯ）基を有する構成要素、例えば、有機モノイソシアネート、有機ジイソシアネート、有機トリイソシアネートを含んでいてもよく、それによって、ウレタン結合がトップコート層に組み込まれてもよい。
【０２０８】
（メタ）アクリレート系トップコート層は、典型的には、例えば、透明度、その下にあるフォトクロミック−二色層への接着性、アルカリ金属水酸化物水溶液による除去耐性、表面に塗布される任意要素の耐摩耗性コーティング（例えば、ハードコート）との適合性、耐引っ掻き性のような物理特性を有する。いくつかの実施形態では、（メタ）アクリレート系トップコート層は、フォトクロミック−二色層よりも大きい硬度を有する。
【０２０９】
（メタ）アクリレート系ポリマー系の放射線硬化は、例えば、電子線硬化（ＥＢ）および／または紫外光（ＵＶ）放射線を用いて達成することができる。紫外線硬化は、典型的には、少なくとも１つの光開始剤の存在を必要とし、一方、ＥＢ技術による硬化は、光開始剤を必要としない。光開始剤が存在するか存在しないかを除き、ＵＶ放射線技術によって硬化される（メタ）アクリレート系配合物とＥＢ放射線技術によって硬化される（メタ）アクリレート系配合物は、同じであろう。
【０２１０】
放射線硬化性（メタ）アクリレート系ポリマー系は、ポリマー分野で周知であり、任意のこのような系を用い、本発明のフォトクロミック物品の（メタ）アクリレート系トップコート層を製造してもよい。ある実施形態によれば、（メタ）アクリレート系トップコート層は、１種類以上の遊離ラジカルによって開始する（メタ）アクリレートモノマーおよび／または（メタ）アクリレートオリゴマーと、１種類以上のカチオンによって開始するエポキシモノマーとの組み合わせまたは混和性ブレンドを含む組成物から作られる。このモノマーブレンドを硬化させる場合、重合物の形態の（メタ）アクリレート系トップコート層が作られ、ポリマー構成要素の相互に貫入する網目構造を含む。
【０２１１】
（メタ）アクリレート系トップコート層を作ることができる組成物に含まれてもよい（メタ）アクリレートモノマーの例としては、限定されないが、例えば、１、２、３、４または５個の（メタ）アクリレート基を含む多官能（メタ）アクリレート、一官能（メタ）アクリレート、例えば、１個の（メタ）アクリレート基を含むモノマー、ヒドロキシ置換（メタ）アクリレートおよびアルコキシシリルアルキルアクリレート、例えば、トリアルコキシシリルプロピルメタクリレートが挙げられる。他の反応性モノマー／希釈剤、例えば、エチレン性官能基を含むモノマー（（メタ）アクリレートモノマー以外）も存在していてもよい。
【０２１２】
（メタ）アクリレート系トップコート層を形成することができる組成物、このような組成物を塗布し、硬化させる方法は、米国特許第７，４５２，６１１  Ｂ２号の第１６欄第１４行〜第２５欄第３行（その開示内容は、本明細書に参考として組み込まれる）に開示されている。
【０２１３】
トップコート層が作られる組成物は、限定されないが、接着促進剤、カップリング剤、紫外光吸収剤、熱安定化剤、触媒、遊離ラジカル捕捉剤、可塑剤、流動添加剤、および／または静的な着色剤または静的な染料（すなわち、フォトクロミックではない着色剤または染料）のような１種類以上の添加剤を含むことができる。
【０２１４】
ある実施形態では、（メタ）アクリレート系トップコート層を作ることができる組成物は、さらに接着促進剤を含んでいてもよい。接着促進剤は、例えば、有機シラン、例えば、アミノ有機シラン、有機チタネートカップリング剤、有機ジルコネートカップリング剤、およびこれらの組み合わせから選択され得る。アクリレート系トップコート層を作ることができる組成物中に含まれてもよい接着促進剤の例としては、限定されないが、米国特許第７，４１０，６９１  Ｂ２号の第５欄第５２行〜第８欄第１９行（その開示内容は、本明細書に参考として組み込まれる）に開示されているものが挙げられる。
【０２１５】
トップコート層は、ある実施形態では、紫外光吸収剤および／または第２のフォトクロミック化合物を含む。ある実施形態では、トップコート層は、紫外光吸収剤を含み、第２のフォトクロミック化合物を含まない。いくつかのさらなる実施形態では、トップコート層は、紫外光吸収剤と第２のフォトクロミック化合物の両方を含む。いくつかのさらなる実施形態では、トップコート層は、第２のフォトクロミック化合物を含み、紫外光吸収剤を含まない。紫外光吸収剤は、限定されないが、例えば、１個以上の２，２，６，６−テトラメチルＮ置換ピペリジン基を含んでいてもよいヒンダードアミン；ベンゾフェノン；および／またはベンゾトリアゾールを含む、１種類以上の当該技術分野で認識されている種類の紫外光吸収剤から選択されてもよい。紫外光吸収剤は、典型的には、少なくとも有効な量で、例えば、トップコート層が調製されるコーティング組成物の合計固形重量を基準として０．１〜１０重量％、または０．２〜５重量％、または０．３〜３重量％の量で存在する。
【０２１６】
第２のフォトクロミック化合物は、ある実施形態では、インデノ縮合ナフトピラン、ナフト［１，２−ｂ］ピラン、ナフト［２，１−ｂ］ピラン、スピロフルオレノ［１，２−ｂ］ピラン、フェナントロピラン、キノリノピラン、フルオランテノピラン、スピロピラン、ベンゾオキサジン、ナフトオキサジン、スピロ（インドリン）ナフトオキサジン、スピロ（インドリン）ピリドベンゾオキサジン、スピロ（インドリン）フルオランテノオキサジン、スピロ（インドリン）キノキサジン、フルギド、フルギイミド、ジアリールエテン、ジアリールアルキルエテン、ジアリールアルケニルエテン、熱可逆性のフォトクロミック化合物、非熱可逆性のフォトクロミック化合物、およびこれらの混合物から選択され得る。
【０２１７】
トップコート層の第２のフォトクロミック化合物は、ある実施形態では、トップコート層のマトリックス（例えば、有機マトリックス）に共有結合していてもよい。ある実施形態では、第２のフォトクロミック化合物は、１個以上の反応性基、例えば、１個以上の重合可能な基を含んでいてもよい。ある実施形態では、第２のフォトクロミック化合物は、別の官能基と共有結合を形成することができる少なくとも１つの官能基、例えば、少なくとも１つの重合可能な基、例えば、置換基あたり、１〜５０個のアルコキシ単位を含み、末端が重合可能な基でキャップされている（終了している）少なくとも１つのポリアルコキシ化置換基を含んでいてもよい。
【０２１８】
第２のフォトクロミック化合物は、あるさらなる実施形態によれば、少なくとも１つの開環する環状モノマーを含む。開環する環状モノマーの例としては、限定されないが、環状エステル、環状カーボネート、環状エーテル、環状シロキサンが挙げられる。開環する環状モノマーのさらに具体的な例としては、限定されないが、ｅ−カプロラクトンおよび６−バレロラクトンが挙げられる。
【０２１９】
第２のフォトクロミック化合物を選択することができる少なくとも１つの開環する環状モノマーを含むフォトクロミック化合物としては、限定されないが、米国特許第７，４６５，４１５  Ｂ２号の第２欄第３２行〜第６欄第６０行（その開示内容は、本明細書に参考として組み込まれる）に開示されているものが挙げられる。第２のフォトクロミック化合物を選択することができる、少なくとも１つの開環するモノマーが共有結合しているフォトクロミック化合物のさらに具体的な例としては、限定されないが、米国特許第７，４６５，４１５  Ｂ２号の第８６欄〜第１０３欄に開示され、式１７〜２８によってあらわされるもの（その開示内容は、本明細書に参考として組み込まれる）が挙げられる。
【０２２０】
第２のフォトクロミック化合物を選択することができる、少なくとも１つの開環するモノマーが共有結合しているフォトクロミック化合物を形成するために使用可能な開環する環状モノマーの例としては、限定されないが、米国特許第７，４６５，４１５  Ｂ２号の第１０欄第４３行〜第１２欄第２６行（その開示内容は、本明細書に参考として組み込まれる）に開示されるものが挙げられる。第２のフォトクロミック化合物を選択することができる、少なくとも１つの開環するモノマーが共有結合しているフォトクロミック化合物を形成するように開環する環状モノマーと反応することができるフォトクロミック開始剤の例としては、限定されないが、米国特許第７，４６５，４１５  Ｂ２号の第１４欄〜第５９欄の表１（その開示内容は、本明細書に参考として組み込まれる）に開示されるものが挙げられる。
【０２２１】
トップコート層の第２のフォトクロミック化合物を選択することができる、少なくとも１つの開環するモノマーが共有結合しているフォトクロミック化合物を形成するように開環する環状モノマー（限定されないが、上述の環状エステル、環状カーボネート、環状エーテル、および／または環状シロキサンを含む）と反応することができるフォトクロミック開始剤のさらに具体的な例としては、限定されないが、以下のものが挙げられる。
【０２２２】
（ＴＣ−１）３，３−ジ（４−メトキシフェニル）−５−メトキシカルボニル−６−フェニル−８，９−ジメトキシ−２Ｈ−ナフト［１，２−ｂ］ピラン；
（ＴＣ−２）３，３−ジ（４−メトキシフェニル）−５−メトキシカルボニル−６−（４−メトキシフェニル）−２Ｈ−ナフト［１，２−ｂ］ピラン；
（ＴＣ−３）３−（４−（２−ヒドロキシエトキシ）フェニル）−３−（４−フルオロフェニル）−５−メトキシカルボニル−６−（４−メトキシフェニル）−２Ｈ−ナフト［１，２−ｂ］ピラン；
（ＴＣ−４）３−フェニル−３−（４−エトキシフェニル）−６−メトキシ−５−メトキシカルボニル−２Ｈ−ナフト［１，２−ｂ］ピラン；
（ＴＣ−５）３−（４−メトキシフェニル）−３−（４−フルオロフェニル）−７−メチル−５−メトキシカルボニル−２Ｈ−ナフト［１，２−ｂ］ピラン；
（ＴＣ−６）３−フェニル−３−（４−（２−ヒドロキシエトキシ）フェニル）−６−メトキシ−１３，１３−ジメチル−３Ｈ，１３Ｈ−インデノ［２’，３’：３，４］ナフト［１，２−ｂ］ピラン
（ＴＣ−７）３−フェニル−３−（４−メトキシフェニル）−６−メトキシ−１３−（２−ヒドロキシエチル）−３Ｈ，１３Ｈ−インデノ［２’，３’：３，４］ナフト［１，２−ｂ］ピラン；
（ＴＣ−８）３−フェニル−３−（４−モルホリノフェニル）−６，７−ジメトキシ−１３−ヒドロキシメチル−１３−（２−ヒドロキシエチル）−３Ｈ，１３Ｈ−インデノ［２’，３’：３，４］ナフト［１，２−ｂ］ピラン；
（ＴＣ−９）２，２−ジフェニル−５−（２，３−ジヒドロキシ）プロポキシカルボニル−８−メチル−２Ｈ−ナフト［１，２−ｂ］ピラン；
（ＴＣ−１０）２−（４−（２−（２−ヒドロキシエトキシ）エトキシ）エトキシ）フェニル）−２−フェニル−５−メトキシカルボニル−６−メチル−９−メトキシ−２Ｈ−ナフト［１，２−ｂ］ピラン；
（ＴＣ−１１）２，２−ジフェニル−５−（２−（２−ヒドロキシエトキシ）エトキシカルボニル）−８−メチル−２Ｈ−ナフト［１，−２−ｂ］ピラン；
（ＴＣ−１２）２，２−ジ（４−メトキシフェニル）−５−（２−（２−（２−ヒドロキシエトキシ）エトキシ）エトキシカルボニル）−６−フェニル−２Ｈ−ナフト［１，２−ｂ］ピラン；
（ＴＣ−１３）３，３−ジ（４−メトキシフェニル）−６−モルホリノ−３Ｈ−ナフト［２，１−ｂ］ピラン；
（ＴＣ−１４）３，３−ジ（４−メトキシフェニル）−６−フェニル−３Ｈ−ナフト［２，１−ｂ］ピラン；
（ＴＣ−１５）３，３−ジフェニル−５−ヒドロキシ−６−（２−ヒドロキシフェニル）−３Ｈ−ナフト［２，１−ｂ］ピラン；およびこれらの２つ以上の組み合わせ。
【０２２３】
本発明のフォトクロミック物品は、ある実施形態では、プライマー層とフォトクロミック−二色層の間に挟まれたアライメント層を含んでいてもよい。図１を参照すると、フォトクロミック物品２は、プライマー層１４とフォトクロミック−二色層１７の間に挟まれたアライメント層５０を含む。アライメント層は、本明細書中で、配光設備と呼ばれることもある。フォトクロミック−二色層のフォトクロミック−二色化合物は、その下にあるアライメント層との相互作用によって、少なくとも部分的に整列させられ得る。
【０２２４】
本明細書で使用する場合、「アライメント層」という用語は、少なくともその一部に直接的および／または間接的にさらされた１種類以上の他の構造の位置決めを容易にすることができる層を意味する。本明細書で使用する場合、「順に並べる」という用語は、ある種の他の力または効果によって、適切な配置または位置にすること、例えば、別の構造または材料とともに整列することを意味する。したがって、本明細書で使用する場合、「順に並べる」という用語は、例えば、別の構造または材料と整列することによる、材料を順に並べる接触方法と、例えば、外力または外からの効果によって、材料を順に並べる非接触方法の両方を包含する。順に並べるという用語は、接触方法および非接触方法の組み合わせも包含する。
【０２２５】
例えば、アライメント層との相互作用によって少なくとも部分的に整列しているフォトクロミック−二色化合物は、活性状態でのフォトクロミック−二色化合物の長軸が、アライメント層の少なくとも第１の一般的な方向に本質的に平行であるように、少なくとも部分的に整列させることができる。ある実施形態では、アライメント層との相互作用によって少なくとも部分的に整列しているフォトクロミック−二色化合物は、アライメント層と結合するか、またはアライメント層と反応する。本明細書で使用する場合、材料または構造の順序またはアライメントについて言及する場合、「一般的な方向」という用語は、材料、化合物または構造の優勢な配列または配向を指す。さらに、材料、化合物または構造が少なくとも１つの優勢な配列を有する限り、材料、化合物または構造の配列の範囲内のある程度の変動が存在していても、材料、化合物または構造は、一般的な方向を有するだろうということを当業者なら理解するだろう。
【０２２６】
アライメント層は、ある実施形態では、少なくとも第１の一般的な方向を有していてもよい。例えば、アライメント層は、第１の一般的な方向を有する第１の順に並んだ領域と、第１の一般的な方向とは異なる第２の一般的な方向を有し、第１の順に並んだ領域に隣接する少なくとも１つの第２の順に並んだ領域とを含んでいてもよい。さらに、アライメント層は、複数の領域を有していてもよく、それぞれが、望ましい模様またはデザインを生成するように、残りの領域と同じか、または異なる一般的な方向を有する。アライメント層は、例えば、少なくとも部分的に順に並んだアライメント媒体、少なくとも部分的に順に並んだポリマーシート、少なくとも部分的に処理された表面、Ｌａｎｇｍｕｉｒ−Ｂｌｏｄｇｅｔｔ膜、およびこれらの組み合わせを含むコーティングを含んでいてもよい。
【０２２７】
アライメント層は、ある実施形態では、少なくとも部分的に順に並んだアライメント媒体を含むコーティングを含んでいてもよい。アライメント層と組み合わせて使用することができる適切なアライメント媒体の例としては、限定されないが、光配向材料、擦りによる配向材料、液晶材料が挙げられる。アライメント媒体の少なくとも一部を少なくとも順に並べる方法が、本明細書中で以下にさらに詳細に記載される。
【０２２８】
アライメント層のアライメント媒体は、液晶材料であってもよく、アライメント層は、液晶アライメント層と呼ばれることがある。液晶材料は、その構造のため、一般的に、一般的な方向を取るように順に並ぶまたは整列することができる。さらに具体的には、液晶分子は、棒状または円板状の構造、硬い長軸、および強い双極子を有するため、液晶分子は、分子の長軸が、共通の軸にほぼ共通の配向をとるように、外力または別の構造との相互作用によって順に並ぶか、または整列させることができる。例えば、磁場、電場、直線偏光した赤外放射線、直線偏光した紫外放射線、直線偏光した可視光放射線、または剪断力を用い、液晶材料の分子を整列させることができる。また、配向した表面を用い、液晶分子を整列させることもできる。例えば、液晶分子を、例えば、擦り合わせ、溝切り、または写真によるアライメント方法を用い、配向した表面に塗布し得、次いで、液晶分子それぞれの長軸が、表面の配向の一般的な方向にほぼ平行な配向を与えるように整列させ得る。アライメント媒体として使用するのに適した液晶材料の例としては、限定されないが、液晶ポリマー、液晶プレポリマー、液晶モノマー、液晶メソゲンが挙げられる。本明細書で使用する場合、「プレポリマー」という用語は、部分的に重合した材料を意味する。
【０２２９】
アライメント層と組み合わせて使用するのに適した種類の液晶モノマーとしては、限定されないが、一官能性および多官能性の液晶モノマーが挙げられる。液晶モノマーは、ある実施形態では、架橋可能な液晶モノマー、例えば、光架橋可能な液晶モノマーから選択されてもよい。本明細書で使用する場合、「光架橋可能な」という用語は、化学放射線をあてると架橋させることができる材料、例えば、モノマー、プレポリマーまたはポリマーを意味する。例えば、光架橋可能な液晶モノマーとしては、限定されないが、重合開始剤を使用する場合、使用しない場合、いずれであっても、紫外放射線および／または可視放射線をあてると架橋可能な液晶モノマーが挙げられる。
【０２３０】
アライメント層に含まれてもよい架橋可能な液晶モノマーの例としては、限定されないが、アクリレート、メタクリレート、アリル、アリルエーテル、アルキン、アミノ、無水物、エポキシド、ヒドロキシド、イソシアネート、ブロックイソシアネート、シロキサン、チオシアネート、チオール、尿素、ビニル、ビニルエーテルおよびこれらのブレンドから選択される官能基を有する液晶モノマーが挙げられる。アライメント層に含まれてもよい光架橋可能な液晶モノマーの例としては、限定されないが、アクリレート、メタクリレート、アルキン、エポキシド、チオール、およびこれらのブレンドから選択される官能基を有する液晶モノマーが挙げられる。
【０２３１】
アライメント層に含まれてもよい液晶ポリマーおよびプレポリマーとしては、限定されないが、主鎖液晶ポリマーおよびプレポリマーならびに側鎖液晶ポリマーおよびプレポリマーが挙げられる。主鎖液晶ポリマーおよびプレポリマーの場合、棒状または円板状の液晶メソゲンは、主に、ポリマー骨格の中に位置する。側鎖液晶ポリマーおよびプレポリマーの場合、棒状または円板状の液晶メソゲンは、主に、ポリマーの側鎖の中に位置する。さらに、液晶ポリマーまたはプレポリマーは、架橋可能であってもよく、さらに光架橋可能であってもよい。
【０２３２】
アライメント層に含まれてもよい液晶ポリマーおよびプレポリマーの例としては、限定されないが、アクリレート、メタクリレート、アリル、アリルエーテル、アルキン、アミノ、無水物、エポキシド、ヒドロキシド、イソシアネート、ブロックイソシアネート、シロキサン、チオシアネート、チオール、尿素、ビニル、ビニルエーテル、およびこれらのブレンドから選択される官能基を有する主鎖および側鎖のポリマーおよびプレポリマーが挙げられる。アライメント層に含まれてもよい光架橋可能な液晶ポリマーおよびプレポリマーの例としては、限定されないが、アクリレート、メタクリレート、アルキン、エポキシド、チオール、およびこれらのブレンドから選択される官能基を有するポリマーおよびプレポリマーが挙げられる。
【０２３３】
アライメント層に含まれてもよい液晶メソゲンとしては、限定されないが、サーモトロビック液晶メソゲンおよびリオトロピック液晶メソゲンが挙げられる。アライメント層に含まれてもよい液晶メソゲンのさらなる種類としては、限定されないが、円柱状（または棒状）の液晶メソゲンおよび円板（または円板状）液晶メソゲンが挙げられる。
【０２３４】
アライメント層に含まれてもよい光配向材料の例としては、限定されないが、光配向可能なポリマー網目構造が挙げられる。光配向可能なポリマー網目構造のさらに具体的な例としては、限定されないが、アゾベンゼン誘導体、ケイ皮酸誘導体、クマリン誘導体、フェルラ酸誘導体、ポリイミドが挙げられる。ある実施形態では、アライメント層は、アゾベンゼン誘導体、ケイ皮酸誘導体、クマリン誘導体、フェルラ酸誘導体、および／またはポリイミドから選択される少なくとも部分的に順に並んだ光配向可能なポリマー網目構造を含んでいてもよい。アライメント層に含まれてもよいケイ皮酸誘導体の例としては、限定されないが、ポリ桂皮酸ビニル、パラメトキシ桂皮酸のポリビニルエステルが挙げられる。
【０２３５】
本明細書で使用する場合、「擦りによる配向材料」という用語は、別の適切な質感の材料を用いて材料表面の少なくとも一部を擦ることによって少なくとも部分的に順に並ばせることができる材料を意味する。例えば、擦りによる配向材料は、適切な質感の布またはベルベットブラシで擦ることができる。アライメント層に含まれてもよい擦りによる配光材料の例としては、限定されないが、（ポリ）イミド、（ポリ）シロキサン、（ポリ）アクリレート、（ポリ）クマリンが挙げられる。ある実施形態では、アライメント層は、ポリイミドを含んでいてもよく、アライメント層を、アライメント層の表面の少なくとも一部を少なくとも部分的に並べるように、ベルベットまたは綿の布を用いて擦ることができる。
【０２３６】
ある実施形態では、アライメント層は、少なくとも部分的に順に並んだポリマーシートを含んでいてもよい。例えば、ポリビニルアルコールのシートは、シートを延伸する（例えば、一軸延伸する）ことによって少なくとも部分的に順に並ばせることができ、その後に、延伸シートを、光学基材の表面の少なくとも一部に結合させ、配向設備を形成し得る。または、順に並んだポリマーシートは、加工中、例えば、押出成形中にポリマー鎖を少なくとも部分的に並べる方法によって製造することができる。さらに、少なくとも部分的に順に並んだポリマーシートは、液晶材料のシートをキャスト成型するか、または他の方法で形成し、その後、シートを例えば磁場、電場および／または剪断力にさらして、このシートを少なくとも部分的に順に並べることによって形成することができる。さらに、少なくとも部分的に順に並んだポリマーシートを、光配向方法を用いて製造することができる。例えば、キャスト成型し、その後、直線偏光した紫外放射線をあてることによって少なくとも部分的に順に並べることによって、光配向材料のシートを形成することができる。
【０２３７】
本発明のフォトクロミック物品のアライメント層は、少なくとも部分的に処理された表面を含んでいてもよい。本明細書で使用する場合、「処理された表面」という用語は、表面の少なくとも一部の上に、少なくとも１つの順に並んだ領域を形成するように物理的に変えられた表面の少なくとも一部を指す。処理された表面の例としては、限定されないが、擦られた表面、エッチングされた表面、エンボス加工された表面が挙げられる。さらに、例えば、フォトリソグラフィープロセスまたはインターフェログラフィープロセスによって、処理された表面にパターン形成してもよい。ある実施形態では、アライメント層の表面は、例えば、化学的にエッチングされた表面、プラズマエッチングされた表面、ナノエッチングされた表面（例えば、走査型トンネル顕微鏡または原子間力顕微鏡を用いてエッチングされた表面）、レーザーエッチングされた表面、および／または電子線エッチングされた表面から選択される処理された表面であってもよい。
【０２３８】
ある実施形態によれば、アライメント層が処理された表面を含む場合、金属塩（例えば、金属酸化物または金属フッ化物）を、表面の少なくとも一部（例えば、アライメント層自身の表面、またはプライマー層の表面）に堆積させ、その後、この堆積物をエッチングし、処理された表面を形成することによって、処理された表面を形成することができる。金属塩を堆積させる当該技術分野で認識されている方法としては、限定されないが、プラズマ蒸着、化学蒸着、スパッタリングが挙げられる。当該技術分野で認識されている方法、例えば、本明細書ですでに記載された方法にしたがって、エッチングを行ってもよい。
【０２３９】
本明細書で使用する場合、「Ｌａｎｇｍｕｉｒ−Ｂｌｏｄｇｅｔｔ膜」という用語は、表面上の１種類以上の少なくとも部分的に順に並んだ分子膜を意味する。例えば、基材を、分子膜に少なくとも部分的におおわれるように、液体に１回以上浸し、次いで、この基材を液体から取り出すことによって、Ｌａｎｇｍｕｉｒ−Ｂｌｏｄｇｅｔｔ膜を形成することができ、液体と基材の相対的な表面張力に起因して、分子膜の分子は、実質的に１つの（または単一の）一般的な方向に少なくとも部分的に順に並んでいる。本明細書で使用する場合、分子膜という用語は、単分子膜（すなわち、単層）および１つより多い単層を含む膜を指す。
【０２４０】
本発明のフォトクロミック物品は、ある実施形態では、アライメント層とフォトクロミック−二色層の間に挟まれたアライメント移動材料をさらに含む。アライメント移動材料は、アライメント層との相互作用によって整列させることができ、それに対応して、フォトクロミック−二色化合物を、アライメント移動材料との相互作用によって整列させることができる。アライメント移動材料は、ある実施形態では、アライメント層から、フォトクロミック−二色層のフォトクロミック−二色化合物への適切な整列または位置の伝搬または移動を容易にし得る。
【０２４１】
アライメント移動材料の例としては、限定されないが、本明細書に開示するアライメント媒体と組み合わせた上述の液晶材料が挙げられる。配向した表面を用い、液晶材料の分子を整列させることができる。例えば、液晶材料を、配向している表面に塗布し得、次いで、表面の配向と同じ一般的な方向にほぼ平行な配向になるように液晶分子の長軸を合わせるように整列させ得る。アライメント移動材料の液晶材料を、アライメント層との整列によって、少なくとも部分的に順に並べてもよく、その結果、液晶材料の分子の長軸は、例えば、配向設備の第１の一般的な方向にほぼ平行である。この様式で、アライメント層の一般的な方向を、液晶材料に移動させることができ、次いで、その一般的な方向を別の構造または材料に移動させることができる。さらに、アライメント層が、一緒になってあるデザインまたは模様を形成する一般的な方向を有する複数の領域を含む場合、液晶材料と、アライメント層の種々の領域とを整列させることによって、そのデザインまたは模様を液晶材料に移動させることができる。さらに、必須ではないが、本明細書に開示する種々の非限定的な実施形態によれば、アライメント移動材料の液晶材料の少なくとも一部は、アライメント層の少なくとも一部と少なくとも部分的に整列しつつ、磁場、電場、直線偏光した赤外放射線、直線偏光した紫外放射線、直線偏光した可視光放射線のうち、少なくとも１つにさらされてもよい。
【０２４２】
本発明のフォトクロミック物品は、ある実施形態では、トップコート層の上に存在するハードコート層を含む。図１を参照すると、フォトクロミック物品２は、トップコート層２０の上に存在するハードコート層５３を含む。ハードコートは、単一層または複数層を含んでいてもよい。
【０２４３】
ハードコート層は、有機シランを含む耐摩耗性コーティング、放射線硬化したアクリレート系薄膜を含む耐摩耗性コーティング、シリカ、チタニアおよび／またはジルコニアのような無機材料に基づく耐摩耗性コーティング、紫外線硬化型の有機耐摩耗性コーティング、酸素障壁コーティング、ＵＶ遮蔽コーティング、およびこれらの組み合わせから選択され得る。ある実施形態では、ハードコート層は、放射線硬化するアクリレート系薄膜の第１のコーティングと、有機シランを含む第２のコーティングとを含んでいてもよい。市販のハードコーティング製品の非限定的な例としては、それぞれＳＤＣ  Ｃｏａｔｉｎｇｓ，Ｉｎｃ．およびＰＰＧ  Ｉｎｄｕｓｔｒｉｅｓ，Ｉｎｃ．から入手可能なＳＩＬＶＵＥ（登録商標）１２４およびＨＩ−ＧＡＲＤ（登録商標）コーティングが挙げられる。
【０２４４】
ハードコート層は、当該技術分野で認識されるハードコート材料、例えば、有機シラン耐摩耗性コーティングから選択されてもよい。有機シラン耐摩耗性コーティングは、ハードコートまたはシリコーン系ハードコーティングと呼ばれることも多く、当該技術分野で周知であり、ＳＤＣ  Ｃｏａｔｉｎｇｓ，Ｉｎｃ．およびＰＰＧ  Ｉｎｄｕｓｔｒｉｅｓ，Ｉｎｃ．のような種々の製造業者から市販されている。米国特許第４，７５６，９７３号の第５欄第１〜４５行；米国特許第５，４６２，８０６号の第１欄第５８行〜第２欄第８行および第３欄第５２行〜第５欄第５０行が参照され、これらの開示内容は、有機シランハードコーティングについて記載しており、その開示内容は、本明細書に参考として組み込まれる。さらに、有機シランハードコーティングの開示については、米国特許第４，７３１，２６４号、第５，１３４，１９１号、第５，２３１，１５６号、国際特許公開第ＷＯ  ９４／２０５８１号が参照され、その開示内容も、本明細書に参考として組み込まれる。ハードコート層は、プライマー層に関して本明細書にすでに記載したようなコーティング方法（例えば、スピンコーティング）によって塗布されてもよい。
【０２４５】
ハードコート層を形成するために使用可能な他のコーティングとしては、限定されないが、多官能アクリルハードコーティング、メラミン系ハードコーティング、ウレタン系ハードコーティング、アルキド系コーティング、シリカゾル系ハードコーティングまたは他の有機または無機／有機ハイブリッドハードコーティングが挙げられる。
【０２４６】
ハードコート層は、ある実施形態では、有機シラン型ハードコーティングから選択される。本発明のフォトクロミック物品のハードコート層を選択することができる有機シラン型ハードコーティングとしては、限定されないが、米国特許第７，４６５，４１４  Ｂ２号の第２４欄第４６行〜第２８欄第１１行（その開示内容は、本明細書に参考として組み込まれる）に開示されるものが挙げられる。
【０２４７】
本発明のフォトクロミック物品は、さらなるコーティング、例えば、反射防止性コーティングを含んでいてもよい。ある実施形態では、反射防止性コーティングは、ハードコート層の上に塗布されてもよい。反射防止性コーティングの例は、米国特許第６，１７５，４５０号および国際特許公開第ＷＯ  ００／３３１１１号に記載されており、この開示内容は、本明細書に参考として組み込まれる。
【０２４８】
本発明のさらなる実施形態によれば、本発明のフォトクロミック物品は、眼科用物品またはエレメント、ディスプレイ物品またはエレメント、窓、鏡、包装材料、例えば、伸縮包装、アクティブ液晶セル物品およびパッシブ液晶セル物品またはエレメントから選択されてもよい。
【０２４９】
眼科用物品またはエレメントの例としては、限定されないが、矯正レンズおよび非矯正レンズ（単焦点レンズまたは多焦点レンズ、部分に分けられた多焦点レンズであってもよく、部分に分けられていない多焦点レンズであってもよい（例えば、限定されないが、二焦点レンズ、三焦点レンズおよび多重焦点レンズを含む））、ならびに、限定されないが、コンタクトレンズ、眼内レンズ、拡大レンズおよび保護レンズ、または遮光板のような、視界を矯正し、保護し、または高める（化粧品的に、またはその他の目的で）ために用いられる他のエレメントが挙げられる。
【０２５０】
ディスプレイ物品、エレメントおよびデバイスの例としては、限定されないが、スクリーン、モニタ、セキュリティエレメントが挙げられ、限定されないが、セキュリティマークおよび認証マークが挙げられる。
【０２５１】
窓の例としては、限定されないが、自動車用および航空用の透明部品、フィルター、シャッター、光学スイッチが挙げられる。
【０２５２】
ある実施形態では、フォトクロミック物品は、セキュリティエレメントであってもよい。セキュリティエレメントの例としては、限定されないが、基材、例えば、アクセスカードおよびパス、例えば、切符、バッジ、身分証明カードまたはメンバーシップカード、デビットカードなど；流通証券および流通禁止証券、例えば、手形、小切手、債券、約束手形、譲渡性預金証書、株券など；政府書類、例えば、通貨、ライセンス、身分証明カード、ベネフィットカード（ｂｅｎｅｆｉｔ  ｃａｒｄ）、ビザ、パスポート、公式証明書、証書など；消費者向け物品、例えば、ソフトウエア、コンパクトディスク（「ＣＤ」）、デジタルビデオディスク（「ＤＶＤ」）、家庭用機器、消費者向け電子機器、スポーツ用品、車など；クレジットカード；商品タグ、ラベル、包装の少なくとも一部に接続したセキュリティマークおよび認証マークが挙げられる。
【０２５３】
さらなる実施形態では、セキュリティエレメントは、透明基材および反射性基材から選択される基材の少なくとも一部に接続されてもよい。または、反射性基材が必要なさらなる実施形態によれば、基材が反射性ではないか、または意図する用途では十分に反射性ではない場合、まず、セキュリティマークを塗布する前に、基材の少なくとも一部に反射性材料を塗布してもよい。例えば、基材の上にセキュリティエレメントを形成する前に、反射性アルミニウムコーティングを基材の少なくとも一部に塗布してもよい。さらに、または、代わりに、セキュリティエレメントは、着色していない基材、着色した基材、フォトクロミック基材、着色したフォトクロミック基材、直線偏光性基材、円偏光性基材、楕円偏光性基材から選択される基材の少なくとも一部に接続してもよい。
【０２５４】
さらに、上述の実施形態のセキュリティエレメントは、例えば、米国特許第６，６４１，８７４に記載されるように、見る角度によって変わる特徴を有する多層反射性セキュリティエレメントを形成するために、１種類以上の他のコーティングまたは膜またはシートをさらに含んでいてもよい。
【０２５５】
本発明は、以下の実施例にさらに具体的に記載されるが、多くの改変および変更が当業者には明らかであると思われるため、これらの実施例は、単なる説明のみを目的としている。他の意味であると明記していない限り、すべての部および百分率は重量基準である。
【実施例】
【０２５６】
第１部は、プライマー層配合物（ＰＬＦ）の調製について記載する。第２部は、液晶アライメント配合物（ＬＣＡＦ）の調製について記載する。第３部は、コーティング層配合物（ＣＬＦ）の調製について記載する。第４部は、トップコート層配合物（ＴＬＦ）の調製について記載する。第５部は、基材の調製および表１に列挙したコーティングのスタックのために使用する手順を記載する。第６部は、比較例（ＣＥ）１〜２および実施例５および６、実施例１〜４について表１に報告した、吸収比および光学応答の測定を含むフォトクロミック性能試験を記載する。
【０２５７】
（第１部−ＰＬＦの調製）
適切な容器に磁気撹拌棒を取り付け、これに以下の材料を記載した量加えた：
ポリアクリレートポリオール（１４．６９ｇ）（米国特許第６，１８７，４４４号の実施例１の組成物Ｄ、ポリオールの開示内容は、本明細書に参考として組み込まれるが、ただし、Ｃｈａｒｇｅ  ２において、スチレンをメタクリル酸メチルで置き換え、合計モノマー重量を基準として０．５重量％のトリフェニルホスファイトを加えた）；
ポリアルキレンカーボネートジオール（３６．７０ｇ）Ｇｒｅａｔ  Ｌａｋｅｓ  Ｃｈｅｍｉｃａｌ  Ｃｏｒｐ製のＰＯＬＹＭＥＧ（登録商標）１０００；
Ｂａｙｅｒ  Ｍａｔｅｒｉａｌ  Ｓｃｉｅｎｃｅ製のＤＥＳＭＯＤＵＲ（登録商標）ＰＬ  ３４０（４８．２３ｇ）；
Ｂａｘｅｎｄｅｎ製のＴＲＩＸＥＮＥ（登録商標）ＢＩ  ７９６０（３４．３９ｇ）；
ポリエーテル改質されたポリジメチルシロキサン（０．０８ｇ）ＢＹＫ−Ｃｈｅｍｉｅ、ＵＳＡ製のＢＹＫ（登録商標）−３３３；
ウレタン触媒（１．００ｇ）Ｋｉｎｇ  Ｉｎｄｕｓｔｒｉｅｓ製のＫＫＡＴ（登録商標）３４８；
Ｍｏｍｅｎｔｉｖｅ  Ｐｅｒｆｏｒｍａｎｃｅ  Ｍａｔｅｒｉａｌｓ製のγ−グリシドキシプロピルトリメトキシシラン（３．９６ｇ）Ａ−１８７；
光安定化剤（８．０７ｇ）Ｃｉｂａ  Ｓｐｅｃｉａｌｔｙ  Ｃｈｅｍｉｃａｌｓ製のＴＩＮＵＶＩＮ（登録商標）９２８；
ＡＲＯＭＡＴＩＣ  １００（３６．００ｇ）Ｔｅｘａｃｏから入手可能な高沸点溶媒の混合物；
Ｓｉｇｍａ−Ａｌｄｒｉｃｈ製の１−メチル−２−ピロリジノン（６１．８８ｇ））。
【０２５８】
混合物を室温で２時間撹拌し、溶液の合計重量を基準として最終的な固形分が約４６．８２重量％の溶液を得た。この溶液に、混合しつつ、以下の３つのフォトクロミック化合物を、示している樹脂固体の合計重量を基準として合計量が５重量％になるように、ほぼ等しい量で加える。
【０２５９】
フォトクロミック化合物−１（ＰＣ−１）は、米国特許第６，１１３，８１４号の手順にしたがって調製したインデノナフトピランであり、この開示は、本明細書に参考として組み込まれ、この化合物は、紫外光（ＵＶ）をあてると、活性化した青色がかった緑色を示した。米国特許第６，１１３，８１４号の実施例１０のパートＡに記載されるように調製したＰＣ−１を含むフォトクロミック試験の試験四角片からＵＶスペクトルが得られた。Ｖａｒｉａｎ  Ｃａｒｙ  ４０００  ＵＶ−Ｖｉｓｉｂｌｅ分光光度計を、方法で以下の値を用いて使用した（他の値が示されていない限り）：範囲＝８００〜２７５ｎｍ；平均時間＝０．１００ｓ；データ間隔＝１．１００；スキャン速度＝６６０ｎｍ／分。３４０〜３８０ｎｍの吸光度値の単純な平均は４．６であると決定された。第１の活性化していない末端最小吸光度波長を図３について本明細書に記載したように決定し、４２２±２ｎｍであると決定された。
【０２６０】
ＰＣ−２は、米国特許出願公開第２００６／０２２８５５７号の手順にしたがって調製されるインデノナフトピランであり、この開示内容は、参考として本明細書に組み込まれ、この化合物は、紫外光（ＵＶ）をあてると、活性化した紫色がかった赤色を示した。ＰＣ−１について行った手順にしたがって、ＰＣ−２を含むフォトクロミック試験の試験四角片からＵＶスペクトルが得られた。３４０〜３８０ｎｍの吸光度値の平均は２．２であると決定された。第１の活性化していない末端最小吸光度波長は、４３０±２ｎｍであると決定された。
【０２６１】
ＰＣ−３は、米国特許出願公開第２０１１／００４２６２９号の手順にしたがって調製されたインデノナフトピランであり、この開示内容は、参考として本明細書に組み込まれ、この化合物は、紫外光（ＵＶ）をあてると、活性化した黄色がかった褐色を示した。ＰＣ−１について行った手順にしたがって、但し、２分の１の量のフォトクロミック化合物を使用し、ＰＣ−３を含むフォトクロミック試験の試験四角片からＵＶスペクトルが得られた。３４０〜３８０ｎｍの吸光度値の平均は３．５であると決定された。第１の活性化していない末端最小吸光度波長は、４２５±２ｎｍであると決定された。
【０２６２】
プライマー中でＰＣ−１、ＰＣ−２、ＰＣ−３を合わせ、活性化した灰色を生成した。プライマーの活性化していない吸光度スペクトルを図１のグラフ２３に示す。基材の上にコーティングされた上述のＰＬＦを含有するフォトクロミックから、グラフ２３の吸光度スペクトルを作成し、Ｖａｒｉａｎ  Ｃａｒｙ  ４０００  ＵＶ−Ｖｉｓｉｂｌｅ分光光度計を、以下の値を用いて決定した。範囲＝８００〜２７５ｎｍ；平均時間＝０．１００ｓ；データ間隔＝１．１００；スキャン速度＝６６０ｎｍ／分。基材（ＣＲ−３９（登録商標）モノマーで作られた直径７０ｍｍの仕上げ処理した単焦点６ベースレンズ（ＦＳＶＬ））を第５部に記載するように調製し、ＰＬＦのみを用いてコーティングし、１２５℃で１時間加熱し、次いで、１０５℃で３時間加熱した。実施例１および２、ならびに比較例１および２で使用するために、フォトクロミック化合物を含まないＰＬＦを調製した。
【０２６３】
（第２部−ＬＣＡＦの調製）
溶液の合計重量を基準として６重量％の光アライメント材料をシクロペンタノンに加えることによって、２０１０年１２月３日に出願された米国特許出願第１２／９５９４６７号（この出願は、本明細書に参考として組み込まれる）に記載される種類の光アライメント材料の溶液を調製した。さらに、約０．０２重量％の量で紫色の染料と、約０．０４重量％の量で青色がかった紫色の染料とを含んでおり、両方とも、光アライメント材料の合計溶液重量を基準とする。
【０２６４】
（第３部−ＣＬＦの調製）
ＣＬＦ中、液晶モノマー（ＬＣＭ）材料を以下のように調製した。
【０２６５】
ＬＣＭ−１は、米国特許第７，９１０，０１９号の実施例１７（液晶モノマーの開示内容は、本明細書に参考として組み込まれる）に記載される手順にしたがって調製した１−（６−（６−（６−（６−（６−（６−（６−（６−（８−（４−（４−（４−（８−アクリロイルオキシヘキシルオキシ）ベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オールである。
【０２６６】
ＬＣＭ−２は、４−（３−アクリロイルオキシプロピルオキシ）−安息香酸２−メチル−１，４−フェニレンエステルであると報告されており、ＥＭＤ  Ｃｈｅｍｉｃａｌｓ、Ｉｎｃ．から入手可能であり、分子式がＣ３３Ｈ３２Ｏ１０である市販されているＲＭ２５７である。
【０２６７】
ＬＣＭ−３  米国特許第７，９１０，０１９号の実施例１の手順１にしたがって、但し、ｎ＝０で調製した（その開示内容は、本明細書に参考として組み込まれる）、１−（６−（４−（４−（ｔｒａｎｓ−４−ペンチルシクロヘキシル）フェノキシカルボニル）フェノキシ）ヘキシルオキシ）−２−メチルプロパ−２−エン−１−オン。
【０２６８】
ＬＣＭ−４は、米国特許第７，９１０，０１９号（その開示内容は、本明細書に参考として組み込まれる）の手順にしたがって調製した１−（６−（６−（６−（６−（６−（６−（６−（８−（４−（４−（４−ヘキシルオキシベンゾイルオキシ）フェノキシカルボニル）−フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オンである。
【０２６９】
ＣＬＦを以下のように調製した。
【０２７０】
アニソール（３．９９ｇ）とＢＹＫ（登録商標）−３２２添加剤０．００４ｇ（ＢＹＫ  Ｃｈｅｍｉｅ、ＵＳＡから入手可能であり、アラルキル修飾したポリ−メチル−アルキル−シロキサンであると報告されている）の混合物が入った適切なフラスコに、ＬＣＭ−１（１．０８ｇ）、ＬＣＭ−２（２．４ｇ）、ＬＣＭ−３（１．０８ｇ）、ＬＣＭ−４（１．４４ｇ）、４−メトキシフェノール（０．００６ｇ）、ＩＲＧＡＣＵＲＥ（登録商標）８１９（０．０９ｇ、Ｃｉｂａ−Ｇｅｉｇｙ  Ｃｏｒｐｏｒａｔｉｏｎから入手可能な光開始剤）を加えた。得られた混合物は、混合物の合計重量を基準として６０重量％のモノマー固形分を含有するが、この混合物を８０℃で２時間撹拌し、約２６℃まで冷却した。活性化した灰色を生成したフォトクロミック／二色染料の混合物は、以下のものを含んでいた。
【０２７１】
ＰＣ−４は、米国特許出願公開第２０１１／０１２９６７８号の手順にしたがって調製されたインデノナフトピランであり、この開示内容は、参考として本明細書に組み込まれ、この化合物は、紫外光（ＵＶ）をあてると、活性化した青緑色を示し、これを染料合計量の約１５％の量で使用した。ＰＣ−１について行った手順にしたがって、ＰＣ−４を含むフォトクロミック試験の試験四角片からＵＶスペクトルが得られた。３４０〜３８０ｎｍの吸光度値の平均は４．９であると決定された。第１の活性化していない末端最小吸光度波長は、４１５±２ｎｍであると決定された。
【０２７２】
ＰＣ−５は、米国特許出願公開第２０１１／０１２９６７８号の手順にしたがって調製されたインデノナフトピランであり、この開示内容は、参考として本明細書に組み込まれ、この化合物は、紫外光（ＵＶ）をあてると、活性化した青色を示し、これを染料合計量の約２５％の量で使用した。ＰＣ−１について行った手順にしたがって、ＰＣ−５を含むフォトクロミック試験の試験四角片からＵＶスペクトルが得られた。３４０〜３８０ｎｍの吸光度値の平均は４．４であると決定された。第１の活性化していない末端最小吸光度波長は、４１５±２ｎｍであると決定された。
【０２７３】
ＰＣ−６は、米国特許出願公開第２０１１／０１２９６７８号の手順にしたがって調製されたインデノナフトピランであり、この開示内容は、参考として本明細書に組み込まれ、この化合物は、紫外光（ＵＶ）をあてると、活性化した青色を示し、これを染料合計量の約２７％の量で使用した。ＰＣ−１について行った手順にしたがって、ＰＣ−６を含むフォトクロミック試験の試験四角片からＵＶスペクトルが得られた。３４０〜３８０ｎｍの吸光度値の平均は４．９であると決定された。第１の活性化していない末端最小吸光度波長は、４２４±２ｎｍであると決定された。
【０２７４】
ＰＣ−７は、米国特許出願公開第２０１１／０１４３１４１の手順にしたがって調製されたインデノナフトピランであり、この開示内容は、参考として本明細書に組み込まれ、この化合物は、紫外光（ＵＶ）をあてると、活性化した黄色を示し、これを染料合計量の約２３％の量で使用した。ＰＣ−１について行った手順にしたがって、ＰＣ−７を含むフォトクロミック試験の試験四角片からＵＶスペクトルが得られた。３４０〜３８０ｎｍの吸光度値の平均は４．４であると決定された。第１の活性化していない末端最小吸光度波長は、４１５±２ｎｍであると決定された。
【０２７５】
ＰＣ−８は、米国特許出願公開第２０１１／０１４３１４１号の手順にしたがって調製されたインデノナフトピランであり、この開示内容は、参考として本明細書に組み込まれ、この化合物は、紫外光（ＵＶ）をあてると、活性化した青色を示し、これを染料合計量の約１０％の量で使用した。ＰＣ−１について行った手順にしたがって、ＰＣ−８を含むフォトクロミック試験の試験四角片からＵＶスペクトルが得られた。３４０〜３８０ｎｍの吸光度値の平均は４．３であると決定された。第１の活性化していない末端最小吸光度波長は、４１５±２ｎｍであると決定された。
【０２７６】
フォトクロミック化合物ＰＣ−４、５、６、７、８を１３重量％の合計量で実施例１および３、ならびに比較例１および実施例５のＣＬＦ溶液に加え、実施例２および４、ならびにＣＥ２および実施例６に、６．５重量％の濃度で加え、すべて、溶液の合計重量を基準とした。６．５重量％のフォトクロミック化合物を含むＣＬＦについて、活性化していない吸光度スペクトルが図１のグラフ３２として含まれている。このスペクトルは、図１のグラフ２３を作成するために記載したのと同じ分光光度計および手順を用いて作成された。ＦＳＶＬ基材を第５部に記載したように調製し、ＣＬＦを塗布する前に少なくとも部分的に整列したＬＣＡＦとともにコーティングし、すべて、第５部の液晶アライメント層およびコーティング層のためのコーティング手順に記載するように行った。
【０２７７】
（第４部：ＴＬＦの調製）
ＴＬＦを以下のようにして調製した。
【０２７８】
５０ｍＬの褐色ガラス瓶に磁気撹拌棒を取り付け、以下の材料を加えた：
Ｓｉｇｍａ−Ａｌｄｒｉｃｈ製のヒドロキシメタクリレート（１．２４２ｇ）；
Ｓａｒｔｏｍｅｒ製のネオペンチルグリコールジアクリレート（１３．７１７５ｇ）ＳＲ２４７；
Ｓａｒｔｏｍｅｒ製のトリメチロールプロパントリメタクリレート（２．５８２５ｇ）ＳＲ３５０；
Ｂａｙｅｒ  Ｍａｔｅｒｉａｌ  Ｓｃｉｅｎｃｅ製のＤＥＳＭＯＤＵＲ（登録商標）ＰＬ  ３４０（５．０２ｇ）；
Ｃｉｂａ  Ｓｐｅｃｉａｌｉｔｙ  Ｃｈｅｍｉｃａｌｓ製のＩＲＧＡＣＵＲＥ（登録商標）−８１９（０．０６２８ｇ）；
Ｃｉｂａ  Ｓｐｅｃｉａｌｉｔｙ  Ｃｈｅｍｉｃａｌｓ製のＤＡＲＯＣＵＲ（登録商標）ＴＰＯ  （０．０６２８ｇ）；
ポリブチルアクリレート（０．１２５ｇ）、
Ｍｏｍｅｎｔｉｖｅ  Ｐｅｒｆｏｒｍａｎｃｅ  Ｍａｔｅｒｉａｌｓ製の３−アミノプロピルプロピルトリメトキシシラン（１．４５７０ｇ）Ａ−１１００；
２００プルーフのＰｈａｒｍａｃｏ−Ａａｐｅｒ製の完全無水エタノール（１．４５７０ｇ）。
【０２７９】
この混合物を室温で２時間攪拌した。実施例１〜４のために使用したＴＬＦに、ＰＣ−９を、合計溶液重量を基準として１重量％の量で使用した。ＰＣ−９は、米国特許第５，４５８，８１４号（この特許は、本明細書に参考として組み込まれる）にしたがって調製された２Ｈ−ナフトピラン化合物であり、紫外光（ＵＶ）をあてると、活性化した赤色を示した。ＰＣ−１について行った手順にしたがって、但し、Ｖａｒｉａｎ  Ｃａｒｙ  ３００を範囲７００〜２７５、平均時間０．１００ｓ、データ間隔１．１００、スキャン速度４５０ｎｍ／分の設定で使用し、ＰＣ−９を含むフォトクロミック試験の試験四角片からＵＶスペクトルが得られた。３４０〜３８０ｎｍの吸光度値の平均は１．９であると決定された。第１の活性化していない末端最小吸光度波長は、３８４±２ｎｍであると決定された。
【０２８０】
１．０重量％のＰＣ−９を含むＴＬＦについて、活性化していない吸収スペクトルが図１のグラフ４１に含まれている。このスペクトルは、図１のグラフ２３を作成するために記載したのと同じ分光光度計および手順を用いて作成された。ＦＳＶＬ基材を第５部に記載したように調製し、第５部のトップコート層のためのコーティング手順を用い、ＴＬＦのみを用いてコーティングした。
【０２８１】
（第５部：表１に報告した基材とコーティングのスタックを調製するために使用した手順）
（基材の調製）
ＣＲ−３９（登録商標）モノマーから調製した仕上げ処理した単焦点レンズ（６ベース、７０ｍｍ）を基材として使用した。それぞれの基材を、アセトンを浸したティッシュで拭くことによってきれいにし、空気流で乾燥させ、高電圧変換器を備えたＴａｎｔｅｃ  ＥＳＴ  Ｓｙｓｔｅｍｓ  Ｓｅｒｉａｌ  Ｎｏ．０２０２７０  Ｐｏｗｅｒ  Ｇｅｎｅｒａｔｏｒ  ＨＶ  ２０００シリーズのコロナ処理装置のコンベアベルトの上を通過させることによってコロナ処理した。ベルト速度３ｆｔ／分でコンベア上を移動させつつ、基材に、５３．９９ＫＶ、５００ワットで発生したコロナをあてた。
【０２８２】
（プライマー層のためのコーティング手順）
約１．５ｍＬの溶液を分注することによって、試験基材表面の一部にスピンコーティングすることによって、試験基材にＰＬＦを塗布した。基材をスピンコーティングするために、毎分９７６回転（ｒｐｍ）で４秒間、次いで、１５０１ｒｐｍで２秒間、次いで２５００ｒｐｍで１秒間、Ｌａｕｒｅｌｌ  Ｔｅｃｈｎｏｌｏｇｉｅｓ  Ｃｏｒｐ．製のスピンプロセッサ（ＷＳ−４００Ｂ−６ＮＰＰ／ＬＩＴＥ）を使用した。その後で、コーティングされた基材を、１２５℃に維持したオーブンに６０分間入れた。コーティングされた基材を約２６℃まで冷却した。この基材を、高電圧変換器を備えたＴａｎｔｅｃ  ＥＳＴ  Ｓｙｓｔｅｍｓ  Ｓｅｒｉａｌ  Ｎｏ．０２０２７０  Ｐｏｗｅｒ  Ｇｅｎｅｒａｔｏｒ  ＨＶ  ２０００シリーズのコロナ処理装置のコンベアベルトに通すことによってコロナ処理した。乾燥したプライマー層に、ベルト速度３ｆｔ／分でコンベア上を移動させつつ、５３．００ＫＶ、５００ワットで発生したコロナをあてた。
【０２８３】
（液晶アラインメント層のためのコーティング手順）
約１．０ｍＬの溶液を分注し、基材を毎分８００回転（ｒｐｍ）で３秒間回転させ、その後、１，０００ｒｐｍで７秒間、その後２，５００ｒｐｍで４秒間回転させることによって、試験基材表面の一部にスピンコーティングすることによって、試験基材にＬＣＡＦを塗布した。Ｌａｕｒｅｌｌ  Ｔｅｃｈｎｏｌｏｇｉｅｓ  Ｃｏｒｐ．製のスピンプロセッサ（ＷＳ−４００Ｂ−６ＮＰＰ／ＬＩＴＥ）をスピンコーティングに使用した。その後で、コーティングされた基材を、１２０℃に維持したオーブンに３０分間入れた。コーティングされた基材を約２６℃まで冷却した。
【０２８４】
それぞれの基材の上にある乾燥した光アラインメント層に、直線偏光した紫外放射線をあてることによって、少なくとも部分的に順に並ばせた。光源は、放射線を基材表面に対して垂直な面に直線偏光するように配置した。それぞれのアラインメント層にあてられる紫外放射線の量を、ＥＩＴ  Ｉｎｃ製のＵＶ  Ｐｏｗｅｒ  ＰｕｃｋＴＭ高エネルギー線量計（Ｓｅｒｉａｌ  Ｎｏ．２０６６）を用いて測定し、この測定は以下のとおりであった。ＵＶＡ  ０．０１８Ｗ／ｃｍ２および５．３６１Ｊ／ｃｍ２；ＵＶＢ  ０Ｗ／ｃｍ２および０Ｊ／ｃｍ２；ＵＶＣ  ０Ｗ／ｃｍ２および０Ｊ／ｃｍ２；ＵＶＶ  ０．００５Ｗ／ｃｍ２および１．５４１Ｊ／ｃｍ２。光配向可能なポリマー網目構造の少なくとも一部を順に並べた後、基材を約２６℃まで冷却し、覆っておいた。
【０２８５】
（コーティング層のためのコーティング手順）
試験基材の上にある少なくとも部分的に順に並んだ光アライメント材料に対し、毎分４００回転（ｒｐｍ）で６秒間、その後、８００ｒｐｍで６秒間の速度でＣＬＦをスピンコーティングした。それぞれのコーティングされた基材を、６０℃のオーブンに３０分間置いた。その後で、ベルト速度２ｆｔ／分でコンベア上を移動させつつ、Ｂｅｌｃａｎ  Ｅｎｇｉｎｅｅｒｉｎｇによって設計されたＵＶ  Ｃｕｒｉｎｇ  Ｏｖｅｎ  Ｍａｃｈｉｎｅ中、窒素雰囲気下、ＵＶＡのピーク強度が０．３８８ワット／ｃｍ２、ＵＶＶが０．１６５ワット／ｃｍ２であり、ＵＶ線量が、ＵＶＡについて７．３８６ジュール／ｃｍ２、ＵＶＶについて３．３３７ジュール／ｃｍ２という条件で、２種類の紫外線ランプによって硬化させた。コーティングされた基材にトップコート層を付与する予定の場合、ベルト速度３ｆｔ／分でコンベア上を移動させつつ、硬化した層に５３．００ＫＶ、５００ワットで発生したコロナをあてた。コーティングされた基材に、トップコート層を付与しない場合、１０５℃で３時間かけて、後硬化を終了させた。
【０２８６】
（トップコート層のためのコーティング手順）
硬化したＣＬＦコーティング基材に対し、毎分１，４００回転（ｒｐｍ）で７秒間かけてＴＬＦをスピンコーティングした。その後で、ベルト速度６ｆｔ／分でコンベアベルト上を移動させつつ、Ｂｅｌｃａｎ  Ｅｎｇｉｎｅｅｒｉｎｇによって設計され、構築されたＵＶ  Ｃｕｒｉｎｇ  Ｏｖｅｎ  Ｍａｃｈｉｎｅ中、窒素雰囲気下、ＵＶＡのピーク強度が１．８８７ワット／ｃｍ２、ＵＶＶが０．６９４ワット／ｃｍ２であり、ＵＶ線量が、ＵＶＡについて４．６９９ジュール／ｃｍ２、ＵＶＶについて１．７８７ジュール／ｃｍ２という条件で、２種類の紫外線ランプによって基材を硬化させた。後硬化を１０５℃で３時間で終了させた。
【０２８７】
（第６部−吸収比および光学応答の測定を含む、フォトクロミック性能試験）
光学ベンチでの応答試験の前に、フォトクロミック分子をあらかじめ活性化させておくために、光源から約１４ｃｍの距離で、３６５ｎｍの紫外光を１０分間あてることによって、基材を調整した。サンプルへのＵＶＡ照度を、Ｌｉｃｏｒ  Ｍｏｄｅｌ  Ｌｉ−１８００スペクトロラジオメーターで測定し、２２．２ワット／平方メートルであることがわかった。次いで、サンプル中のフォトクロミック化合物を脱色するか、または不活性化するために、サンプルを高強度ハロゲンランプ（５００Ｗ、１２０Ｖ）の下に、ランプから約３６ｃｍの距離で約１０分間置いた。Ｌｉｃｏｒスペクトロラジオメーターを用いてサンプルでの照度を測定し、２１．９Ｋｌｕｘであることがわかった。サンプルに黄色蛍光ランプを３０分間あて、さらなる可視光脱色を行った。次いで、冷却し、基底状態へと戻すために、試験前に、サンプルを暗環境に少なくとも１時間保持した。
【０２８８】
光学ベンチを使用し、コーティングされた基材の光学特性を測定し、吸収比とフォトクロミック性を誘導した。それぞれの試験サンプルを、活性化光源（Ｎｅｗｐｏｒｔ／Ｏｒｉｅｌ  Ｍｏｄｅｌ  ６６４８５  ３００−ワット  キセノンアークランプに、迷光がデータ収集プロセスを妨害しないように、データ収集中に瞬時に閉じるＵＮＩＢＬＩＴＺ（登録商標）ＶＳ−２５高速コンピューター制御付きシャッターと、短波長の放射線を除去するＳＣＨＯＴＴ（登録商標）３ｍｍ  ＫＧ−２バンドパスフィルターと、強度を弱めるための中密度フィルターと、光線の照準を合わせるための集光レンズとを備えたもの）を、試験サンプル表面に対して３０°〜３５°の入射角になるように配置した光学ベンチに置いた。このアークランプには、光強度制御器（Ｎｅｗｐｏｒｔ／Ｏｒｉｅｌ  ｍｏｄｅｌ  ６８９５０）を取り付けておいた。
【０２８９】
応答の測定を監視するための広帯域光源を、試験サンプル表面に対して垂直になるような様式で配置した。先端が分かれて二股になった光ファイバーケーブルを用い、１００ワットのタングステンハロゲンランプ（定電圧供給によって制御）からの光を別個にフィルタリングしたものを集め、合わせることによって、短い可視光波長の大きなシグナルを得た。タングステンハロゲンランプの片側からの光をＳＣＨＯＴＴ（登録商標）ＫＧ１フィルターでフィルタリングして熱を吸収し、短い波長を通過させるためにＨＯＹＡ（登録商標）Ｂ−４４０フィルターでフィルタリングした。もう一方の側からの光は、ＳＣＨＯＴＴ（登録商標）ＫＧ１フィルターでフィルタリングするか、またはフィルタリングしなかった。ランプの片側からの光を、先端が分かれて二股になった光ファイバーケーブルの別個の端に集光し、光を集めた後、ケーブルの１個の端から出る１つの光源に合わせた。適切な混合を確保するために、ケーブルの１個の端に４インチまたは６インチの光導体を接続した。データ収集中に瞬時に開くＵＮＩＢＬＩＴＺ（登録商標）ＶＳ−２５高速コンピューター制御付きシャッターに、広帯域光源を取り付けた。
【０２９０】
ケーブルの１個の端からの光を、コンピューター制御によって開始し、駆動する回転ステージ（Ｐｏｌｙｔｅｃｈ、ＰＩ製のＭｏｄｅｌ  Ｍ−０６１−ＰＤまたは等価物）中に置いたＭｏｘｔｅｋ、ＰＲＯＦＬＵＸ（登録商標）Ｐｏｌａｒｉｚｅｒを通すことによって、光源の偏光を達成した。光線の監視は、ある偏光面（０°）が、光学ベンチ台の平面に垂直であり、第２の偏光面（９０°）が、光学ベンチ台の平面に平行であるように設定した。サンプルを空気中、温度制御した空気セルによって維持した２３℃±０．１℃で実行した。
【０２９１】
それぞれのサンプルを整列させるために、第２の偏光機を光学通路に追加した。第２の偏光機は、第１の偏光機に対して９０°に設定した。回転ステージに取り付けた自己センタリング機能をもつホルダー中の空気セルにサンプルを置いた。レーザー光線（Ｃｏｈｅｒｅｎｔ−ＵＬＮ  ６３５ダイオードレーザー）を、交差する偏光機およびサンプルを通るように向けた。最小透過率を見つけるために、サンプルを回転させた（粗い移動の場合には３°ずつ、微細な移動のときは０．１°ずつ）。この時点で、サンプルは、Ｍｏｘｔｅｋ偏光機および第２の偏光機に平行または垂直に整列しており、ダイオードレーザー光線は光学通路から取り除かれていた。活性化前に、サンプルは±０．５°以内で整列していた。
【０２９２】
測定を行うために、各試験サンプルに、活性化光源からのＵＶＡを６．７Ｗ／ｍ２で１０〜２０分間あて、フォトクロミック化合物を活性化させた。検出システム（Ｍｏｄｅｌ  ＳＥＤ０３３検出器、Ｂフィルター、拡散体）を取り付けたＩｎｔｅｒｎａｔｉｏｎａｌ  Ｌｉｇｈｔ  Ｒｅｓｅａｒｃｈ  Ｒａｄｉｏｍｅｔｅｒ（Ｍｏｄｅｌ  ＩＬ−１７００）を用い、それぞれの１日の初めに露光を確認した。次いで、０°偏光面に偏光した監視光源からの光を、コーティングされたサンプルに通し、１インチの球状部分に光を集めた。この球を、単一の機能を有する光ファーバーケーブルを用い、ＯＣＥＡＮ  ＯＰＴＩＣＳ（登録商標）Ｓ２０００分光光度計または等価物に接続した。サンプルを通った後のスペクトル情報をＯＣＥＡＮ  ＯＰＴＩＣＳ（登録商標）ＯＯＩＢａｓｅ３２およびＯＯＩＣｏｌｏｒソフトウエア、ＰＰＧの専用ソフトウエアを用いて集めた。フォトクロミック材料を活性化している間、偏光シートの位置を前後に回転させ、監視光源からの光を９０°偏光面に偏光させ、戻した。活性化中に５秒間隔で約６００〜１２００秒間、データを集めた。それぞれの試験について、偏光面：０°、９０°、９０°、０°などのシーケンスでデータを集めるように、偏光機の回転を調節した。
【０２９３】
それぞれの試験サンプルについて、吸収スペクトルを得て、Ｉｇｏｒ  Ｐｒｏソフトウエア（ＷａｖｅＭｅｔｒｉｃｓから入手可能）を用いて分析した。それぞれの試験サンプルについて、試験したそれぞれの波長について、０時（すなわち、活性化していないとき）のサンプルの吸光度測定値を引き算することによって、それぞれの偏光方向での吸光度の変化を計算した。それぞれのサンプルについてフォトクロミック化合物のフォトクロミック応答が飽和するか、またはほぼ飽和した活性化プロフィール領域（すなわち、測定した吸光度が時間経過にともなって増加しないか、または顕著に増加しない領域）で、この領域でそれぞれの時間間隔での吸光度を平均することによって、吸光度の平均値を得た。λｍａｘ−ｖｉｓ±５ｎｍに対応する所定の波長範囲での平均吸光度値は、０°および９０°の偏光について抽出し、この範囲で、大きな平均吸光度を小さな平均吸光度で割ることによって、それぞれの波長の吸収比を計算した。それぞれの抽出した波長について、５〜１００のデータ点を平均した。次いで、これらの個々の吸収比を平均することによって、フォトクロミック化合物の平均吸収比を計算した。
【０２９４】
初期の透過度を確立し、キセノンランプからのシャッターを開け、紫外放射線を与え、試験レンズを脱色した状態から活性化した（すなわち、暗くなった）状態まで変化させることによって、脱色した状態から暗くなった状態までの光学密度の変化（ΔＯＤ）を決定した。所定の時間間隔でデータを集め、活性化した状態で透過度を測定し、式：ΔＯＤ＝ｌｏｇ（％Ｔｂ／％Ｔａ）（式中、％Ｔｂは、脱色した状態での透過率の％であり、％Ｔａは、活性化した状態での透過率の％であり、対数は底が１０である）にしたがって光学密度の変化を計算した。Ｃｏｍｍｉｓｓｉｏｎ  Ｉｎｔｅｒｎａｔｉｏｎａｌｅ  Ｄｅ  Ｌ’Ｅｃｌａｉｒａｇｅ（ウィーン、オーストリア）により刊行された、ＣＩＥ  Ｔｅｃｈｎｉｃａｌ  Ｒｅｐｏｒｔ、Ｃｏｌｏｒｉｍｅｔｒｙ、ＣＩＥ  １５：２００４、第３版（この刊行物を参考として本明細書に組み込む）に記載されたＣＩＥ  Ｙに対応するように重み付けした波長範囲で測定を行った。
【０２９５】
消光半減時間（Ｔ１／２）は、試験サンプル中のフォトクロミック化合物の活性化形態のΔＯＤが、１５分後に測定したΔＯＤの半分に達する秒単位での時間間隔であるか、または、飽和またはほぼ飽和に達した後に、室温で活性化光の光源を除去した（例えば、シャッターを閉じることによって）後にΔＯＤの半分に達する秒単位での時間間隔である。実施例１〜４およびＣＥ１〜２および実施例５〜６の結果を表１に列挙する。実施例１〜４について、それぞれのΔＯＤは、ＣＥ１〜２および実施例５〜６の値よりも大きく、活性化した基材の透過率％（％Ｔａ）は、所望なように、ＣＥ１〜２および実施例５〜６の値より小さかった。実施例３および４において、プライマー層とトップコート層の両方にフォトクロミック化合物が存在すると、実施例１および２、ならびにＣＥ１〜２および実施例５〜６よりも大きなΔＯＤを示し、小さな％Ｔａを示した。表１の列の「Ｘ」は、プライマーおよび／またはトップコート層中のフォトクロミック化合物の存在を示す。
【０２９６】
表１−実施例１〜４ならびにＣＥ１〜２および実施例４〜５のコーティングのスタックについてのフォトクロミック性能および吸光比
【表１】
0005932027.tif 000004
本発明を、特定的な実施形態の具体的な詳細を参照して記載してきた。このような詳細は、添付の特許請求の範囲に含まれる程度を除き、本発明の範囲を限定するとみなされることを意図していない。
本発明の好ましい実施形態によれば、例えば、以下が提供される：
（項１）
フォトクロミック物品であって、
基材と；
第１のフォトクロミック化合物を含み、前記基材の上に配置されたプライマー層であって、前記第１のフォトクロミック化合物は、第１の活性化していない状態での吸光度が、３４０ｎｍ〜３８０ｎｍのすべての波長で０より大きく、第１の活性化していない状態での末端最小吸光度波長が３８０ｎｍより大きい、プライマー層と；
フォトクロミック−二色化合物を含み、前記プライマー層の上に配置されたコーティング層であって、前記フォトクロミック−二色化合物は、第２の活性化していない状態での吸光度が、３４０ｎｍ〜３８０ｎｍの波長の少なくとも一部で０より大きく、第２の活性化していない状態での末端最小吸光度波長が３４０ｎｍより大きい、コーティング層とを含み、
前記第２の活性化していない状態での末端最小吸光度波長が、前記第１の活性化していない状態での末端最小吸光度波長以下である、フォトクロミック物品。
（項２）
前記第２の活性化していない状態での末端最小吸光度波長が３８０ｎｍより大きい、上記項１に記載のフォトクロミック物品。
（項３）
前記第２の活性化していない状態での吸光度が、３４０ｎｍ〜３８０ｎｍのすべての波長で０より大きく、前記第２の活性化していない状態での末端最小吸光度波長が３８０ｎｍより大きい、上記項１に記載のフォトクロミック物品。
（項４）
前記第１の活性化していない状態での末端最小吸光度波長が、３８０ｎｍより大きく、４５０ｎｍ以下であり、前記第２の活性化していない状態での末端最小吸光度波長が、３４０ｎｍより大きく、４５０ｎｍ以下である、上記項１に記載のフォトクロミック物品。
（項５）
前記第２の活性化していない状態での末端最小吸光度波長が、前記第１の活性化していない状態での末端最小吸光度波長より短い、上記項１に記載のフォトクロミック物品。
（項６）
前記フォトクロミック物品は、活性化していない状態での透過率が、３４０ｎｍ〜３８０ｎｍのすべての波長で５％未満である、上記項１に記載のフォトクロミック物品。
（項７）
前記フォトクロミック物品は、活性化した状態での光学密度が、前記プライマー層が存在しない状態で前記基材と前記コーティング層とを含むコントロールフォトクロミック物品の活性化した状態でのコントロール光学密度より大きい、上記項１に記載のフォトクロミック物品。
（項８）
前記活性化した状態での光学密度および前記活性化した状態でのコントロール光学密度は、それぞれ４１０ｎｍ〜８００ｎｍで決定される、上記項７に記載のフォトクロミック物品。
（項９）
前記プライマー層が、ポリウレタン結合を含む有機マトリックスをさらに含む、上記項１に記載のフォトクロミック物品。
（項１０）
前記フォトクロミック−二色層が、異方性材料をさらに含む、上記項１に記載のフォトクロミック物品。
（項１１）
前記異方性材料が、液晶材料をさらに含む、上記項１０に記載のフォトクロミック物品。
（項１２）
前記フォトクロミック−二色化合物が、少なくとも部分的に整列している、上記項１に記載のフォトクロミック物品。
（項１３）
前記フォトクロミック−二色層は、
少なくとも部分的に順に並んだマトリックス相と、
少なくとも部分的に順に並んだゲスト相とを含む、
相分離ポリマーを含み、
前記ゲスト相は、前記フォトクロミック−二色化合物を含み、前記フォトクロミック−二色化合物は、前記ゲスト相の少なくとも一部と少なくとも部分的に整列している、上記項１に記載のフォトクロミック物品。
（項１４）
前記フォトクロミック−二色層は、
少なくとも部分的に順に並んだ異方性材料と、
ポリマー材料とを含む、
相互に貫入するポリマー網目構造をさらに含み、
前記異方性材料は、前記フォトクロミック−二色化合物を含み、前記フォトクロミック−二色化合物は、前記異方性材料の少なくとも一部と少なくとも部分的に整列している、上記項１に記載のフォトクロミック物品。
（項１５）
前記フォトクロミック−二色層が、染料、アライメント促進剤、速度向上添加剤、光開始剤、熱開始剤、重合阻害剤、溶媒、光安定化剤、熱安定化剤、離型剤、レオロジー制御剤、レベリング剤、遊離ラジカル捕捉剤、および接着促進剤から選択される少なくとも１つの添加剤をさらに含む、上記項１に記載のフォトクロミック物品。
（項１６）
前記フォトクロミック−二色層は、アゾメチン、インジゴイド、チオインジゴイド、メロシアニン、インダン、キノフタロン系染料、ペリレン、フタロペリン、トリフェノジオキサジン、インドロキノキサリン、イミダゾ−トリアジン、テトラジン、アゾ染料および（ポリ）アゾ染料、ベンゾキノン、ナフトキノン、アントラキノンおよび（ポリ）アントラキノン、アントラピリミジノン、ヨウ素およびヨウ素酸塩から選択される少なくとも１つの二色材料をさらに含む、上記項１に記載のフォトクロミック物品。
（項１７）
前記第１のフォトクロミック化合物および前記フォトクロミック−二色化合物が、それぞれ独立して、インデノ縮合ナフトピラン、ナフト［１，２−ｂ］ピラン、ナフト［２，１−ｂ］ピラン、スピロフルオレノ［１，２−ｂ］ピラン、フェナントロピラン、キノリノピラン、フルオランテノピラン、スピロピラン、ベンゾオキサジン、ナフトオキサジン、スピロ（インドリン）ナフトオキサジン、スピロ（インドリン）ピリドベンゾオキサジン、スピロ（インドリン）フルオランテノオキサジン、スピロ（インドリン）キノキサジン、フルギド、フルギイミド、ジアリールエテン、ジアリールアルキルエテン、ジアリールアルケニルエテン、熱可逆性のフォトクロミック化合物、非熱可逆性のフォトクロミック化合物、およびこれらの混合物から選択される、上記項１に記載のフォトクロミック物品。
（項１８）
前記プライマー層と前記フォトクロミック−二色層との間に挟まれたアライメント層をさらに含み、前記フォトクロミック−二色化合物が、少なくとも部分的に整列している、上記項１に記載のフォトクロミック物品。
（項１９）
紫外光吸収剤を含むトップコート層をさらに含み、前記トップコート層が、前記フォトクロミック−二色層の上に存在する、上記項１に記載のフォトクロミック物品。
（項２０）
ハードコート層をさらに含み、前記ハードコート層が前記トップコート層の上に存在する、上記項１９に記載のフォトクロミック物品。
（項２１）
前記フォトクロミック物品が、眼科用物品、ディスプレイ物品、窓、鏡、アクティブ液晶セル物品、およびパッシブ液晶セル物品から選択される、上記項１に記載のフォトクロミック物品。
（項２２）
前記フォトクロミック物品が眼科用物品から選択され、前記眼科用物品が、矯正レンズ、非矯正レンズ、コンタクトレンズ、眼内レンズ、拡大レンズ、保護レンズ、および遮光板から選択される、上記項２１に記載のフォトクロミック物品。
（項２３）
前記フォトクロミック物品がディスプレイ物品から選択され、前記ディスプレイ物品が、スクリーン、モニタ、およびセキュリティエレメントから選択される、上記項２１に記載のフォトクロミック物品。
（項２４）
基材が、着色していない基材、着色した基材、フォトクロミック基材、着色したフォトクロミック基材、および直線偏光性基材から選択される、上記項１に記載のフォトクロミック物品。
（項２５）
フォトクロミック物品であって、
基材と；
第１のフォトクロミック化合物を含み、前記基材の上に配置されたプライマー層であって、前記第１のフォトクロミック化合物は、第１の活性化していない状態での吸光度が、３４０ｎｍ〜３８０ｎｍのすべての波長で０より大きく、第１の活性化していない状態での末端最小吸光度波長が３８０ｎｍより大きい、プライマー層と；
フォトクロミック−二色化合物を含み、前記プライマー層の上に配置されたコーティング層であって、前記フォトクロミック−二色化合物は、第２の活性化していない状態での吸光度が、３４０ｎｍ〜３８０ｎｍの波長の少なくとも一部で０より大きく、第２の活性化していない状態での末端最小吸光度波長が３４０ｎｍより大きい、コーティング層と、
第２のフォトクロミック化合物を含み、前記フォトクロミック−二色層の上に配置されたトップコート層であって、前記第２のフォトクロミック化合物は、第３の活性化していない状態での吸光度が、３３０ｎｍ〜３８０ｎｍの波長の少なくとも一部で０より大きく、第３の活性化していない状態での末端最小吸光度波長が３３０ｎｍより大きいトップコート層とを含み、
前記第３の活性化していない状態での末端最小吸光度波長は、前記第２の活性化していない状態での末端最小吸光度波長より短く、前記第２の活性化していない状態での末端最小吸光度波長は、前記第１の末端最小吸光度波長以下である、フォトクロミック物品。
（項２６）
前記第２の活性化していない状態での末端最小吸光度波長が３８０ｎｍより大きい、上記項２５に記載のフォトクロミック物品。
（項２７）
前記第２の活性化していない状態での吸光度が、３４０ｎｍ〜３８０ｎｍのすべての波長で０より大きく、前記第２の活性化していない状態での末端最小吸光度波長が３８０ｎｍより大きい、上記項２５に記載のフォトクロミック物品。
（項２８）
前記第１の活性化していない状態での末端最小吸光度波長が、３８０ｎｍより大きく、４５０ｎｍ以下であり、
前記第２の活性化していない状態での末端最小吸光度波長が、３４０ｎｍより大きく、４５０ｎｍ以下であり、
前記第３の活性化していない状態での末端最小吸光度波長が、３３０ｎｍより大きく、３８０ｎｍ未満である、上記項２５に記載のフォトクロミック物品。
（項２９）
前記第３の活性化していない状態での吸光度が、３３０ｎｍから３７０ｎｍ未満の少なくとも一部の波長で０より大きく、
前記第３の活性化していない状態での末端最小吸光度波長が、３３０ｎｍより大きく、３７０ｎｍ未満である、上記項２８に記載のフォトクロミック物品。
（項３０）
前記第２の活性化していない状態での末端最小吸光度波長が、前記第１の活性化していない状態での末端最小吸光度波長より短い、上記項２５に記載のフォトクロミック物品。
（項３１）
前記フォトクロミック物品は、活性化していない状態での透過率が、３４０ｎｍ〜３８０ｎｍのすべての波長で５％未満である、上記項２５に記載のフォトクロミック物品。
（項３２）
前記第１のフォトクロミック化合物、前記フォトクロミック−二色化合物、および前記第２のフォトクロミック化合物が、それぞれ独立して、インデノ縮合ナフトピラン、ナフト［１，２−ｂ］ピラン、ナフト［２，１−ｂ］ピラン、スピロフルオレノ［１，２−ｂ］ピラン、フェナントロピラン、キノリノピラン、フルオランテノピラン、スピロピラン、ベンゾオキサジン、ナフトオキサジン、スピロ（インドリン）ナフトオキサジン、スピロ（インドリン）ピリドベンゾオキサジン、スピロ（インドリン）フルオランテノオキサジン、スピロ（インドリン）キノキサジン、フルギド、フルギイミド、ジアリールエテン、ジアリールアルキルエテン、ジアリールアルケニルエテン、熱可逆性のフォトクロミック化合物、非熱可逆性のフォトクロミック化合物、およびこれらの混合物から選択される、上記項２５に記載のフォトクロミック物品。
（項３３）
前記トップコート層が、紫外光吸収剤をさらに含む、上記項２５に記載のフォトクロミック物品。
【図１】
0005932027.tif 000005
【図２】
0005932027.tif 000006
【図３】
0005932027.tif 000007